(57)【特許請求の範囲】
【請求項１】
導電性支持体上に少なくとも下記一般式（１）で示される化合物と下記一般式（２）乃至（２４）で示される化合物の一種とを含有する感光層を設けてなる電子写真感光体であって、
前記一般式（１）で示される化合物に対する前記一般式（２）乃至（２４）で示される化合物の一種の重量比が１以上４以下であることを特徴とする電子写真感光体。
【化１】
0004181650.tif 000417
（式中、Ｒ１及びＲ２は水素原子、アミノ基、置換もしくは無置換のジアルキルアミノ基、アルコキシ基、チオアルコキシ基、アリールオキシ基、置換もしくは無置換のアルキル基、ハロゲン原子又は置換もしくは無置換のアリール基を表し、Ｒ３及びＲ４は水素原子、アルコキシ基、置換もしくは無置換のアルキル基又はハロゲン原子を表す。Ａｒは置換もしくは無置換の単環芳香族炭化水素基、置換もしくは無置換の非縮合多環芳香族炭化水素基又は置換もしくは無置換の複素環基を表す。）
【化２】
0004181650.tif 000418
〔式中、Ａは９−アントリル基、置換もしくは無置換のＮ−置換カルバゾリル基、Ｎ−置換フェノチアジニル基または下記一般式（ａ）
【化３】
0004181650.tif 000419
（但し、Ａｒは置換もしくは無置換のアリーレン基を表し、Ｒ１及びＲ２は置換もしくは無置換のアルキル基、置換もしくは無置換のアラルキル基又は置換もしくは無置換のアリール基を表す。）を表し、Ｒは水素原子、置換もしくは無置換のアルキル基、置換もしくは無置換のアラルキル基又は置換もしくは無置換のアリール基を表す。ｍは２〜８の整数を表し、ｎは０又は１の整数を表す。〕
【化４】
0004181650.tif 000420
（式中、Ａｒは置換もしくは無置換のビフェニレン基を表し、Ｒ１、Ｒ２及びＲ３は水素原子、ハロゲン原子、シアノ基、又は置換基を有してもよいアルキル基、アルコキシ基、アリールオキシ基、アルキルメルカプト基、メチレンジオキシ基、メチレンジチオ基、アリール基を表し、Ｒ１、Ｒ２及びＲ３はそれぞれ同一でも異なっていてもよい。ｌ、ｍ、ｎは１〜５の整数を表し、各々が２〜５の整数のときはＲ１、Ｒ２及びＲ３は同一でも異なっていてもよい。）
【化５】
0004181650.tif 000421
（式中、Ａ１、Ａ２は置換もしくは無置換のアルキル基又は置換もしくは無置換のアリール基を表し、それぞれ同一でも異なっていてもよい。Ａｒは置換もしくは無置換の縮合多環式炭化水素基を表す。）
【化６】
0004181650.tif 000422
（式中、Ｒ１、Ｒ２は置換もしくは無置換のアルキル基、置換もしくは無置換のアリール基を表し、ｎは１又は２の整数を表す。Ｒ３は水素原子、置換もしくは無置換のアルキル基、置換もしくは無置換のアリール基を表し、Ｒ４及びＲ５は水素原子、アミノ基、アルコキシ基、チオアルコキシ基、アリールオキシ基、置換もしくは無置換のアルキル基、ハロゲン原子を表す。ｍは１、２、３の整数を表し、ｌは１、２、３、４の整数を表す。ｌ、ｍが２以上の整数の時はＲ４及びＲ５は同一でも異なっていてもよい。）
【化７】
0004181650.tif 000423
（式中、Ｒ１は置換もしくは無置換のアルキル基、置換もしくは無置換のアリール基を表し、Ｒ２、Ｒ３、Ｒ４は水素原子、アミノ基、アルコキシ基、チオアルコキシ基、アリールオキシ基、メチレンジオキシ基、置換もしくは無置換のアルキル基、ハロゲン原子、置換もしくは無置換のアリール基を表す。ｈは１、２、３、４の整数を表し、ｋ、ｌは１、２、３、４、５の整数を表す。ｈ、ｋ、ｌが２以上の整数の時はＲ２、Ｒ３、Ｒ４は同一でも異なっていてもよい。ｎは１、２、３、４の整数を表し、ｍは４−ｎの整数を表す。ｍが２以上の場合はＲ１は同一でも異なってもよい。）
【化８】
0004181650.tif 000424
（式中、Ｒ１及びＲ２は、置換もしくは無置換のアルキル基又は置換もしくは無置換のアリール基を表し、各々同一でも異なっていてもよい。但し、１，６−ジアミノピレン化合物を除く。）
【化９】
0004181650.tif 000425
（式中、Ｒ１及びＲ２は、置換もしくは無置換のアルキル基又は置換もしくは無置換のアリール基を表す。）
【化１０】
0004181650.tif 000426
（式中、Ｒ１、Ｒ２は水素原子、ハロゲン原子、ニトロ基、シアノ基、置換もしくは無置換のアルキル基を表し、Ｒ３、Ｒ４は水素原子、シアノ基、アルコキシカルボニル基、置換もしくは無置換のアルキル基を表し、Ｒ５は水素原子、低級アルキル基又はアルコキシ基を表す。Ｗは水素原子、置換もしくは無置換のアルキル基を表す。ｊは１〜５の整数、ｋは１〜４の整数、ｌは０〜２の整数、ｍは１または２の整数、ｎは１〜３の整数を表す。）
【化１１】
0004181650.tif 000427
〔式中、Ｒ１は水素原子、ハロゲン原子、シアノ基、低級アルキル基を表し、Ａｒは下記一般式（ｂ）または（ｃ）
【化１２】
0004181650.tif 000428
（但し、Ｒ２、Ｒ３、Ｒ６は水素原子、置換もしくは無置換の低級アルキル基又は置換もしくは無置換のベンジル基を表し、Ｒ４、Ｒ５は水素原子、ハロゲン原子、低級アルキル基、低級アルコキシ基又はジ低級アルキルアミノ基を表す。）を表す。〕
【化１３】
0004181650.tif 000429
（式中、Ｒ１は水素原子、低級アルキル基、クロロエチル基又はヒドロキシエチル基を表し、Ｒ２は水素原子又はハロゲン原子を表し、Ｒ３は低級アルキル基、ジ低級アルキルアミノ基、ジアリールアミノ基、置換もしくは無置換のスチリル基、置換もしくは無置換の芳香環残基、置換もしくは無置換の複素環残基を表す。）
【化１４】
0004181650.tif 000430
（式中、Ｒ１は低級アルキル基を表し、Ｒ２は低級アルキル基、ジ低級アルキルアミノ基、ジアリールアミノ基、置換もしくは無置換のスチリル基、置換もしくは無置換の芳香環残基、置換もしくは無置換の複素環残基を表す。）
【化１５】
0004181650.tif 000431
（式中、Ｒ１、Ｒ２は同一でも異なっていてもよく、水素原子、低級アルキル基、ヒドロキシ低級アルキル基、クロル低級アルキル基、アルキルの炭素数１〜２のアシル基、アルキルの炭素数５〜６のシクロアルキル基又は置換もしくは無置換のアラルキル基を表す。）
【化１６】
0004181650.tif 000432
〔式中、Ａｒ１は置換もしくは無置換の芳香族炭化水素基又は置換もしくは無置換の複素環基を表し、Ａは置換もしくは無置換のＮ−置換カルバゾリル基または下記一般式（ｄ）
【化１７】
0004181650.tif 000433
（但し、Ａｒ２は置換もしくは無置換の芳香族炭化水素基又は置換もしくは無置換の複素環基であり、Ｒ１及びＲ２は置換もしくは無置換のアルキル基又は置換もしくは無置換のアリール基である。）を表す。〕
【化１８】
0004181650.tif 000434
（式中、Ｒ１は水素原子、アルキル基、アルコキシ基、アリールオキシ基、ジアルキルアミノ基、ジアリールアミノ基又はハロゲン原子を表し、Ｒ２及びＲ３は置換もしくは無置換のアルキル基又は置換もしくは無置換のアリール基を表し、Ａｒは芳香族炭化水素基又は複素環基を表す。ｎは１または２の整数を表す。）
【化１９】
0004181650.tif 000435
〔式中、ＡはＮ−置換カルバゾリル基または下記一般式（ｅ）
【化２０】
0004181650.tif 000436
（但し、Ａｒは芳香族炭化水素基又は複素環基であり、Ｒ１及びＲ２は置換もしくは無置換のアルキル基又は置換もしくは無置換のアリール基である。）を表し、Ｒはアルキル基、アルコキシ基又はハロゲン原子を表す。ｎは０〜４の整数を表し、ｎが２以上のときはＲは同一でも異なっていてもよい。〕
【化２１】
0004181650.tif 000437
〔式中、Ａは９−アントリル基、置換もしくは無置換のＮ−置換カルバゾリル基、Ｎ−置換フェノチアジニル基または下記一般式（ｆ）
【化２２】
0004181650.tif 000438
（但し、Ａｒは置換もしくは無置換のアリーレン基を表し、Ｒ１及びＲ２は置換もしくは無置換のアルキル基、置換もしくは無置換のアラルキル基又は置換もしくは無置換のアリール基を表す。）を表し、Ｒは水素原子、置換もしくは無置換のアルキル基、置換もしくは無置換のアラルキル基又は置換もしくは無置換のアリール基を表す。ｎは０〜８の整数を表す。〕
【化２３】
0004181650.tif 000439
（式中、Ｒ１、Ｒ２、Ｒ３、Ｒ４及びＲ５は水素原子、アルキル基、アルコキシ基又はハロゲン原子を表し、これらは同一でも異なっていてもよい。）
【化２４】
0004181650.tif 000440
（式中、Ｒ１及びＲ２は置換もしくは無置換のアルキル基又は置換もしくは無置換のアリール基を表し、Ｒ１及びＲ２のうち少なくとも一つは置換もしくは無置換のアリール基を表す。）
【化２５】
0004181650.tif 000441
（式中、Ｒ１、Ｒ２は置換もしくは無置換のアルキル基又は置換もしくは無置換のアリール基を表し、Ｒ１、Ｒ２は同一でも異なっていてもよい。Ｒ３、Ｒ４は水素原子、アルキル基、アルコキシ基又はハロゲン原子を表す。ｍは１、２、３の整数を表し、ｎは１、２、３、４の整数を表す。ｍ又はｎが２以上のときはＲ３、Ｒ４は同一でも異なっていてもよい。）
【化２６】
0004181650.tif 000442
（式中、ｍは０又は１の整数を表し、ｍが１のときはＸは酸素原子、硫黄原子、−ＣＨ２−、−ＣＨ２ＣＨ２−、−ＣＨ＝ＣＨ−又は−Ｎ（Ｒ）−（但し、Ｒは置換もしくは無置換のアルキル基あるいは置換もしくは無置換のアリール基を表す。）を表す。Ｒ１およびＲ２はアルキル基、アラルキル基、炭素環式芳香族基又は複素環基を表し、Ｒ３およびＲ４は水素原子、アルキル基、アルコキシ基又はハロゲン原子を表す。Ａｒは炭素環式芳香族基又は複素環基を表す。ｎは０又は１の整数を表す。Ｒ３はＸと共にベンゼン環を形成してもよい。）
【化２７】
0004181650.tif 000443
（式中、Ａｒはフェニレン基又はビフェニレン基を表し、Ｒ１及びＲ２は置換もしくは無置換のアルキル基又は置換もしくは無置換のアリール基を表す。ｎは１〜４の整数を表す。）
【化２８】
0004181650.tif 000444
（式中、Ａ１は置換もしくは無置換の芳香族炭化水素基を表し、Ａ２は置換もしくは無置換のアルキル基又は置換もしくは無置換のアリール基を表し、Ａ３は水素原子、置換もしくは無置換のアルキル基又は置換もしくは無置換のアリール基を表す。ｍ及びｎは１もしくは２の整数を表し、ｍ＋ｎは３である。但し、ｍまたはｎが２のとき、Ａ１、Ａ３もしくはＡ２は同一でも異なっていてもよい。）
【化２９】
0004181650.tif 000445
（式中、Ｒは低級アルキル基又はベンジル基を表し、Ｘは水素原子、低級アルキル基、低級アルコキシ基、ハロゲン原子、ニトロ基、アミノ基或いは低級アルキル基又はベンジル基で置換されたアミノ基を表す。ｎは１又は２の整数を表す。）
【請求項２】
前記感光層が少なくとも電荷輸送層と電荷発生材料を主成分とする電荷発生層とからなり、
該電荷輸送層が前記一般式（１）で示される化合物と一般式（２）乃至（２４）で示される化合物の一種とを含有することを特徴とする請求項１記載の電子写真感光体。
【請求項３】
前記感光層が電荷発生材料と、前記一般式（１）で示される化合物と一般式（２）乃至（２４）で示される化合物の一種とを含有する単層感光層からなることを特徴とする請求項１記載の電子写真感光体。
【請求項４】
導電性支持体上に少なくとも前記一般式（２）で示される化合物と前記一般式（３）乃至（２４）で示される化合物の一種とを含有する感光層を設けてなることを特徴とする電子写真感光体。
【請求項５】
前記感光層が少なくとも電荷輸送層と電荷発生材料を主成分とする電荷発生層とからなり、
該電荷輸送層が前記一般式（２）で示される化合物と一般式（３）乃至（２４）で示される化合物の一種とを含有することを特徴とする請求項４記載の電子写真感光体。
【請求項６】
前記感光層が少なくとも電荷発生材料と、前記一般式（２）で示される化合物と一般式（３）乃至（２４）で示される化合物の一種とを含有する単層感光層からなることを特徴とする請求項４記載の電子写真感光体。
【請求項７】
導電性支持体上に少なくとも前記一般式（３）で示される化合物と前記一般式（４）乃至（２４）で示される化合物の一種とを含有する感光層を設けてなることを特徴とする電子写真感光体。
【請求項８】
前記感光層が少なくとも電荷輸送層と電荷発生材料を主成分とする電荷発生層とからなり、
該電荷輸送層が前記一般式（３）で示される化合物と一般式（４）乃至（２４）で示される化合物の一種とを含有することを特徴とする請求項７記載の電子写真感光体。
【請求項９】
前記感光層が少なくとも電荷発生材料と、前記一般式（３）で示される化合物と一般式（４）乃至（２４）で示される化合物の一種とを含有する単層感光層からなることを特徴とする請求項７記載の電子写真感光体。
【請求項１０】
導電性支持体上に少なくとも前記一般式（４）で示される化合物と前記一般式（５）乃至（２４）で示される化合物の一種とを含有する感光層を設けてなることを特徴とする電子写真感光体。
【請求項１１】
前記感光層が少なくとも電荷輸送層と電荷発生材料を主成分とする電荷発生層とからなり、
該電荷輸送層が前記一般式（４）で示される化合物と一般式（５）乃至（２４）で示される化合物の一種とを含有することを特徴とする請求項１０記載の電子写真感光体。
【請求項１２】
前記感光層が少なくとも電荷発生材料と、前記一般式（４）で示される化合物と一般式（５）乃至（２４）で示される化合物の一種とを含有する単層感光層からなることを特徴とする請求項１０記載の電子写真感光体。
【請求項１３】
導電性支持体上に少なくとも前記一般式（５）で示される化合物と前記一般式（６）乃至（２４）で示される化合物の一種とを含有する感光層を設けてなることを特徴とする電子写真感光体。
【請求項１４】
前記感光層が少なくとも電荷輸送層と電荷発生材料を主成分とする電荷発生層とからなり、
該電荷輸送層が前記一般式（５）で示される化合物と一般式（６）乃至（２４）で示される化合物の一種とを含有することを特徴とする請求項１３記載の電子写真感光体。
【請求項１５】
前記感光層が少なくとも電荷発生材料と、前記一般式（５）で示される化合物と一般式（６）乃至（２４）で示される化合物の一種とを含有する単層感光層からなることを特徴とする請求項１３記載の電子写真感光体。
【請求項１６】
導電性支持体上に少なくとも前記一般式（６）で示される化合物と前記一般式（７）乃至（２４）で示される化合物の一種とを含有する感光層を設けてなることを特徴とする電子写真感光体。
【請求項１７】
前記感光層が少なくとも電荷輸送層と電荷発生材料を主成分とする電荷発生層とからなり、
該電荷輸送層が前記一般式（６）で示される化合物と一般式（７）乃至（２４）で示される化合物の一種とを含有することを特徴とする請求項１６記載の電子写真感光体。
【請求項１８】
前記感光層が少なくとも電荷発生材料と、前記一般式（６）で示される化合物と一般式（７）乃至（２４）で示される化合物の一種とを含有する単層感光層からなることを特徴とする請求項１６記載の電子写真感光体。
【請求項１９】
導電性支持体上に少なくとも前記一般式（７）で示される化合物と前記一般式（８）乃至（２４）で示される化合物の一種とを含有する感光層を設けてなることを特徴とする電子写真感光体。
【請求項２０】
前記感光層が少なくとも電荷輸送層と電荷発生材料を主成分とする電荷発生層とからなり、
該電荷輸送層が前記一般式（７）で示される化合物と一般式（８）乃至（２４）で示される化合物の一種とを含有することを特徴とする請求項１９記載の電子写真感光体。
【請求項２１】
前記感光層が少なくとも電荷発生材料と、前記一般式（７）で示される化合物と一般式（８）乃至（２４）で示される化合物の一種とを含有する単層感光層からなることを特徴とする請求項１９記載の電子写真感光体。
【請求項２２】
導電性支持体上に少なくとも前記一般式（８）で示される化合物と前記一般式（９）乃至（２４）で示される化合物の一種とを含有する感光層を設けてなることを特徴とする電子写真感光体。
【請求項２３】
前記感光層が少なくとも電荷輸送層と電荷発生材料を主成分とする電荷発生層とからなり、
該電荷輸送層が前記一般式（８）で示される化合物と一般式（９）乃至（２４）で示される化合物の一種とを含有することを特徴とする請求項２２記載の電子写真感光体。
【請求項２４】
前記感光層が少なくとも電荷発生材料と、前記一般式（８）で示される化合物と一般式（９）乃至（２４）で示される化合物の一種とを含有する単層感光層からなることを特徴とする請求項２２記載の電子写真感光体。
【請求項２５】
導電性支持体上に少なくとも前記一般式（９）で示される化合物と前記一般式（１０）乃至（２４）で示される化合物の一種とを含有する感光層を設けてなることを特徴とする電子写真感光体。
【請求項２６】
前記感光層が少なくとも電荷輸送層と電荷発生材料を主成分とする電荷発生層とからなり、
該電荷輸送層が前記一般式（９）で示される化合物と一般式（１０）乃至（２４）で示される化合物の一種とを含有することを特徴とする請求項２５記載の電子写真感光体。
【請求項２７】
前記感光層が少なくとも電荷発生材料と、前記一般式（９）で示される化合物と一般式（１０）乃至（２４）で示される化合物の一種とを含有する単層感光層からなることを特徴とする請求項２５記載の電子写真感光体。
【発明の詳細な説明】
【０００１】
【発明の属する技術分野】
本発明は電子写真感光体に関し、詳しくは特定の電荷輸送材料を組み合わせて使用した、光感度、画像特性、繰り返し使用特性に優れた電子写真感光体に関するものである。
【０００２】
【従来の技術】
カールソンプロセスやその他種々の変形プロセスを用いた電子写真方法は、複写機やプリンターなどに広く使用されている。このような電子写真方法に用いられる感光体のなかでも、有機系の感光材料を用いたものが、安価、大量生産性、無公害性をメリットとして、近年使用されている。
感光体における静電潜像形成のメカニズムは、感光体を帯電したのち光照射すると、光は電荷発生材料により吸収され、光を吸収した電荷発生材料は電荷担体を発生し、この雷荷担体は電荷輸送材料に注入され、帯電によって生じている電界にしたがって電荷輸送層（ないしは感光層）中を移動し、感光体表面の電荷を中和することにより静雷潜像を形成するものである。
有機系の電子写真感光体には、ポリビニルカルバゾール（ＰＶＫ）に代表される光導電性樹脂、ＰＶＫ−ＴＮＦ（２，４，７−トリニトロフルオレノン）に代表される電荷移動錯体型、フタロシアニン−バインダーに代表される顔料分散型、電荷発生物質と電荷輸送物質とを組み合わせて用いる機能分離型の感光体などが知られており、特に機能分離型の感光体が注目され実用化されている。
【０００３】
従来から、種々の感光体用有機材料が開発されているが、これらを実用化できる優れた電子写真感光体にするには、感度、受容電位、電位保持性、電位安定性、残留電位、分光特性に代表される電子写真特性、耐摩耗性等の機械的耐久性、熱、光、放電生成物などに対する化学的安定性などの種々の特性が要求され、とりわけ、高感度で繰り返し安定性に優れていることが重要である。
従来から、機能分離型の電子写真感光体に用いる電荷発生材料や電荷輸送材料が種々開発されており、適切な電荷発生材料と電荷輸送材料の組合せによりある程度の高感化が達成されているが、電子写真感光体を多数回繰り返し使用すると帯電電位の低下、感度の低下などが発生し、また感光層の膜剥がれやクラックの発生など感光層膜が劣化し複写或いは記録画像の画像欠陥や地汚れが発生する等、繰り返し安定性が不十分である。
【０００４】
【発明が解決しようとする課題】
そこで、本発明の課題はこのような問題点を解決し、高感度であり、且つ多数回繰り返し使用しても帯電電位の低下、感度の低下などの発生が少なく、また感光層膜の劣化がなく複写或いは記録画像の画像欠陥や地汚れの発生のない、繰り返し安定性に優れた電子写真感光体を提供することにある。
【０００５】
【課題を解決するための手段】
本発明の上記課題は、導電性支持体上に少なくとも下記一般式（１）で示される化合物と下記一般式（２）乃至（２４）で示される化合物の一種とを含有する感光層を設けてなる電子写真感光体であって、前記一般式（１）で示される化合物に対する前記一般式（２）乃至（２４）で示される化合物の一種の重量比が１以上４以下であることを特徴とする電子写真感光体によって達成される。
【０００６】
【化２１９】
0004181650.tif 000002
【０００７】
（式中、Ｒ1及びＲ2は水素原子、アミノ基、置換もしくは無置換のジアルキルアミノ基、アルコキシ基、チオアルコキシ基、アリールオキシ基、置換もしくは無置換のアルキル基、ハロゲン原子又は置換もしくは無置換のアリール基を表し、Ｒ3及びＲ4は水素原子、アルコキシ基、置換もしくは無置換のアルキル基又はハロゲン原子を表す。Ａｒは置換もしくは無置換の単環芳香族炭化水素基、置換もしくは無置換の非縮合多環芳香族炭化水素基又は置換もしくは無置換の複素環基を表す。）
【０００８】
【化２２０】
0004181650.tif 000003
【０００９】
〔式中、Ａは９−アントリル基、置換もしくは無置換のＮ−置換カルバゾリル基、Ｎ−置換フェノチアジニル基または下記一般式（ａ）
【００１０】
【化２２１】
0004181650.tif 000004
【００１１】
（但し、Ａｒは置換もしくは無置換のアリーレン基を表し、Ｒ1及びＲ2は置換もしくは無置換のアルキル基、置換もしくは無置換のアラルキル基又は置換もしくは無置換のアリール基を表す。）を表し、Ｒは水素原子、置換もしくは無置換のアルキル基、置換もしくは無置換のアラルキル基又は置換もしくは無置換のアリール基を表す。ｍは２〜８の整数を表し、ｎは０又は１の整数を表す。〕
【００１２】
【化２２２】
0004181650.tif 000005
【００１３】
（式中、Ａｒは置換もしくは無置換のビフェニレン基を表し、Ｒ1、Ｒ2及びＲ3は水素原子、ハロゲン原子、シアノ基、又は置換基を有してもよいアルキル基、アルコキシ基、アリールオキシ基、アルキルメルカプト基、メチレンジオキシ基、メチレンジチオ基、アリール基を表し、Ｒ1、Ｒ2及びＲ3はそれぞれ同一でも異なっていてもよい。ｌ、ｍ、ｎは１〜５の整数を表し、各々が２〜５の整数のときはＲ1、Ｒ2及びＲ3は同一でも異なっていてもよい。）
【００１４】
【化２２３】
0004181650.tif 000006
【００１５】
（式中、Ａ1、Ａ2は置換もしくは無置換のアルキル基又は置換もしくは無置換のアリール基を表し、それぞれ同一でも異なっていてもよい。Ａｒは置換もしくは無置換の縮合多環式炭化水素基を表す。）
【００１６】
【化２２４】
0004181650.tif 000007
【００１７】
（式中、Ｒ1、Ｒ2は置換もしくは無置換のアルキル基、置換もしくは無置換のアリール基を表し、ｎは１又は２の整数を表す。Ｒ3は水素原子、置換もしくは無置換のアルキル基、置換もしくは無置換のアリール基を表し、Ｒ4及びＲ5は水素原子、アミノ基、アルコキシ基、チオアルコキシ基、アリールオキシ基、置換もしくは無置換のアルキル基、ハロゲン原子を表す。ｍは１、２、３の整数を表し、ｌは１、２、３、４の整数を表す。ｌ、ｍが２以上の整数の時はＲ4及びＲ5は同一でも異なっていてもよい。）
【００１８】
【化２２５】
0004181650.tif 000008
【００１９】
（式中、Ｒ1は置換もしくは無置換のアルキル基、置換もしくは無置換のアリール基を表し、Ｒ2、Ｒ3、Ｒ4は水素原子、アミノ基、アルコキシ基、チオアルコキシ基、アリールオキシ基、メチレンジオキシ基、置換もしくは無置換のアルキル基、ハロゲン原子、置換もしくは無置換のアリール基を表す。ｈは１、２、３、４の整数を表し、ｋ、ｌは１、２、３、４、５の整数を表す。ｈ、ｋ、ｌが２以上の整数の時はＲ2、Ｒ3、Ｒ4は同一でも異なっていてもよい。ｎは１、２、３、４の整数を表し、ｍは４−ｎの整数を表す。ｍが２以上の場合はＲ1は同一でも異なってもよい。）
【００２０】
【化２２６】
0004181650.tif 000009
【００２１】
（式中、Ｒ1及びＲ2は、置換もしくは無置換のアルキル基又は置換もしくは無置換のアリール基を表し、各々同一でも異なっていてもよい。但し、１，６−ジアミノピレン化合物を除く。）
【００２２】
【化２２７】
0004181650.tif 000010
【００２３】
（式中、Ｒ1及びＲ2は、置換もしくは無置換のアルキル基又は置換もしくは無置換のアリール基を表す。）
【００２４】
【化２２８】
0004181650.tif 000011
【００２５】
（式中、Ｒ1、Ｒ2は水素原子、ハロゲン原子、ニトロ基、シアノ基、置換もしくは無置換のアルキル基を表し、Ｒ3、Ｒ4は水素原子、シアノ基、アルコキシカルボニル基、置換もしくは無置換のアルキル基を表し、Ｒ5は水素原子、低級アルキル基又はアルコキシ基を表す。Ｗは水素原子、置換もしくは無置換のアルキル基を表す。ｊは１〜５の整数、ｋは１〜４の整数、ｌは０〜２の整数、ｍは１または２の整数、ｎは１〜３の整数を表す。）
【００２６】
【化２２９】
0004181650.tif 000012
【００２７】
〔式中、Ｒ1は水素原子、ハロゲン原子、シアノ基、低級アルキル基を表し、Ａｒは下記一般式（ｂ）または（ｃ）
【００２８】
【化２３０】
0004181650.tif 000013
【００２９】
（但し、Ｒ2、Ｒ3、Ｒ6は水素原子、置換もしくは無置換の低級アルキル基又は置換もしくは無置換のベンジル基を表し、Ｒ4、Ｒ5は水素原子、ハロゲン原子、低級アルキル基、低級アルコキシ基又はジ低級アルキルアミノ基を表す。）を表す。〕
【００３０】
【化２３１】
0004181650.tif 000014
【００３１】
（式中、Ｒ1は水素原子、低級アルキル基、クロロエチル基又はヒドロキシエチル基を表し、Ｒ2は水素原子又はハロゲン原子を表し、Ｒ3は低級アルキル基、ジ低級アルキルアミノ基、ジアリールアミノ基、置換もしくは無置換のスチリル基、置換もしくは無置換の芳香環残基、置換もしくは無置換の複素環残基を表す。）
【００３２】
【化２３２】
0004181650.tif 000015
（式中、Ｒ1は低級アルキル基を表し、Ｒ2は低級アルキル基、ジ低級アルキルアミノ基、ジアリールアミノ基、置換もしくは無置換のスチリル基、置換もしくは無置換の芳香環残基、置換もしくは無置換の複素環残基を表す。）
【００３３】
【化２３３】
0004181650.tif 000016
【００３４】
（式中、Ｒ1、Ｒ2は同一でも異なっていてもよく、水素原子、低級アルキル基、ヒドロキシ低級アルキル基、クロル低級アルキル基、アルキルの炭素数１〜２のアシル基、アルキルの炭素数５〜６のシクロアルキル基又は置換もしくは無置換のアラルキル基を表す。）
【００３５】
【化２３４】
Ａ−ＣＨ2ＣＨ2−Ａｒ1−ＣＨ2ＣＨ2−Ａ    （14）
〔式中、Ａｒ1は置換もしくは無置換の芳香族炭化水素基又は置換もしくは無置換の複素環基を表し、Ａは置換もしくは無置換のＮ−置換カルバゾリル基または下記一般式（ｄ）
【００３６】
【化２３５】
0004181650.tif 000017
（但し、Ａｒ2は置換もしくは無置換の芳香族炭化水素基又は置換もしくは無置換の複素環基であり、Ｒ1及びＲ2は置換もしくは無置換のアルキル基又は置換もしくは無置換のアリール基である。）を表す。〕
【００３７】
【化２３６】
0004181650.tif 000018
【００３８】
（式中、Ｒ1は水素原子、アルキル基、アルコキシ基、アリールオキシ基、ジアルキルアミノ基、ジアリールアミノ基又はハロゲン原子を表し、Ｒ2及びＲ3は置換もしくは無置換のアルキル基又は置換もしくは無置換のアリール基を表し、Ａｒは芳香族炭化水素基又は複素環基を表す。ｎは１または２の整数を表す。）
【００３９】
【化２３７】
0004181650.tif 000019
〔式中、ＡはＮ−置換カルバゾリル基または下記一般式（ｅ）
【００４０】
【化２３８】
0004181650.tif 000020
【００４１】
（但し、Ａｒは芳香族炭化水素基又は複素環基であり、Ｒ1及びＲ2は置換もしくは無置換のアルキル基又は置換もしくは無置換のアリール基である。）を表し、Ｒはアルキル基、アルコキシ基又はハロゲン原子を表す。ｎは０〜４の整数を表し、ｎが２以上のときはＲは同一でも異なっていてもよい。〕
【００４２】
【化２３９】
0004181650.tif 000021
【００４３】
〔式中、Ａは９−アントリル基、置換もしくは無置換のＮ−置換カルバゾリル基、Ｎ−置換フェノチアジニル基または下記一般式（ｆ）
【００４４】
【化２４０】
0004181650.tif 000022
【００４５】
（但し、Ａｒは置換もしくは無置換のアリーレン基を表し、Ｒ1及びＲ2は置換もしくは無置換のアルキル基、置換もしくは無置換のアラルキル基又は置換もしくは無置換のアリール基を表す。）を表し、Ｒは水素原子、置換もしくは無置換のアルキル基、置換もしくは無置換のアラルキル基又は置換もしくは無置換のアリール基を表す。ｎは０〜８の整数を表す。〕
【００４６】
【化２４１】
0004181650.tif 000023
【００４７】
（式中、Ｒ1、Ｒ2、Ｒ3、Ｒ4及びＲ5は水素原子、アルキル基、アルコキシ基又はハロゲン原子を表し、これらは同一でも異なっていてもよい。）
【００４８】
【化２４２】
0004181650.tif 000024
【００４９】
（式中、Ｒ1及びＲ2は置換もしくは無置換のアルキル基又は置換もしくは無置換のアリール基を表し、Ｒ1及びＲ2のうち少なくとも一つは置換もしくは無置換のアリール基を表す。）
【００５０】
【化２４３】
0004181650.tif 000025
【００５１】
（式中、Ｒ1、Ｒ2は置換もしくは無置換のアルキル基又は置換もしくは無置換のアリール基を表し、Ｒ1、Ｒ2は同一でも異なっていてもよい。Ｒ3、Ｒ4は水素原子、アルキル基、アルコキシ基又はハロゲン原子を表す。ｍは１、２、３の整数を表し、ｎは１、２、３、４の整数を表す。ｍ又はｎが２以上のときはＲ3、Ｒ4は同一でも異なっていてもよい。）
【００５２】
【化２４４】
0004181650.tif 000026
【００５３】
（式中、ｍは０又は１の整数を表し、ｍが１のときはＸは酸素原子、硫黄原子、−ＣＨ2−、−ＣＨ2ＣＨ2−、−ＣＨ＝ＣＨ−又は−Ｎ（Ｒ）−（但し、Ｒは置換もしくは無置換のアルキル基あるいは置換もしくは無置換のアリール基を表す。）を表す。Ｒ1およびＲ2はアルキル基、アラルキル基、炭素環式芳香族基又は複素環基を表し、Ｒ3およびＲ4は水素原子、アルキル基、アルコキシ基又はハロゲン原子を表す。Ａｒは炭素環式芳香族基又は複素環基を表す。ｎは０又は１の整数を表す。Ｒ3はＸと共にベンゼン環を形成してもよい。）
【００５４】
【化２４５】
0004181650.tif 000027
【００５５】
（式中、Ａｒはフェニレン基又はビフェニレン基を表し、Ｒ1及びＲ2は置換もしくは無置換のアルキル基又は置換もしくは無置換のアリール基を表す。ｎは１〜４の整数を表す。）
【００５６】
【化２４６】
0004181650.tif 000028
【００５７】
（式中、Ａ1は置換もしくは無置換の芳香族炭化水素基を表し、Ａ2は置換もしくは無置換のアルキル基又は置換もしくは無置換のアリール基を表し、Ａ3は水素原子、置換もしくは無置換のアルキル基又は置換もしくは無置換のアリール基を表す。ｍ及びｎは１もしくは２の整数を表し、ｍ＋ｎは３である。但し、ｍまたはｎが２のとき、Ａ1、Ａ3もしくはＡ2は同一でも異なっていてもよい。）
【００５８】
【化２４７】
0004181650.tif 000029
【００５９】
（式中、Ｒは低級アルキル基又はベンジル基を表し、Ｘは水素原子、低級アルキル基、低級アルコキシ基、ハロゲン原子、ニトロ基、アミノ基或いは低級アルキル基又はベンジル基で置換されたアミノ基を表す。ｎは１又は２の整数を表す。）
【００６０】
また、本発明の課題は、導電性支持体上に少なくとも上記一般式（２）で示される化合物と上記一般式（３）乃至（２４）で示される化合物の一種とを含有する感光層を設けてなることを特徴とする電子写真感光体によって達成される。
また、本発明の課題は、導電性支持体上に少なくとも上記一般式（３）で示される化合物と上記一般式（４）乃至（２４）で示される化合物の一種とを含有する感光層を設けてなることを特徴とする電子写真感光体によって達成される。
また、本発明の課題は、導電性支持体上に少なくとも上記一般式（４）で示される化合物と上記一般式（５）乃至（２４）で示される化合物の一種とを含有する感光層を設けてなることを特徴とする電子写真感光体によって達成される。
また、本発明の課題は、導電性支持体上に少なくとも上記一般式（５）で示される化合物と上記一般式（６）乃至（２４）で示される化合物の一種とを含有する感光層を設けてなることを特徴とする電子写真感光体によって達成される。
【００６１】
また、本発明の課題は、導電性支持体上に少なくとも上記一般式（６）で示される化合物と上記一般式（７）乃至（２４）で示される化合物の一種とを含有する感光層を設けてなることを特徴とする電子写真感光体によって達成される。
また、本発明の課題は、導電性支持体上に少なくとも上記一般式（７）で示される化合物と上記一般式（８）乃至（２４）で示される化合物の一種とを含有する感光層を設けてなることを特徴とする電子写真感光体によって達成される。
また、本発明の課題は、導電性支持体上に少なくとも上記一般式（８）で示される化合物と上記一般式（９）乃至（２４）で示される化合物の一種とを含有する感光層を設けてなることを特徴とする電子写真感光体によって達成される。
また、本発明の課題は、導電性支持体上に少なくとも上記一般式（９）で示される化合物と上記一般式（１０）乃至（２４）で示される化合物の一種とを含有する感光層を設けてなることを特徴とする電子写真感光体によって達成される。
【００６２】
本発明によれば、感光層に上記特定の化合物の組合せを電荷輸送材料として用いることにより、高感度であり、且つ多数回繰り返し使用しても帯電電位の低下、感度の低下などが少なく、また感光層の膜剥がれやクラックの発生などのような感光層膜の劣化がなく複写或いは記録画像の画像欠陥や地汚れの発生のない、繰り返し安定性に優れた電子写真感光体を得ることができる。
【００６３】
上記一般式一般式（１）乃至（２４）で示される化合物は、例えば特開平２−２７２５７０号公報などに開示されているが、上記のような特定の組み合わせで用いることにより上記のような感光層の劣化に基づく画像欠陥の発生を抑制する特殊な効果が生じることは見いだされていなかった。
【００６４】
【発明の実施の形態】
以下に本発明を詳細に説明する。
図１は単層感光層を有する電子写真感光体を示す断面図であり、導電性支持体１１上に、単層感光層１５が設けられている。図２および図３は積層感光層を有する電子写真感光体の構成例を示す断面図であり、電荷発生材料を主成分とする電荷発生層１７と電荷輸送材料を主成分とする電荷輸送層１９とが積層された構成となっている。
このような単層感光層１５、または積層感光層における電荷輸送層１９は、上記特定の化合物の組合せからなる電荷輸送材料を含有している。
【００６５】
導電電性支持体１１としては、体積抵抗１０10Ωｃｍ以下の導電性を示すもの、例えば、アルミニウム、ニッケル、クロム、ニクロム、銅、銀、金、白金などの金属、または酸化スズ、酸化インジウムなどの金属酸化物を、蒸着またはスパッタリングにより、フィルム状もしくは円筒状のプラスチックまたは紙に被覆したもの、あるいはアルミニウム、アルミニウム合金、ニッケル、ステンレス等の板およびそれらを素管化後、切削、超仕上げ、研磨等で表面処理した管などを使用することができる。
【００６６】
次に感光層について、先ず電荷発生層１７と電荷輸送層１９が積層された積層感光層の構成から説明する。
電荷発生層１７は、電荷発生材料を主成分とする層であり、電荷発生材料としては無機または有機の電荷発生材料のいずれも用いることができる。電荷発生材料の代表例としては、モノアゾ顔料、ジスアゾ顔料、トリスアゾ顔料、ペリレン系顔料、ペリノン系顔料、キナクリドン系顔料、キノン系縮合多環化合物、スクアリック酸系染料、フタロシアニン系顔料、ナフタロシアニン系顔料、アズレニウム塩系染料、セレン、セレン−テルル、セレン−ヒ素合金、アモルファス・シリコンなどが挙げられ、これらは単独あるいは２種以上混合して用いられる。
【００６７】
電荷発生層１７を形成するには、電荷発生材料を、必要に応じてバインダー樹脂とともに、テトラヒドロフラン、シクロヘキサノン、ジオキサン、２−ブタノン、ジクロルエタン等の適当な溶媒を用いてボールミル、アトライター、サンドミルなどにより分散し、その分散液を導電電性支持体上または電荷輸送層上などに塗布し乾燥させればよい。分散液の塗布方法としては、浸漬塗工法、スプレーコート法、ビードコート法などを用いることができる。
【００６８】
必要に応じて用いられるバインダー樹脂としては、ポリアミド、ポリウレタン、ポリエステル、エポキシ樹脂、ポリケトン、ポリカーボネート、シリコーン樹脂、アクリル樹脂、ポリビニルブチラール、ポリビニルホルマール、ポリビニルケトン、ポリスチレン、ポリアクリルアミドなどが挙げられる。バインダー樹脂の使用量としては、電荷発生材料１重量部に対して２重量部以下が適当である。電荷発生層１７は、また、公知の真空薄膜作製法によって形成することもできる。電荷発生層１７の膜厚は、０．０１〜５μｍ程度が適当であり、特に０．１〜２μｍが好ましい。
【００６９】
電荷輸送層１９を形成するには、例えば、前記一般式（１）で示される化合物と前記一般式（２）乃至（２４）で示される化合物の１種とをバインダー樹脂と共に適当な溶剤に溶解ないし分散させて電荷輸送層用塗液を調製し、これを導電電性支持体上または電荷発生層上などに塗布し乾燥させればよい。
【００７０】
前記一般式（１）で示される化合物と前記一般式（２）乃至（２４）で示される化合物との混合比、前記一般式（２）で示される化合物と前記一般式（３）乃至（２４）で示される化合物との混合比、前記一般式（３）で示される化合物と前記一般式（４）乃至（２４）で示される化合物との混合比、前記一般式（４）で示される化合物と前記一般式（５）乃至（２４）で示される化合物との混合比、前記一般式（５）で示される化合物と前記一般式（６）乃至（２４）で示される化合物との混合比、前記一般式（６）で示される化合物と前記一般式（７）乃至（２４）で示される化合物との混合比、前記一般式（７）で示される化合物と前記一般式（８）乃至（２４）で示される化合物との混合比、前記一般式（８）で示される化合物と前記一般式（９）乃至（２４）で示される化合物との混合比、前記一般式（９）で示される化合物と前記一般式（１０）乃至（２４）で示される化合物との混合比としては、５：９５〜９５：５の範囲にあることが好ましい。
【００７１】
電荷輸送層１９に使用されるバインダー樹脂としては、例えば、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート、フェノキシ樹脂、ポリカーボネート、酢酸セルロース樹脂、エチルセルロース樹脂、ポリビニルブチラール、ポリビニルホルマール、ポリビニルトルエン、アクリル樹脂、シリコーン樹脂、エポキシ樹脂、メラミン樹脂、ウレタン樹脂、フェノール樹脂、アルキッド樹脂等の熱可塑性、または熱硬化性樹脂が挙げられる。
【００７２】
電荷輸送層用塗液を調製する際に用いる溶剤としては、テトラヒドロフラン、ジオキサン、トルエン、２−ブタノン、モノクロルベンゼン、ジクロルエタン、塩化メチレンなどが挙げられる。
電荷輸送層１９には前記一般式（１）乃至（２４）で示される化合物を前記の組み合わせで用いるほかに、さらに公知の電子輸送性電荷輸送材料および／または正孔輸送性電荷輸送材料を添加してもよく、また可塑剤やレべリング剤を添加してもよい。
【００７３】
可塑剤としては、ジブチルフタレート、ジオクチルフタレートなど一般の樹脂の可塑剤として使用されているものがそのまま使用でき、その使用量は、バインダー樹脂に対して３０重量％以下が適当である。また、レベリング剤としては、ジメチルシリコーンオイル、メチルフェニルシリコーンオイルなどのシリコーンオイル類や、側鎖にパーフルオロアルキル基を有するポリマーあるいはオリゴマーが使用され、その使用量はバインダー樹脂に対して、１重量％以下が適当である。電荷輸送層１９の厚さとしては、５〜１００μｍ程度が好ましい。
【００７４】
次に単層感光層１５について説明する。
単層感光層１５を形成するには、少なくとも電荷発生材料および前記一般式（１）乃至（２４）で示される化合物を前記した組み合わせで用い、それらをバインダー樹脂と共に適当な溶剤に溶解ないし分散させ、これを導電電性支持体上などに塗布し乾燥させればよい。また、必要により可塑剤やレべリング剤などを添加してもよい。
バインダー樹脂としては、先に電荷輸送層１９で挙げたバインダー樹脂をそのまま用いることができるほかに、電荷発生層１７で挙げたバインダー樹脂を混合して用いてもよい。
【００７５】
また、ピリリウム系染料、ビスフェノールＡ系ポリカーボネートから形成される共晶錯体に、前記一般式（１）乃至（２４）で示される化合物を前記した組み合わせで添加して単層感光層を形成することもできる。
さらに、前記一般式（１）乃至（２４）で示される化合物を前記した組み合わせで用い、それとバインダー樹脂とを主成分としてなり、電荷発生材料を有効成分として含まない単層感光層も青色光〜紫外光に感度を有する感光層として有用である。
【００７６】
単層感光層において前記一般式（１）乃至（２４）で示される化合物を前記した組み合わせで用いる際の混合比としては、５：９５〜９５：５の範囲が好ましい。また、単層感光層の膜厚としては５〜１００μｍ程度が適当である。
前記一般式（１）乃至（２４）で示される化合物の具体例を下記表１〜表２４に示す。
【００７７】
【表１−１】
0004181650.tif 000030
【００７８】
【表１−２】
0004181650.tif 000031
【００７９】
【表１−３】
0004181650.tif 000032
【００８０】
【表１−４】
0004181650.tif 000033
【００８１】
【表１−５】
0004181650.tif 000034
【００８２】
【表１−６】
0004181650.tif 000035
【００８３】
【表１−７】
0004181650.tif 000036
【００８４】
【表１−８】
0004181650.tif 000037
【００８５】
【表１−９】
0004181650.tif 000038
【００８６】
【表１−１０】
0004181650.tif 000039
【００８７】
【表１−１１】
0004181650.tif 000040
【００８８】
【表１−１２】
0004181650.tif 000041
【００８９】
【表１−１３】
0004181650.tif 000042
【００９０】
【表１−１４】
0004181650.tif 000043
【００９１】
【表１−１５】
0004181650.tif 000044
【００９２】
【表１−１６】
0004181650.tif 000045
【００９３】
【表１−１７】
0004181650.tif 000046
【００９４】
【表２−１】
0004181650.tif 000047
【００９５】
【表２−２】
0004181650.tif 000048
【００９６】
【表２−３】
0004181650.tif 000049
【００９７】
【表２−４】
0004181650.tif 000050
【００９８】
【表２−５】
0004181650.tif 000051
【００９９】
【表２−６】
0004181650.tif 000052
【０１００】
【表２−７】
0004181650.tif 000053
【０１０１】
【表２−８】
0004181650.tif 000054
【０１０２】
【表２−９】
0004181650.tif 000055
【０１０３】
【表２−１０】
0004181650.tif 000056
【０１０４】
【表２−１１】
0004181650.tif 000057
【０１０５】
【表２−１２】
0004181650.tif 000058
【０１０６】
【表２−１３】
0004181650.tif 000059
【０１０７】
【表２−１４】
0004181650.tif 000060
【０１０８】
【表２−１５】
0004181650.tif 000061
【０１０９】
【表２−１６】
0004181650.tif 000062
【０１１０】
【表２−１７】
0004181650.tif 000063
【０１１１】
【表２−１８】
0004181650.tif 000064
【０１１２】
【表３−１】
0004181650.tif 000065
【０１１３】
【表３−２】
0004181650.tif 000066
【０１１４】
【表３−３】
0004181650.tif 000067
【０１１５】
【表３−４】
0004181650.tif 000068
【０１１６】
【表４−１】
0004181650.tif 000069
【０１１７】
【表４−２】
0004181650.tif 000070
【０１１８】
【表４−３】
0004181650.tif 000071
【０１１９】
【表４−４】
0004181650.tif 000072
【０１２０】
【表４−５】
0004181650.tif 000073
【０１２１】
【表４−６】
0004181650.tif 000074
【０１２２】
【表４−７】
0004181650.tif 000075
【０１２３】
【表５−１】
0004181650.tif 000076
【０１２４】
【表５−２】
0004181650.tif 000077
【０１２５】
【表６−１】
0004181650.tif 000078
【０１２６】
【表６−２】
0004181650.tif 000079
【０１２７】
【表６−３】
0004181650.tif 000080
【０１２８】
【表６−４】
0004181650.tif 000081
【０１２９】
【表７−１】
0004181650.tif 000082
【０１３０】
【表７−２】
0004181650.tif 000083
【０１３１】
【表７−３】
0004181650.tif 000084
【０１３２】
【表７−４】
0004181650.tif 000085
【０１３３】
【表７−５】
0004181650.tif 000086
【０１３４】
【表７−６】
0004181650.tif 000087
【０１３５】
【表８−１】
0004181650.tif 000088
【０１３６】
【表８−２】
0004181650.tif 000089
【０１３７】
【表８−３】
0004181650.tif 000090
【０１３８】
【表８−４】
0004181650.tif 000091
【０１３９】
【表９−１】
0004181650.tif 000092
【０１４０】
【表９−２】
0004181650.tif 000093
【０１４１】
【表９−３】
0004181650.tif 000094
【０１４２】
【表９−４】
0004181650.tif 000095
【０１４３】
【表９−５】
0004181650.tif 000096
【０１４４】
【表９−６】
0004181650.tif 000097
【０１４５】
【表９−７】
0004181650.tif 000098
【０１４６】
【表９−８】
0004181650.tif 000099
【０１４７】
【表１０−１】
0004181650.tif 000100
【０１４８】
【表１０−２】
0004181650.tif 000101
【０１４９】
【表１０−３】
0004181650.tif 000102
【０１５０】
【表１０−４】
0004181650.tif 000103
【０１５１】
【表１１−１】
0004181650.tif 000104
【０１５２】
【表１１−２】
0004181650.tif 000105
【０１５３】
【表１１−３】
0004181650.tif 000106
【０１５４】
【表１１−４】
0004181650.tif 000107
【０１５５】
【表１１−５】
0004181650.tif 000108
【０１５６】
【表１１−６】
0004181650.tif 000109
【０１５７】
【表１１−７】
0004181650.tif 000110
【０１５８】
【表１１−８】
0004181650.tif 000111
【０１５９】
【表１１−９】
0004181650.tif 000112
【０１６０】
【表１２−１】
0004181650.tif 000113
【０１６１】
【表１２−２】
0004181650.tif 000114
【０１６２】
【表１２−３】
0004181650.tif 000115
【０１６３】
【表１２−４】
0004181650.tif 000116
【０１６４】
【表１３】
0004181650.tif 000117
【０１６５】
【表１４−１】
0004181650.tif 000118
【０１６６】
【表１４−２】
0004181650.tif 000119
【０１６７】
【表１４−３】
0004181650.tif 000120
【０１６８】
【表１４−４】
0004181650.tif 000121
【０１６９】
【表１４−５】
0004181650.tif 000122
【０１７０】
【表１４−６】
0004181650.tif 000123
【０１７１】
【表１４−７】
0004181650.tif 000124
【０１７２】
【表１４−８】
0004181650.tif 000125
【０１７３】
【表１４−９】
0004181650.tif 000126
【０１７４】
【表１４−１０】
0004181650.tif 000127
【０１７５】
【表１４−１１】
0004181650.tif 000128
【０１７６】
【表１４−１２】
0004181650.tif 000129
【０１７７】
【表１４−１３】
0004181650.tif 000130
【０１７８】
【表１４−１４】
0004181650.tif 000131
【０１７９】
【表１４−１５】
0004181650.tif 000132
【０１８０】
【表１４−１６】
0004181650.tif 000133
【０１８１】
【表１４−１７】
0004181650.tif 000134
【０１８２】
【表１４−１８】
0004181650.tif 000135
【０１８３】
【表１４−１９】
0004181650.tif 000136
【０１８４】
【表１４−２０】
0004181650.tif 000137
【０１８５】
【表１４−２１】
0004181650.tif 000138
【０１８６】
【表１４−２２】
0004181650.tif 000139
【０１８７】
【表１４−２３】
0004181650.tif 000140
【０１８８】
【表１４−２４】
0004181650.tif 000141
【０１８９】
【表１４−２５】
0004181650.tif 000142
【０１９０】
【表１４−２６】
0004181650.tif 000143
【０１９１】
【表１４−２７】
0004181650.tif 000144
【０１９２】
【表１４−２８】
0004181650.tif 000145
【０１９３】
【表１４−２９】
0004181650.tif 000146
【０１９４】
【表１４−３０】
0004181650.tif 000147
【０１９５】
【表１４−３１】
0004181650.tif 000148
【０１９６】
【表１４−３２】
0004181650.tif 000149
【０１９７】
【表１４−３３】
0004181650.tif 000150
【０１９８】
【表１４−３４】
0004181650.tif 000151
【０１９９】
【表１４−３５】
0004181650.tif 000152
【０２００】
【表１４−３６】
0004181650.tif 000153
【０２０１】
【表１４−３７】
0004181650.tif 000154
【０２０２】
【表１４−３８】
0004181650.tif 000155
【０２０３】
【表１４−３９】
0004181650.tif 000156
【０２０４】
【表１４−４０】
0004181650.tif 000157
【０２０５】
【表１４−４１】
0004181650.tif 000158
【０２０６】
【表１４−４２】
0004181650.tif 000159
【０２０７】
【表１４−４３】
0004181650.tif 000160
【０２０８】
【表１５−１】
0004181650.tif 000161
【０２０９】
【表１５−２】
0004181650.tif 000162
【０２１０】
【表１５−３】
0004181650.tif 000163
【０２１１】
【表１５−４】
0004181650.tif 000164
【０２１２】
【表１５−５】
0004181650.tif 000165
【０２１３】
【表１５−６】
0004181650.tif 000166
【０２１４】
【表１５−７】
0004181650.tif 000167
【０２１５】
【表１５−８】
0004181650.tif 000168
【０２１６】
【表１５−９】
0004181650.tif 000169
【０２１７】
【表１５−１０】
0004181650.tif 000170
【０２１８】
【表１５−１１】
0004181650.tif 000171
【０２１９】
【表１５−１２】
0004181650.tif 000172
【０２２０】
【表１６−１】
0004181650.tif 000173
【０２２１】
【表１６−２】
0004181650.tif 000174
【０２２２】
【表１６−３】
0004181650.tif 000175
【０２２３】
【表１６−４】
0004181650.tif 000176
【０２２４】
【表１６−５】
0004181650.tif 000177
【０２２５】
【表１６−６】
0004181650.tif 000178
【０２２６】
【表１６−７】
0004181650.tif 000179
【０２２７】
【表１６−８】
0004181650.tif 000180
【０２２８】
【表１６−９】
0004181650.tif 000181
【０２２９】
【表１７−１】
0004181650.tif 000182
【０２３０】
【表１７−２】
0004181650.tif 000183
【０２３１】
【表１７−３】
0004181650.tif 000184
【０２３２】
【表１７−４】
0004181650.tif 000185
【０２３３】
【表１７−５】
0004181650.tif 000186
【０２３４】
【表１７−６】
0004181650.tif 000187
【０２３５】
【表１８−１】
0004181650.tif 000188
【０２３６】
【表１８−２】
0004181650.tif 000189
【０２３７】
【表１９−１】
0004181650.tif 000190
【０２３８】
【表１９−２】
0004181650.tif 000191
【０２３９】
【表２０−１】
0004181650.tif 000192
【０２４０】
【表２０−２】
0004181650.tif 000193
【０２４１】
【表２０−３】
0004181650.tif 000194
【０２４２】
【表２０−４】
0004181650.tif 000195
【０２４３】
【表２１−１】
0004181650.tif 000196
【０２４４】
【表２１−２】
0004181650.tif 000197
【０２４５】
【表２１−３】
0004181650.tif 000198
【０２４６】
【表２１−４】
0004181650.tif 000199
【０２４７】
【表２１−５】
0004181650.tif 000200
【０２４８】
【表２１−６】
0004181650.tif 000201
【０２４９】
【表２１−７】
0004181650.tif 000202
【０２５０】
【表２１−８】
0004181650.tif 000203
【０２５１】
【表２１−９】
0004181650.tif 000204
【０２５２】
【表２１−１０】
0004181650.tif 000205
【０２５３】
【表２１−１１】
0004181650.tif 000206
【０２５４】
【表２２−１】
0004181650.tif 000207
【０２５５】
【表２２−２】
0004181650.tif 000208
【０２５６】
【表２３−１】
0004181650.tif 000209
【０２５７】
【表２３−２】
0004181650.tif 000210
【０２５８】
【表２３−３】
0004181650.tif 000211
【０２５９】
【表２３−４】
0004181650.tif 000212
【０２６０】
【表２４−１】
0004181650.tif 000213
【０２６１】
【表２４−２】
0004181650.tif 000214
【０２６２】
【表２４−３】
0004181650.tif 000215
【０２６３】
【表２４−４】
0004181650.tif 000216
【０２６４】
【表２４−５】
0004181650.tif 000217
【０２６５】
【表２４−６】
0004181650.tif 000218
【０２６６】
【表２４−７】
0004181650.tif 000219
【０２６７】
【表２４−８】
0004181650.tif 000220
【０２６８】
【表２４−９】
0004181650.tif 000221
【０２６９】
本発明の電子写真感光体には、導電性支持体１１と感光層との間に下引き層を設けることができる。下引き層は一般に樹脂を主成分とするが、これらの樹脂はその上に感光層を溶剤でもって塗布することを考えると、一般の有機溶剤に対して耐溶解性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、アルキッド−メラミン樹脂、エポキシ樹脂等、三次元網目構造を形成する硬化型樹脂などが挙げられる。
【０２７０】
また、下引き層にはモアレ防止、残留電位の低減等のために酸化チタン、シリカ、アルミナ、酸化ジルコニウム、酸化スズ、酸化インジウム等で例示できる金属酸化物の微粉末を加えてもよい。これらの下引き層は、前述の感光層のごとく適当な溶媒、塗工法を用いて形成することができる。
更に下引き層として、シランカップリング剤、チタンカップリング剤、クロムカップリング剤等を使用して、例えばゾル−ゲル法等により形成した金属酸化物層も有用である。この他に、下引き層にはＡｌ2Ｏ3を陽極酸化にて設けたものや、ポリパラキシリレン（パリレン）等の有機物や、ＳｉＯ、ＳｎＯ2、ＴｉＯ2、ＩＴＯ，ＣｅＯ2等の無機物を真空薄膜作製法にて設けたものも良好に用いることができる。下引き層の膜厚としては５μｍ以下が適当である。
【０２７１】
また、本発明の電子写真感光体には、感光層保護の目的で、感光層の上に保護層を設けてもよい。これに使用される材料としては、ＡＢＳ樹脂、ＡＣＳ樹脂、オレフィン−ビニルモノマー共重合体、塩素化ポリエーテル、アリル樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルペンテン、ポリプロピレン、ポリフェニレンオキシド、ポリスルホン、ＡＳ樹脂、ＡＢ樹脂、ＢＳ樹脂、ポリウレタン、ポリ塩化ビニル、ポリ塩化ビニリデン、エポキシ樹脂等の樹脂が挙げられる。
保護層にはその他、耐摩耗性を向上させる目的で、ポリテトラフルオロエチレンのようなフッ素樹脂、シリコーン樹脂およびこれら樹脂に酸化チタン、酸化スズ、チタン酸カリウム等の無機材料を分散したもの等を添加することができる。保護層の形成法としては、通常の塗布法が採用される。なお、保護層の厚さは、０．５〜１０μｍ程度が適当である。また、以上のほかに真空薄膜作製法にて形成したｉ−Ｃ，ａ−ＳｉＣなど公知の材料も保護層として用いることができる。
【０２７２】
さらに、本発明の電子写真感光体には、感光層と保護層との間に別の中間層を設けることもできる。中間層には、一般にバインダー樹脂を主成分として用い、これら樹脂としては、ポリアミド、アルコール可溶性ナイロン、水溶性ポリビニルブチラール、ポリビニルブチラール、ポリビニルアルコールなどが挙げられる。
中間層の形成法としては、前述のごとく通常の塗布法が採用される。なお、中間層の厚さは０．０５〜２μｍ程度が適当である。
【０２７３】
【実施例】
次に実施例を示すが、実施例は本発明を詳しく説明するものであり、本発明が実施例によって制約されるものではない。なお、実施例中の部はすべて重量部である。
実施例１−１
外径７０ｍｍのアルミニウムシリンダー上に、下記組成の下引層塗工液、電荷発生層塗工液、電荷輸送層塗工液を順次塗布し乾燥させて厚さ４μｍの下引層、０．２μｍの電荷発生層、２５μｍの電荷輸送層を形成し、本発明の電子写真感光体を作製した。
〔下引層塗工液〕
オイルフリーアルキッド樹脂
（大日本インキ化学社製：べッコライトＭ６４０１）    １５部
メラミン樹脂
（大日本インキ化学社製：スーパーベッカミンＧ−８２１）  １０部
二酸化チタン（石原産業社製：タイペーク  Ｒ−５８０）      ５５部
２−ブタノン                                              ４０部
〔電荷発生層塗工液〕
下記構造式（Ａ）の電荷発生材料                              ５部
【０２７４】
【化２４８】
0004181650.tif 000222
【０２７５】
ポリビニルブチラール樹脂
（電気化学工業社製：デンカブチラール  ＃５０００−Ａ）  ２部
シクロヘキサノン                                        ２００部
４−メチル−２−ペンタノン                              １５０部
〔電荷輸送層塗工液〕
前記表１の化合物Ｎｏ．１７の化合物                          ３部
前記表１０の化合物Ｎｏ．３９の化合物                        ６部
ポリカーボネート（帝人化成社製：パンライトＬ−１２５０）  １０部
テトラヒドロフラン                                        ７５部
【０２７６】
比較例１−１
実施例１−１の電荷輸送層塗工液において表１０の化合物Ｎｏ．３９の化合物を除き、表１の化合物Ｎｏ．１７の化合物９部を用いた以外は実施例１−１と同様にして比較例の電子写真感光体を作製した。
実施例１−２〜１−２３
実施例１−１の電荷輸送層塗工液において表１０の化合物Ｎｏ．３９の化合物に代えて下記表２５に示したそれぞれの化合物を用いた以外は実施例１−１と同様にして実施例１−２〜１−２３のそれぞれの電子写真感光体を作製した。
【０２７７】
【表２５】
0004181650.tif 000223
【０２７８】
実施例１−２４
アルミニウムシリンダー表面を陽極酸化処理した後、封孔処理を行った。この上に、下記の電荷発生層塗工液、電荷輸送層塗工液を順次塗布し乾燥させて厚さ０．２μｍの電荷発生層、２２μｍの電荷輸送層を形成し本発明の電子写真感光体を作製した。
〔電荷発生層塗工液〕
下記構造式（Ｂ）の電荷発生材料                              ３部
【０２７９】
【化２４９】
0004181650.tif 000224
【０２８０】
ポリビニルブチラール樹脂
（積水化学工業社製：エスレック  ＢＬ−Ｓ）          １部
シクロヘキサノン                                        ２５０部
テトラヒドロフラン                                        ５０部
〔電荷輸送層塗工液〕
前記表１の化合物Ｎｏ．５３の化合物                          ２部
前記表１０の化合物Ｎｏ．１３の化合物                        ８部
ポリカーボネート（帝人化成社製：パンライトＫ−１３００）  １０部
塩化メチレン                                              ８０部
【０２８１】
比較例１−２
実施例１−２４の電荷輸送層塗工液において表１の化合物Ｎｏ．５３の化合物を添加しないこと以外は実施例１−２４と同様にして比較例の電子写真感光体を作製した。
【０２８２】
実施例１−２５〜１−４６
実施例１−２４の電荷輸送層塗工液において、表１の化合物Ｎｏ．５３の化合物および表１０の化合物Ｎｏ．１３の化合物に代えて下記表２６に示したそれぞれの化合物を用いた以外は実施例１−２４と同様にして実施例１−２５〜１−４６のそれぞれの電子写真感光体を作製した。
【０２８３】
【表２６】
0004181650.tif 000225
【０２８４】
比較例１−３〜１−２４
実施例１−２５〜１−４６の荷輸送層塗工液において一般式（１）の化合物を添加しないこと以外は実施例１−２５〜１−４６と同様にして比較例１−３〜１−２４のそれぞれの電子写真感光体を作製した。
【０２８５】
実施例１−４７
アルミニウムシリンダー上に、下記組成の下引層塗工液、電荷発生層塗工液、電荷輸送層塗工液を順次塗布し乾燥させて厚さ２．５μｍの下引層、０．２μｍの電荷発生層、２７μｍの電荷輸送層を形成し、本発明の電子写真感光体を作製した。
〔下引層塗工液〕
アルコール可溶性ナイロン
（東レ社製：アミランＣＭ−８０００）            １０部
二酸化チタン（石原産業社製：タイペークＴＡ−３００）      ４０部
メタノール                                              １２０部
イソプロパノール                                          ６０部
〔電荷発生層塗工液〕
下記構造式（Ｃ）の電荷発生材料                              ３部
【０２８６】
【化２５０】
0004181650.tif 000226
【０２８７】
ポリエステル（東洋紡社製：バイロン  ２００）                １部
シクロヘキサノン                                        １５０部
シクロヘキサン                                          １００部
〔電荷輸送層塗工液〕
前記表１の化合物Ｎｏ．２９の化合物                          ４部
前記表１０の化合物Ｎｏ．８の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
【０２８８】
比較例１−２５
実施例１−４７の電荷輸送層塗工液に代えて下記の電荷輸送層塗工液を用いた以外は実施例１−４７と同様にして比較例の電子写真感光体を作製した。
〔電荷輸送層塗工液〕
前記表１０の化合物Ｎｏ．８の化合物                          ９部
ポリカーボネート樹脂
（三菱瓦斯化学社製：ユーピロン  Ｚ−２００）        １０部
テトラヒドロフラン                                      ７５部
【０２８９】
実施例１−４８〜１−６９
実施例１−４７の電荷輸送層塗工液において、表１の化合物Ｎｏ．２９の化合物および表１０の化合物Ｎｏ．８の化合物に代えて下記表２７に示したそれぞれの化合物を用いた以外は実施例１−４７と同様にして実施例１−４８〜１−６９のそれぞれの電子写真感光体を作製した。
【０２９０】
【表２７】
0004181650.tif 000227
【０２９１】
比較例１−２６〜１−４７
比較例１−２５における表１０の化合物Ｎｏ．８の化合物に代えて、実施例１−４８〜１−６９の電荷輸送層塗工液における一般式（２）〜（２４）のそれぞれの化合物を用いた以外は比較例１−２５と同様にして比較例１−２６〜１−４７のそれぞれの電子写真感光体を作製した。
【０２９２】
実施例１−７０
アルミニウムシリンダー上に、下記組成の感光層塗工液を塗布し乾燥させて厚さ２１μｍの単層感光層を形成し、本発明の電子写真感光体を作製した。
〔感光層塗工液〕
下記構造式（Ｄ）の電荷発生材料                              ４部
【０２９３】
【化２５１】
0004181650.tif 000228
【０２９４】
ポリカーボネート
（三菱瓦斯化学社製：ユーピロン  Ｓ−２０００）            ２０部
前記表１の化合物Ｎｏ．８７の化合物                          ６部
前記表１０の化合物Ｎｏ．１６の化合物                      １０部
シクロヘキサノン                                        １００部
テトラヒドロフラン                                      １５０部
【０２９５】
比較例１−４８
実施例１−７０の感光層塗工液において表１の化合物Ｎｏ．８７の化合物を添加しないこと以外は実施例１−７０と同様にして比較例の電子写真感光体を作製した。
実施例１−７１〜１−９２
実施例１−７０の感光層塗工液において、表１の化合物Ｎｏ．８７の化合物および表１０の化合物Ｎｏ．１６の化合物に代えて下記表２８に示したそれぞれの化合物を用いた以外は実施例１−７０と同様にして実施例１−７１〜１−９２のそれぞれの電子写真感光体を作製した。
【０２９６】
【表２８】
0004181650.tif 000229
【０２９７】
比較例１−４９〜１−７０
実施例１−７１〜１−９２の感光層塗工液において一般式（１）の化合物を添加しないこと以外は実施例１−７１〜１−９２と同様にして比較例１−４９〜１−７０の電子写真感光体を作製した。
比較例１−７１
実施例１−１の電荷輸送層塗工液において表１０の化合物Ｎｏ．３９の化合物に代えて下記構造式（Ｅ）の化合物を用いた以外は実施例１−１と同様にして比較例の電子写真感光体を作製した。
【０２９８】
【化２５２】
0004181650.tif 000230
【０２９９】
比較例１−７２
実施例１−４７の電荷輸送層塗工液において表１０の化合物Ｎｏ．８の化合物に代えて下記構造式（Ｆ）の化合物を用いた以外は実施例１−４７と同様にして比較例の電子写真感光体を作製した。
【０３００】
【化２５３】
0004181650.tif 000231
【０３０１】
上記の実施例及び比較例で得られた各電子写真感光体について、特開昭６０−１００１６７号公報に開示されている評価装置を用い、次のようにして感光体特性の測定を行なった。
すなわち、コロナ放電電圧−６．０ｋＶ（または＋５．６ｋＶ）で帯電２０秒後の電位Ｖｍ（Ｖ）、暗減衰２０秒後の電位Ｖｏ（Ｖ）、電位Ｖｏを１／２に減衰させるのに必要な露光量Ｅ1/2（ｌｕｘ・ｓｅｃ）を測定した。電位保持率＝Ｖｏ／Ｖｍと定義する。また、各電子写真感光体を電子写真複写機（ＦＴ−３３００、リコー社製、ないしは感光体を正帯電できるように改造したもの）に搭載して連続３万枚の複写を行い、画像欠陥（異常画像）の有無を目視により判定した。また、複写試験終了後の各電子写真感光体について、上記と同じ方法によりＶｍ（Ｖ）およびＶｏ（Ｖ）を測定して電位保持率を算出し、またＥ1/2（ｌｕｘ・ｓｅｃ）を測定した。その結果を表２９〜３４に示す。
【０３０２】
【表２９】
0004181650.tif 000232
【０３０３】
【表３０】
0004181650.tif 000233
【０３０４】
【表３１】
0004181650.tif 000234
【０３０５】
【表３２】
0004181650.tif 000235
【０３０６】
【表３３】
0004181650.tif 000236
【０３０７】
【表３４】
0004181650.tif 000237
【０３０８】
表２９〜表３４から明らかなように、実施例の電子写真感光体は高感度であり、且つ多数回繰り返し使用しても帯電電位や感度の低下が少なく、また感光層の剥離や摩耗傷の発生が無く、画像欠陥や地汚れの発生がないのに対し、比較例の電子写真感光体は少なくともこれらのいずれかにおいて劣るものである。
【０３０９】
実施例２−１
外径７０ｍｍのアルミニウムシリンダー上に、下記組成の下引層塗工液、電荷発生層塗工液、電荷輸送層塗工液を順次塗布し乾燥させて厚さ３μｍの下引層、０．２μｍの電荷発生層、２２μｍの電荷輸送層を形成し、本発明の電子写真感光体を作製した。
〔下引層塗工液〕
オイルフリーアルキッド樹脂
（大日本インキ化学社製：べッコライトＭ６４０１）    １５部
メラミン樹脂
（大日本インキ化学社製：スーパーベッカミンＧ−８２１）  １０部
二酸化チタン（石原産業社製：タイペーク  Ｒ−６７０）      ５０部
２−ブタノン                                              ４０部
〔電荷発生層塗工液〕
下記構造式（Ｇ）の電荷発生材料                              ５部
【０３１０】
【化２５４】
0004181650.tif 000238
【０３１１】
ポリビニルブチラール樹脂
（電気化学工業社製：デンカブチラール  ＃５０００−Ａ）  ２部
シクロヘキサノン                                        ２００部
４−メチル−２−ペンタノン                              １５０部
〔電荷輸送層塗工液〕
前記表２の化合物Ｎｏ．１４の化合物                          ６部
前記表１０の化合物Ｎｏ．２の化合物                          ３部
ポリカーボネート（帝人化成社製：パンライトＫ−１３００）  １０部
テトラヒドロフラン                                        ７５部
【０３１２】
比較例２−１
実施例２−１の電荷輸送層塗工液において表２の化合物Ｎｏ．１４の化合物を除き、表１０の化合物Ｎｏ．２の化合物９部を用いた以外は実施例２−１と同様にして比較例の電子写真感光体を作製した。
【０３１３】
実施例２−２
アルミニウムシリンダー表面を陽極酸化処理した後、封孔処理を行った。この上に、下記の電荷発生層塗工液、電荷輸送層塗工液を順次塗布し乾燥させて厚さ０．２μｍの電荷発生層、２０μｍの電荷輸送層を形成し本発明の電子写真感光体を作製した。
〔電荷発生層塗工液〕
Ｘ型無金属フタロシアニン
（大日本インキ化学社製：ファストゲンブルー８１２０Ｂ）    ３部
ポリビニルブチラール樹脂
（積水化学工業社製：エスレック  ＢＬ−Ｓ）          １部
シクロヘキサノン                                        ２５０部
テトラヒドロフラン                                        ５０部
〔電荷輸送層塗工液〕
前記表２の化合物Ｎｏ．８５の化合物                          ８部
前記表１０の化合物Ｎｏ．１８の化合物                        ２部
ポリカーボネート（帝人化成社製：パンライトＬ−１２５０）  １０部
塩化メチレン                                              ８０部
比較例２−２
実施例２−２の電荷輸送層塗工液において、表１０の化合物Ｎｏ．１８の化合物を添加しないこと以外は実施例２−２と同様にして比較例の電子写真感光体を作製した。
【０３１４】
実施例２−３
アルミニウムシリンダー上に、下記組成の下引層塗工液、電荷発生層塗工液、電荷輸送層塗工液を順次塗布し乾燥させて厚さ２μｍの下引層、０．２μｍの電荷発生層、２０μｍの電荷輸送層を形成し、本発明の電子写真感光体を作製した。
〔下引層塗工液〕
アルコール可溶性ナイロン
（東レ社製：アミランＣＭ−８０００）            １０部
二酸化チタン（石原産業社製：タイペークＣＲ−ＥＬ）        ４０部
メタノール                                              １２０部
ｎ−ブタノール                                            ６０部
〔電荷発生層塗工液〕
下記構造式（Ｈ）の電荷発生材料                              ３部
【０３１５】
【化２５５】
0004181650.tif 000239
【０３１６】
ポリエステル（東洋紡社製：バイロン  ２００）                １部
シクロヘキサノン                                        １５０部
シクロヘキサン                                          １００部
〔電荷輸送層塗工液〕
前記表２の化合物Ｎｏ．１３１の化合物                        ４部
前記表１０の化合物Ｎｏ．２９の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
【０３１７】
比較例２−３
実施例２−３の電荷輸送層塗工液において表２の化合物Ｎｏ．１３１の化合物を除き、表１０の化合物Ｎｏ．２９の化合物８部を用いた以外は実施例２−３と同様にして比較例の電子写真感光体を作製した。
【０３１８】
実施例２−４
アルミニウムシリンダー上に、下記組成の感光層塗工液を塗布し乾燥させて厚さ２６μｍの単層感光層を形成し、本発明の電子写真感光体を作製した。
〔感光層塗工液〕
下記構造式（Ｉ）の電荷発生材料                              ３部
【０３１９】
【化２５６】
0004181650.tif 000240
【０３２０】
ポリカーボネート（帝人化成社製：パンライトＫ−１３００）  ２１部
前記表２の化合物Ｎｏ．１４の化合物                        １０部
前記表１０の化合物Ｎｏ．２の化合物                          ８部
テトラヒドロフラン                                      ２００部
比較例２−４
実施例２−４の感光層塗工液において表２の化合物Ｎｏ．１４の化合物を除き、表１０の化合物Ｎｏ．２の化合物１８部を用い、厚さ２３μｍの単層感光層を形成した以外は実施例２−４と同様にして比較例の電子写真感光体を作製した。
【０３２１】
上記の実施例及び比較例で得られた各電子写真感光体について、特開昭６０−１００１６７号公報に開示されている評価装置を用い、次のようにして感光体特性の測定を行なった。
すなわち、コロナ放電電圧−６．０ｋＶ（または＋５．６ｋＶ）で帯電２０秒後の電位Ｖｍ（Ｖ）、暗減衰２０秒後の電位Ｖｏ（Ｖ）、電位Ｖｏを１／２に減衰させるのに必要な露光量Ｅ1/2（ｌｕｘ・ｓｅｃ）を測定した。電位保持率＝Ｖｏ／Ｖｍと定義する。また、各電子写真感光体を電子写真複写機（ＦＴ−３３００、リコー社製、ないしは感光体を正帯電できるように改造したもの）に搭載して連続３万枚の複写を行い、画像欠陥（異常画像）の有無を目視により判定した。また、複写試験終了後の各電子写真感光体について、上記と同じ方法によりＶｍ（Ｖ）およびＶｏ（Ｖ）を測定して電位保持率を算出し、またＥ1/2（ｌｕｘ・ｓｅｃ）を測定した。その結果を表３５に示す。
【０３２２】
【表３５】
0004181650.tif 000241
【０３２３】
実施例２−５
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表１１の化合物Ｎｏ．１６の化合物                        ３部
ポリカーボネート（帝人化成社製：パンライトＫ−１３００）  １０部
テトラヒドロフラン                                        ７５部
比較例２−５
実施例２−５の電荷輸送層塗工液において表２の化合物Ｎｏ．１４の化合物を除き、表１１の化合物Ｎｏ．１６の化合物９部を用いた以外は実施例２−５と同様にして比較例の電子写真感光体を作製した。
【０３２４】
実施例２−６
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表１１の化合物Ｎｏ．７１の化合物                        ２部
ポリカーボネート
（帝人化成社製：パンライトＬ−１２５０）            １０部
塩化メチレン                                              ８０部
比較例２−６
実施例２−６の電荷輸送層塗工液において、表１１の化合物Ｎｏ．７１の化合物を添加しないこと以外は実施例２−６と同様にして比較例の電子写真感光体を作製した。
【０３２５】
実施例２−７
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表１１の化合物Ｎｏ．１０４の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−７
実施例２−７の電荷輸送層塗工液において表２の化合物Ｎｏ．１３１の化合物を除き、表１１の化合物Ｎｏ．１０４の化合物８部を用いた以外は実施例２−７と同様にして比較例の電子写真感光体を作製した。
【０３２６】
実施例２−８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表１１の化合物Ｎｏ．１６の化合物                        ８部
テトラヒドロフラン                                      ２００部
【０３２７】
比較例２−８
実施例２−８の感光層塗工液において表２の化合物Ｎｏ．１４の化合物を除き、表１１の化合物Ｎｏ．１６の化合物１８部を用いた以外は実施例２−８と同様にして比較例の電子写真感光体を作製した。
上記の実施例及び比較例で得られた各電子写真感光体について、前記と同様にして感光体特性の測定を行なった。その結果を表３６に示す。
【０３２８】
【表３６】
0004181650.tif 000242
【０３２９】
実施例２−９
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表１２の化合物Ｎｏ．９の化合物                          ３部
ポリカーボネート（帝人化成社製：パンライトＫ−１３００）  １０部
テトラヒドロフラン                                        ７５部
比較例２−９
実施例２−９の電荷輸送層塗工液において表２の化合物Ｎｏ．１４の化合物を除き、表１２の化合物Ｎｏ．９の化合物９部を用いた以外は実施例２−９と同様にして比較例の電子写真感光体を作製した。
【０３３０】
実施例２−１０
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表１２の化合物Ｎｏ．２５の化合物                        ２部
ポリカーボネート
（帝人化成社製：パンライトＬ−１２５０）            １０部
塩化メチレン                                              ８０部
比較例２−１０
実施例２−１０の電荷輸送層塗工液において、表１２の化合物Ｎｏ．２５の化合物を添加しないこと以外は実施例２−１０と同様にして比較例の電子写真感光体を作製した。
【０３３１】
実施例２−１１
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表１２の化合物Ｎｏ．３９の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−１１
実施例２−１１の電荷輸送層塗工液において表２の化合物Ｎｏ．１３１の化合物を除き、表１２の化合物Ｎｏ．３９の化合物８部を用いた以外は実施例２−１１と同様にして比較例の電子写真感光体を作製した。
【０３３２】
実施例２−１２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表１２の化合物Ｎｏ．９の化合物                          ８部
テトラヒドロフラン                                      ２００部
比較例２−１２
実施例２−１２の感光層塗工液において表２の化合物Ｎｏ．１４の化合物を除き、表１２の化合物Ｎｏ．９の化合物１８部を用いた以外は実施例２−１２と同様にして比較例の電子写真感光体を作製した。
上記の実施例及び比較例で得られた各電子写真感光体について、前記と同様にして感光体特性の測定を行なった。その結果を表３７に示す。
【０３３３】
【表３７】
0004181650.tif 000243
【０３３４】
実施例２−１３
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表１３の化合物Ｎｏ．２の化合物                          ３部
ポリカーボネート（帝人化成社製：パンライトＫ−１３００）  １０部
テトラヒドロフラン                                        ７５部
比較例２−１３
実施例２−１３の電荷輸送層塗工液において表２の化合物Ｎｏ．１４の化合物を除き、表１３の化合物Ｎｏ．２の化合物９部を用いた以外は実施例２−１３と同様にして比較例の電子写真感光体を作製した。
【０３３５】
実施例２−１４
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表１３の化合物Ｎｏ．８の化合物                          ２部
ポリカーボネート
（帝人化成社製：パンライトＬ−１２５０）            １０部
塩化メチレン                                              ８０部
比較例２−１４
実施例２−１４の電荷輸送層塗工液において、表１３の化合物Ｎｏ．８の化合物を添加しないこと以外は実施例２−１４と同様にして比較例の電子写真感光体を作製した。
【０３３６】
実施例２−１５
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表１３の化合物Ｎｏ．１５の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−１５
実施例２−１５の電荷輸送層塗工液において表２の化合物Ｎｏ．１３１の化合物を除き、表１３の化合物Ｎｏ．１５の化合物８部を用いた以外は実施例２−１５と同様にして比較例の電子写真感光体を作製した。
【０３３７】
実施例２−１６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表１３の化合物Ｎｏ．２の化合物                          ８部
テトラヒドロフラン                                      ２００部
比較例２−１６
実施例２−１６の感光層塗工液において表２の化合物Ｎｏ．１４の化合物を除き、表１３の化合物Ｎｏ．２の化合物１８部を用いた以外は実施例２−１６と同様にして比較例の電子写真感光体を作製した。
上記の実施例及び比較例で得られた各電子写真感光体について、前記と同様にして感光体特性の測定を行なった。その結果を表３８に示す。
【０３３８】
【表３８】
0004181650.tif 000244
【０３３９】
実施例２−１７
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表１４の化合物Ｎｏ．３の化合物                          ３部
ポリカーボネート（帝人化成社製：パンライトＫ−１３００）  １０部
テトラヒドロフラン                                        ７５部
比較例２−１７
実施例２−１７の電荷輸送層塗工液において表２の化合物Ｎｏ．１４の化合物を除き、表１４の化合物Ｎｏ．３の化合物９部を用いた以外は実施例２−１７と同様にして比較例の電子写真感光体を作製した。
【０３４０】
実施例２−１８
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表１４の化合物Ｎｏ．１６１の化合物                      ２部
ポリカーボネート
（帝人化成社製：パンライトＬ−１２５０）            １０部
塩化メチレン                                              ８０部
比較例２−１８
実施例２−１８の電荷輸送層塗工液において、表１４の化合物Ｎｏ．１６１の化合物を添加しないこと以外は実施例２−１８と同様にして比較例の電子写真感光体を作製した。
【０３４１】
実施例２−１９
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表１４の化合物Ｎｏ．２９６の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−１９
実施例２−１９の電荷輸送層塗工液において表２の化合物Ｎｏ．１３１の化合物を除き、表１４の化合物Ｎｏ．２９６の化合物８部を用いた以外は実施例２−１９と同様にして比較例の電子写真感光体を作製した。
【０３４２】
実施例２−２０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表１４の化合物Ｎｏ．３の化合物                          ８部
テトラヒドロフラン                                      ２００部
比較例２−２０
実施例２−２０の感光層塗工液において表２の化合物Ｎｏ．１４の化合物を除き、表１４の化合物Ｎｏ．３の化合物１８部を用いた以外は実施例２−２０と同様にして比較例の電子写真感光体を作製した。
上記の実施例及び比較例で得られた各電子写真感光体について、前記と同様にして感光体特性の測定を行なった。その結果を表３９に示す。
【０３４３】
【表３９】
0004181650.tif 000245
【０３４４】
実施例２−２１
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表１５の化合物Ｎｏ．６の化合物                          ３部
ポリカーボネート（帝人化成社製：パンライトＫ−１３００）  １０部
テトラヒドロフラン                                        ７５部
比較例２−２１
実施例２−２１の電荷輸送層塗工液において表２の化合物Ｎｏ．１４の化合物を除き、表１５の化合物Ｎｏ．６の化合物９部を用いた以外は実施例２−２１と同様にして比較例の電子写真感光体を作製した。
【０３４５】
実施例２−２２
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表１５の化合物Ｎｏ．３９の化合物                        ２部
ポリカーボネート
（帝人化成社製：パンライトＬ−１２５０）            １０部
塩化メチレン                                              ８０部
比較例２−２２
実施例２−２２の電荷輸送層塗工液において、表１５の化合物Ｎｏ．３９の化合物を添加しないこと以外は実施例２−２２と同様にして比較例の電子写真感光体を作製した。
【０３４６】
実施例２−２３
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表１５の化合物Ｎｏ．９５の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−２３
実施例２−２３の電荷輸送層塗工液において表２の化合物Ｎｏ．１３１の化合物を除き、表１５の化合物Ｎｏ．９５の化合物８部を用いた以外は実施例２−２３と同様にして比較例の電子写真感光体を作製した。
【０３４７】
実施例２−２４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表１５の化合物Ｎｏ．６の化合物                          ８部
テトラヒドロフラン                                      ２００部
比較例２−２４
実施例２−２４の感光層塗工液において表２の化合物Ｎｏ．１４の化合物を除き、表１５の化合物Ｎｏ．６の化合物１８部を用いた以外は実施例２−２４と同様にして比較例の電子写真感光体を作製した。
上記の実施例及び比較例で得られた各電子写真感光体について、前記と同様にして感光体特性の測定を行なった。その結果を表４０に示す。
【０３４８】
【表４０】
0004181650.tif 000246
【０３４９】
実施例２−２５
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表１６の化合物Ｎｏ．１８の化合物                        ３部
ポリカーボネート（帝人化成社製：パンライトＫ−１３００）  １０部
テトラヒドロフラン                                        ７５部
比較例２−２５
実施例２−２５の電荷輸送層塗工液において表２の化合物Ｎｏ．１４の化合物を除き、表１６の化合物Ｎｏ．１８の化合物９部を用いた以外は実施例２−２５と同様にして比較例の電子写真感光体を作製した。
【０３５０】
実施例２−２６
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表１６の化合物Ｎｏ．３８の化合物                        ２部
ポリカーボネート
（帝人化成社製：パンライトＬ−１２５０）            １０部
塩化メチレン                                              ８０部
比較例２−２６
実施例２−２６の電荷輸送層塗工液において、表１６の化合物Ｎｏ．３８の化合物を添加しないこと以外は実施例２−２６と同様にして比較例の電子写真感光体を作製した。
【０３５１】
実施例２−２７
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表１６の化合物Ｎｏ．８２の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−２７
実施例２−２７の電荷輸送層塗工液において表２の化合物Ｎｏ．１３１の化合物を除き、表１６の化合物Ｎｏ．８２の化合物８部を用いた以外は実施例２−２７と同様にして比較例の電子写真感光体を作製した。
【０３５２】
実施例２−２８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表１６の化合物Ｎｏ．１８の化合物                        ８部
テトラヒドロフラン                                      ２００部
比較例２−２８
実施例２−２８の感光層塗工液において表２の化合物Ｎｏ．１４の化合物を除き、表１６の化合物Ｎｏ．１８の化合物１８部を用いた以外は実施例２−２８と同様にして比較例の電子写真感光体を作製した。
上記の実施例及び比較例で得られた各電子写真感光体について、前記と同様にして感光体特性の測定を行なった。その結果を表４１に示す。
【０３５３】
【表４１】
0004181650.tif 000247
【０３５４】
実施例２−２９
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表１７の化合物Ｎｏ．１０の化合物                        ３部
ポリカーボネート（帝人化成社製：パンライトＫ−１３００）  １０部
テトラヒドロフラン                                        ７５部
比較例２−２９
実施例２−２９の電荷輸送層塗工液において表２の化合物Ｎｏ．１４の化合物を除き、表１７の化合物Ｎｏ．１０の化合物９部を用いた以外は実施例２−２９と同様にして比較例の電子写真感光体を作製した。
【０３５５】
実施例２−３０
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表１７の化合物Ｎｏ．２４の化合物                        ２部
ポリカーボネート
（帝人化成社製：パンライトＬ−１２５０）            １０部
塩化メチレン                                              ８０部
比較例２−３０
実施例２−３０の電荷輸送層塗工液において、表１７の化合物Ｎｏ．２４の化合物を添加しないこと以外は実施例２−３０と同様にして比較例の電子写真感光体を作製した。
【０３５６】
実施例２−３１
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表１７の化合物Ｎｏ．６０の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−３１
実施例２−３１の電荷輸送層塗工液において表２の化合物Ｎｏ．１３１の化合物を除き、表１７の化合物Ｎｏ．６０の化合物８部を用いた以外は実施例２−３１と同様にして比較例の電子写真感光体を作製した。
【０３５７】
実施例２−３２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表１７の化合物Ｎｏ．１０の化合物                        ８部
テトラヒドロフラン                                      ２００部
比較例２−３２
実施例２−３２の感光層塗工液において表２の化合物Ｎｏ．１４の化合物を除き、表１７の化合物Ｎｏ．１０の化合物１８部を用いた以外は実施例２−３２と同様にして比較例の電子写真感光体を作製した。
上記の実施例及び比較例で得られた各電子写真感光体について、前記と同様にして感光体特性の測定を行なった。その結果を表４２に示す。
【０３５８】
【表４２】
0004181650.tif 000248
【０３５９】
実施例２−３３
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表１８の化合物Ｎｏ．８の化合物                          ３部
ポリカーボネート（帝人化成社製：パンライトＫ−１３００）  １０部
テトラヒドロフラン                                        ７５部
比較例２−３３
実施例２−３３の電荷輸送層塗工液において表２の化合物Ｎｏ．１４の化合物を除き、表１８の化合物Ｎｏ．８の化合物９部を用いた以外は実施例２−３３と同様にして比較例の電子写真感光体を作製した。
【０３６０】
実施例２−３４
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表１８の化合物Ｎｏ．１６の化合物                        ２部
ポリカーボネート
（帝人化成社製：パンライトＬ−１２５０）            １０部
塩化メチレン                                              ８０部
比較例２−３４
実施例２−３４の電荷輸送層塗工液において、表１８の化合物Ｎｏ．１６の化合物を添加しないこと以外は実施例２−３４と同様にして比較例の電子写真感光体を作製した。
【０３６１】
実施例２−３５
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表１８の化合物Ｎｏ．４０の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−３５
実施例２−３５の電荷輸送層塗工液において表２の化合物Ｎｏ．１３１の化合物を除き、表１８の化合物Ｎｏ．４０の化合物８部を用いた以外は実施例２−３５と同様にして比較例の電子写真感光体を作製した。
【０３６２】
実施例２−３６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表１８の化合物Ｎｏ．８の化合物                          ８部
テトラヒドロフラン                                      ２００部
比較例２−３６
実施例２−３６の感光層塗工液において表２の化合物Ｎｏ．１４の化合物を除き、表１８の化合物Ｎｏ．８の化合物１８部を用いた以外は実施例２−３６と同様にして比較例の電子写真感光体を作製した。
上記の実施例及び比較例で得られた各電子写真感光体について、前記と同様にして感光体特性の測定を行なった。その結果を表４３に示す。
【０３６３】
【表４３】
0004181650.tif 000249
【０３６４】
実施例２−３７
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表１９の化合物Ｎｏ．３の化合物                          ３部
ポリカーボネート（帝人化成社製：パンライトＫ−１３００）  １０部
テトラヒドロフラン                                        ７５部
比較例２−３７
実施例２−３７の電荷輸送層塗工液において表２の化合物Ｎｏ．１４の化合物を除き、表１９の化合物Ｎｏ．３の化合物９部を用いた以外は実施例２−３７と同様にして比較例の電子写真感光体を作製した。
【０３６５】
実施例２−３８
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表１９の化合物Ｎｏ．７の化合物                          ２部
ポリカーボネート
（帝人化成社製：パンライトＬ−１２５０）            １０部
塩化メチレン                                              ８０部
比較例２−３８
実施例２−３８の電荷輸送層塗工液において、表１９の化合物Ｎｏ．７の化合物を添加しないこと以外は実施例２−３８と同様にして比較例の電子写真感光体を作製した。
【０３６６】
実施例２−３９
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表１９の化合物Ｎｏ．１０の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−３９
実施例２−３９の電荷輸送層塗工液において表２の化合物Ｎｏ．１３１の化合物を除き、表１９の化合物Ｎｏ．１０の化合物８部を用いた以外は実施例２−３９と同様にして比較例の電子写真感光体を作製した。
【０３６７】
実施例２−４０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表１９の化合物Ｎｏ．３の化合物                          ８部
テトラヒドロフラン                                      ２００部
比較例２−４０
実施例２−４０の感光層塗工液において表２の化合物Ｎｏ．１４の化合物を除き、表１９の化合物Ｎｏ．３の化合物１８部を用いた以外は実施例２−４０と同様にして比較例の電子写真感光体を作製した。
上記の実施例及び比較例で得られた各電子写真感光体について、前記と同様にして感光体特性の測定を行なった。その結果を表４４に示す。
【０３６８】
【表４４】
0004181650.tif 000250
【０３６９】
実施例２−４１
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表２０の化合物Ｎｏ．１３の化合物                        ３部
ポリカーボネート（帝人化成社製：パンライトＫ−１３００）  １０部
テトラヒドロフラン                                        ７５部
比較例２−４１
実施例２−４１の電荷輸送層塗工液において表２の化合物Ｎｏ．１４の化合物を除き、表２０の化合物Ｎｏ．１３の化合物９部を用いた以外は実施例２−４１と同様にして比較例の電子写真感光体を作製した。
【０３７０】
実施例２−４２
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表２０の化合物Ｎｏ．２０の化合物                        ２部
ポリカーボネート
（帝人化成社製：パンライトＬ−１２５０）            １０部
塩化メチレン                                              ８０部
比較例２−４２
実施例２−４２の電荷輸送層塗工液において、表２０の化合物Ｎｏ．２０の化合物を添加しないこと以外は実施例２−４２と同様にして比較例の電子写真感光体を作製した。
【０３７１】
実施例２−４３
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表２０の化合物Ｎｏ．３９の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−４３
実施例２−４３の電荷輸送層塗工液において表２の化合物Ｎｏ．１３１の化合物を除き、表２０の化合物Ｎｏ．３９の化合物８部を用いた以外は実施例２−４３と同様にして比較例の電子写真感光体を作製した。
【０３７２】
実施例２−４４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表２０の化合物Ｎｏ．１３の化合物                        ８部
テトラヒドロフラン                                      ２００部
比較例２−４４
実施例２−４４の感光層塗工液において表２の化合物Ｎｏ．１４の化合物を除き、表２０の化合物Ｎｏ．１３の化合物１８部を用いた以外は実施例２−４４と同様にして比較例の電子写真感光体を作製した。
上記の実施例及び比較例で得られた各電子写真感光体について、前記と同様にして感光体特性の測定を行なった。その結果を表４５に示す。
【０３７３】
【表４５】
0004181650.tif 000251
【０３７４】
実施例２−４５
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表２１の化合物Ｎｏ．３の化合物                          ３部
ポリカーボネート（帝人化成社製：パンライトＫ−１３００）  １０部
テトラヒドロフラン                                        ７５部
比較例２−４５
実施例２−４５の電荷輸送層塗工液において表２の化合物Ｎｏ．１４の化合物を除き、表２１の化合物Ｎｏ．３の化合物９部を用いた以外は実施例２−４５と同様にして比較例の電子写真感光体を作製した。
【０３７５】
実施例２−４６
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表２１の化合物Ｎｏ．４３の化合物                        ２部
ポリカーボネート
（帝人化成社製：パンライトＬ−１２５０）            １０部
塩化メチレン                                              ８０部
比較例２−４６
実施例２−４６の電荷輸送層塗工液において、表２１の化合物Ｎｏ．４３の化合物を添加しないこと以外は実施例２−４６と同様にして比較例の電子写真感光体を作製した。
【０３７６】
実施例２−４７
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表２１の化合物Ｎｏ．５９の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−４７
実施例２−４７の電荷輸送層塗工液において表２の化合物Ｎｏ．１３１の化合物を除き、表２１の化合物Ｎｏ．５９の化合物８部を用いた以外は実施例２−４７と同様にして比較例の電子写真感光体を作製した。
【０３７７】
実施例２−４８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表２１の化合物Ｎｏ．３の化合物                          ８部
テトラヒドロフラン                                      ２００部
比較例２−４８
実施例２−４８の感光層塗工液において表２の化合物Ｎｏ．１４の化合物を除き、表２１の化合物Ｎｏ．３の化合物１８部を用いた以外は実施例２−４８と同様にして比較例の電子写真感光体を作製した。
上記の実施例及び比較例で得られた各電子写真感光体について、前記と同様にして感光体特性の測定を行なった。その結果を表４６に示す。
【０３７８】
【表４６】
0004181650.tif 000252
【０３７９】
実施例２−４９
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表３の化合物Ｎｏ．９の化合物                            ３部
ポリカーボネート（帝人化成社製：パンライトＫ−１３００）  １０部
テトラヒドロフラン                                        ７５部
比較例２−４９
実施例２−４９の電荷輸送層塗工液において表２の化合物Ｎｏ．１４の化合物を除き、表３の化合物Ｎｏ．９の化合物９部を用いた以外は実施例２−４９と同様にして比較例の電子写真感光体を作製した。
【０３８０】
実施例２−５０
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表３の化合物Ｎｏ．１７の化合物                          ２部
ポリカーボネート
（帝人化成社製：パンライトＬ−１２５０）            １０部
塩化メチレン                                              ８０部
比較例２−５０
実施例２−５０の電荷輸送層塗工液において、表３の化合物Ｎｏ．１７の化合物を添加しないこと以外は実施例２−５０と同様にして比較例の電子写真感光体を作製した。
【０３８１】
実施例２−５１
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表３の化合物Ｎｏ．３１の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−５１
実施例２−５１の電荷輸送層塗工液において表２の化合物Ｎｏ．１３１の化合物を除き、表３の化合物Ｎｏ．３１の化合物８部を用いた以外は実施例２−５１と同様にして比較例の電子写真感光体を作製した。
【０３８２】
実施例２−５２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表３の化合物Ｎｏ．９の化合物                            ８部
テトラヒドロフラン                                      ２００部
比較例２−５２
実施例２−５２の感光層塗工液において表２の化合物Ｎｏ．１４の化合物を除き、表３の化合物Ｎｏ．９の化合物１８部を用いた以外は実施例２−５２と同様にして比較例の電子写真感光体を作製した。
上記の実施例及び比較例で得られた各電子写真感光体について、前記と同様にして感光体特性の測定を行なった。その結果を表４７に示す。
【０３８３】
【表４７】
0004181650.tif 000253
【０３８４】
実施例２−５３
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表２２の化合物Ｎｏ．５の化合物                          ３部
ポリカーボネート（帝人化成社製：パンライトＫ−１３００）  １０部
テトラヒドロフラン                                        ７５部
比較例２−５３
実施例２−５３の電荷輸送層塗工液において表２の化合物Ｎｏ．１４の化合物を除き、表２２の化合物Ｎｏ．５の化合物９部を用いた以外は実施例２−５３と同様にして比較例の電子写真感光体を作製した。
【０３８５】
実施例２−５４
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表２２の化合物Ｎｏ．９の化合物                          ２部
ポリカーボネート
（帝人化成社製：パンライトＬ−１２５０）            １０部
塩化メチレン                                              ８０部
比較例２−５４
実施例２−５４の電荷輸送層塗工液において、表２２の化合物Ｎｏ．９の化合物を添加しないこと以外は実施例２−５４と同様にして比較例の電子写真感光体を作製した。
【０３８６】
実施例２−５５
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表２２の化合物Ｎｏ．１８の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−５５
実施例２−５５の電荷輸送層塗工液において表２の化合物Ｎｏ．１３１の化合物を除き、表２２の化合物Ｎｏ．１８の化合物８部を用いた以外は実施例２−５５と同様にして比較例の電子写真感光体を作製した。
【０３８７】
実施例２−５６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表２２の化合物Ｎｏ．５の化合物                          ８部
テトラヒドロフラン                                      ２００部
比較例２−５６
実施例２−５６の感光層塗工液において表２の化合物Ｎｏ．１４の化合物を除き、表２２の化合物Ｎｏ．５の化合物１８部を用いた以外は実施例２−５６と同様にして比較例の電子写真感光体を作製した。
上記の実施例及び比較例で得られた各電子写真感光体について、前記と同様にして感光体特性の測定を行なった。その結果を表４８に示す。
【０３８８】
【表４８】
0004181650.tif 000254
【０３８９】
実施例２−５７
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表４の化合物Ｎｏ．４の化合物                            ３部
ポリカーボネート（帝人化成社製：パンライトＫ−１３００）  １０部
テトラヒドロフラン                                        ７５部
比較例２−５７
実施例２−５７の電荷輸送層塗工液において表２の化合物Ｎｏ．１４の化合物を除き、表４の化合物Ｎｏ．４の化合物９部を用いた以外は実施例２−５７と同様にして比較例の電子写真感光体を作製した。
【０３９０】
実施例２−５８
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表４の化合物Ｎｏ．１５の化合物                          ２部
ポリカーボネート
（帝人化成社製：パンライトＬ−１２５０）            １０部
塩化メチレン                                              ８０部
比較例２−５８
実施例２−５８の電荷輸送層塗工液において、表４の化合物Ｎｏ．１５の化合物を添加しないこと以外は実施例２−５８と同様にして比較例の電子写真感光体を作製した。
【０３９１】
実施例２−５９
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表４の化合物Ｎｏ．２１の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−５９
実施例２−５９の電荷輸送層塗工液において表２の化合物Ｎｏ．１３１の化合物を除き、表４の化合物Ｎｏ．２１の化合物８部を用いた以外は実施例２−５９と同様にして比較例の電子写真感光体を作製した。
【０３９２】
実施例２−６０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表４の化合物Ｎｏ．４の化合物                            ８部
テトラヒドロフラン                                      ２００部
比較例２−６０
実施例２−６０の感光層塗工液において表２の化合物Ｎｏ．１４の化合物を除き、表４の化合物Ｎｏ．４の化合物１８部を用いた以外は実施例２−６０と同様にして比較例の電子写真感光体を作製した。
上記の実施例及び比較例で得られた各電子写真感光体について、前記と同様にして感光体特性の測定を行なった。その結果を表４９に示す。
【０３９３】
【表４９】
0004181650.tif 000255
【０３９４】
実施例２−６１
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表５の化合物Ｎｏ．１１の化合物                          ３部
ポリカーボネート（帝人化成社製：パンライトＫ−１３００）  １０部
テトラヒドロフラン                                        ７５部
比較例２−６１
実施例２−６１の電荷輸送層塗工液において表２の化合物Ｎｏ．１４の化合物を除き、表５の化合物Ｎｏ．１１の化合物９部を用いた以外は実施例２−６１と同様にして比較例の電子写真感光体を作製した。
【０３９５】
実施例２−６２
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表５の化合物Ｎｏ．３６の化合物                          ２部
ポリカーボネート
（帝人化成社製：パンライトＬ−１２５０）            １０部
塩化メチレン                                              ８０部
比較例２−６２
実施例２−６２の電荷輸送層塗工液において、表５の化合物Ｎｏ．３６の化合物を添加しないこと以外は実施例２−６２と同様にして比較例の電子写真感光体を作製した。
【０３９６】
実施例２−６３
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表５の化合物Ｎｏ．６７の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−６３
実施例２−６３の電荷輸送層塗工液において表２の化合物Ｎｏ．１３１の化合物を除き、表５の化合物Ｎｏ．６７の化合物８部を用いた以外は実施例２−６３と同様にして比較例の電子写真感光体を作製した。
【０３９７】
実施例２−６４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表５の化合物Ｎｏ．１１の化合物                          ８部
テトラヒドロフラン                                      ２００部
比較例２−６４
実施例２−６４の感光層塗工液において表２の化合物Ｎｏ．１４の化合物を除き、表５の化合物Ｎｏ．１１の化合物１８部を用いた以外は実施例２−６４と同様にして比較例の電子写真感光体を作製した。
上記の実施例及び比較例で得られた各電子写真感光体について、前記と同様にして感光体特性の測定を行なった。その結果を表５０に示す。
【０３９８】
【表５０】
0004181650.tif 000256
【０３９９】
実施例２−６５
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表６の化合物Ｎｏ．５の化合物                            ３部
ポリカーボネート（帝人化成社製：パンライトＫ−１３００）  １０部
テトラヒドロフラン                                        ７５部
比較例２−６５
実施例２−６５の電荷輸送層塗工液において表２の化合物Ｎｏ．１４の化合物を除き、表６の化合物Ｎｏ．５の化合物９部を用いた以外は実施例２−６５と同様にして比較例の電子写真感光体を作製した。
【０４００】
実施例２−６６
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表６の化合物Ｎｏ．５５の化合物                          ２部
ポリカーボネート
（帝人化成社製：パンライトＬ−１２５０）            １０部
塩化メチレン                                              ８０部
比較例２−６６
実施例２−６６の電荷輸送層塗工液において、表６の化合物Ｎｏ．５５の化合物を添加しないこと以外は実施例２−６６と同様にして比較例の電子写真感光体を作製した。
【０４０１】
実施例２−６７
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表６の化合物Ｎｏ．８２の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−６７
実施例２−６７の電荷輸送層塗工液において表２の化合物Ｎｏ．１３１の化合物を除き、表６の化合物Ｎｏ．８２の化合物８部を用いた以外は実施例２−６７と同様にして比較例の電子写真感光体を作製した。
【０４０２】
実施例２−６８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表６の化合物Ｎｏ．５の化合物                            ８部
テトラヒドロフラン                                      ２００部
比較例２−６８
実施例２−６８の感光層塗工液において表２の化合物Ｎｏ．１４の化合物を除き、表６の化合物Ｎｏ．５の化合物１８部を用いた以外は実施例２−６８と同様にして比較例の電子写真感光体を作製した。
上記の実施例及び比較例で得られた各電子写真感光体について、前記と同様にして感光体特性の測定を行なった。その結果を表５１に示す。
【０４０３】
【表５１】
0004181650.tif 000257
【０４０４】
実施例２−６９
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表２３の化合物Ｎｏ．２の化合物                          ３部
ポリカーボネート（帝人化成社製：パンライトＫ−１３００）  １０部
テトラヒドロフラン                                        ７５部
比較例２−６９
実施例２−６９の電荷輸送層塗工液において表２の化合物Ｎｏ．１４の化合物を除き、表２３の化合物Ｎｏ．２の化合物９部を用いた以外は実施例２−６９と同様にして比較例の電子写真感光体を作製した。
【０４０５】
実施例２−７０
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表２３の化合物Ｎｏ．１５の化合物                        ２部
ポリカーボネート
（帝人化成社製：パンライトＬ−１２５０）            １０部
塩化メチレン                                              ８０部
比較例２−７０
実施例２−７０の電荷輸送層塗工液において、表２３の化合物Ｎｏ．１５の化合物を添加しないこと以外は実施例２−７０と同様にして比較例の電子写真感光体を作製した。
【０４０６】
実施例２−７１
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表２３の化合物Ｎｏ．３３の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−７１
実施例２−７１の電荷輸送層塗工液において表２の化合物Ｎｏ．１３１の化合物を除き、表２３の化合物Ｎｏ．３３の化合物８部を用いた以外は実施例２−７１と同様にして比較例の電子写真感光体を作製した。
【０４０７】
実施例２−７２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表２３の化合物Ｎｏ．２の化合物                          ８部
テトラヒドロフラン                                      ２００部
比較例２−７２
実施例２−７２の感光層塗工液において表２の化合物Ｎｏ．１４の化合物を除き、表２３の化合物Ｎｏ．２の化合物１８部を用いた以外は実施例２−７２と同様にして比較例の電子写真感光体を作製した。
上記の実施例及び比較例で得られた各電子写真感光体について、前記と同様にして感光体特性の測定を行なった。その結果を表５２に示す。
【０４０８】
【表５２】
0004181650.tif 000258
【０４０９】
実施例２−７３
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表７の化合物Ｎｏ．１の化合物                            ３部
ポリカーボネート（帝人化成社製：パンライトＫ−１３００）  １０部
テトラヒドロフラン                                        ７５部
比較例２−７３
実施例２−７３の電荷輸送層塗工液において表２の化合物Ｎｏ．１４の化合物を除き、表７の化合物Ｎｏ．１の化合物９部を用いた以外は実施例２−７３と同様にして比較例の電子写真感光体を作製した。
【０４１０】
実施例２−７４
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表７の化合物Ｎｏ．２６の化合物                          ２部
ポリカーボネート
（帝人化成社製：パンライトＬ−１２５０）            １０部
塩化メチレン                                              ８０部
比較例２−７４
実施例２−７４の電荷輸送層塗工液において、表７の化合物Ｎｏ．２６の化合物を添加しないこと以外は実施例２−７４と同様にして比較例の電子写真感光体を作製した。
【０４１１】
実施例２−７５
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表７の化合物Ｎｏ．５７の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−７５
実施例２−７５の電荷輸送層塗工液において表２の化合物Ｎｏ．１３１の化合物を除き、表７の化合物Ｎｏ．５７の化合物８部を用いた以外は実施例２−７５と同様にして比較例の電子写真感光体を作製した。
【０４１２】
実施例２−７６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表７の化合物Ｎｏ．１の化合物                            ８部
テトラヒドロフラン                                      ２００部
比較例２−７６
実施例２−７６の感光層塗工液において表２の化合物Ｎｏ．１４の化合物を除き、表７の化合物Ｎｏ．１の化合物１８部を用いた以外は実施例２−７６と同様にして比較例の電子写真感光体を作製した。
上記の実施例及び比較例で得られた各電子写真感光体について、前記と同様にして感光体特性の測定を行なった。その結果を表５３に示す。
【０４１３】
【表５３】
0004181650.tif 000259
【０４１４】
実施例２−７７
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表８の化合物Ｎｏ．８の化合物                            ３部
ポリカーボネート（帝人化成社製：パンライトＫ−１３００）  １０部
テトラヒドロフラン                                        ７５部
比較例２−７７
実施例２−７７の電荷輸送層塗工液において表２の化合物Ｎｏ．１４の化合物を除き、表８の化合物Ｎｏ．８の化合物９部を用いた以外は実施例２−７７と同様にして比較例の電子写真感光体を作製した。
【０４１５】
実施例２−７８
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表８の化合物Ｎｏ．１３の化合物                          ２部
ポリカーボネート
（帝人化成社製：パンライトＬ−１２５０）            １０部
塩化メチレン                                              ８０部
比較例２−７８
実施例２−７８の電荷輸送層塗工液において、表８の化合物Ｎｏ．１３の化合物を添加しないこと以外は実施例２−７８と同様にして比較例の電子写真感光体を作製した。
【０４１６】
実施例２−７９
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表８の化合物Ｎｏ．２８の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−７９
実施例２−７９の電荷輸送層塗工液において表２の化合物Ｎｏ．１３１の化合物を除き、表８の化合物Ｎｏ．２８の化合物８部を用いた以外は実施例２−７９と同様にして比較例の電子写真感光体を作製した。
【０４１７】
実施例２−８０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表８の化合物Ｎｏ．８の化合物                            ８部
テトラヒドロフラン                                      ２００部
比較例２−８０
実施例２−８０の感光層塗工液において表２の化合物Ｎｏ．１４の化合物を除き、表８の化合物Ｎｏ．８の化合物１８部を用いた以外は実施例２−８０と同様にして比較例の電子写真感光体を作製した。
上記の実施例及び比較例で得られた各電子写真感光体について、前記と同様にして感光体特性の測定を行なった。その結果を表５４に示す。
【０４１８】
【表５４】
0004181650.tif 000260
【０４１９】
実施例２−８１
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表２４の化合物Ｎｏ．３７の化合物                        ３部
ポリカーボネート（帝人化成社製：パンライトＫ−１３００）  １０部
テトラヒドロフラン                                        ７５部
比較例２−８１
実施例２−８１の電荷輸送層塗工液において表２の化合物Ｎｏ．１４の化合物を除き、表２４の化合物Ｎｏ．３７の化合物９部を用いた以外は実施例２−８１と同様にして比較例の電子写真感光体を作製した。
【０４２０】
実施例２−８２
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表２４の化合物Ｎｏ．１５９の化合物                      ２部
ポリカーボネート
（帝人化成社製：パンライトＬ−１２５０）            １０部
塩化メチレン                                              ８０部
比較例２−８２
実施例２−８２の電荷輸送層塗工液において、表２４の化合物Ｎｏ．１５９の化合物を添加しないこと以外は実施例２−８２と同様にして比較例の電子写真感光体を作製した。
【０４２１】
実施例２−８３
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表２４の化合物Ｎｏ．２７０の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−８３
実施例２−８３の電荷輸送層塗工液において表２の化合物Ｎｏ．１３１の化合物を除き、表２４の化合物Ｎｏ．２７０の化合物８部を用いた以外は実施例２−８３と同様にして比較例の電子写真感光体を作製した。
【０４２２】
実施例２−８４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表２４の化合物Ｎｏ．３７の化合物                        ８部
テトラヒドロフラン                                      ２００部
比較例２−８４
実施例２−８４の感光層塗工液において表２の化合物Ｎｏ．１４の化合物を除き、表２４の化合物Ｎｏ．３７の化合物１８部を用いた以外は実施例２−８４と同様にして比較例の電子写真感光体を作製した。
上記の実施例及び比較例で得られた各電子写真感光体について、前記と同様にして感光体特性の測定を行なった。その結果を表５５に示す。
【０４２３】
【表５５】
0004181650.tif 000261
【０４２４】
実施例２−８５
実施例２−１の電荷輸送層塗工液に代えて下記組成の電荷輸送層塗工液を用いた以外は実施例２−１と同様にして本発明の電子写真感光体を作製した。
〔電荷輸送層塗工液〕
前記表２の化合物Ｎｏ．１４の化合物                          ６部
前記表９の化合物Ｎｏ．２５の化合物                          ３部
ポリカーボネート（帝人化成社製：パンライトＫ−１３００）  １０部
テトラヒドロフラン                                        ７５部
比較例２−８５
実施例２−８５の電荷輸送層塗工液において表２の化合物Ｎｏ．１４の化合物を除き、表９の化合物Ｎｏ．２５の化合物９部を用いた以外は実施例２−８５と同様にして比較例の電子写真感光体を作製した。
【０４２５】
実施例２−８６
実施例２−２の電荷輸送層塗工液に代えて下記組成の電荷輸送層塗工液を用いた以外は実施例２−２と同様にして本発明の電子写真感光体を作製した。
〔電荷輸送層塗工液〕
前記表２の化合物Ｎｏ．８５の化合物                          ８部
前記表９の化合物Ｎｏ．３０の化合物                          ２部
ポリカーボネート
（帝人化成社製：パンライトＬ−１２５０）            １０部
塩化メチレン                                              ８０部
比較例２−８６
実施例２−８６の電荷輸送層塗工液において、表９の化合物Ｎｏ．３０の化合物を添加しないこと以外は実施例２−８６と同様にして比較例の電子写真感光体を作製した。
【０４２６】
実施例２−８７
実施例２−３の電荷輸送層塗工液に代えて下記組成の電荷輸送層塗工液を用いた以外は実施例２−３と同様にして本発明の電子写真感光体を作製した。
〔電荷輸送層塗工液〕
前記表２の化合物Ｎｏ．１３１の化合物                        ４部
前記表９の化合物Ｎｏ．７５の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例２−８７
実施例２−８７の電荷輸送層塗工液において表２の化合物Ｎｏ．１３１の化合物を除き、表９の化合物Ｎｏ．７５の化合物８部を用いた以外は実施例２−８７と同様にして比較例の電子写真感光体を作製した。
【０４２７】
実施例２−８８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例２−４の電荷発生材料                                  ３部
ポリカーボネート（帝人化成社製：パンライトＫ−１３００）  ２１部
前記表２の化合物Ｎｏ．１４の化合物                        １０部
前記表９の化合物Ｎｏ．２５の化合物                          ８部
テトラヒドロフラン                                      ２００部
比較例２−８８
実施例２−８８の感光層塗工液において表２の化合物Ｎｏ．１４の化合物を除き、表９の化合物Ｎｏ．２５の化合物１８部を用いた以外は実施例２−８８と同様にして比較例の電子写真感光体を作製した。
上記の実施例及び比較例で得られた各電子写真感光体について、前記と同様にして感光体特性の測定を行なった。その結果を表５６に示す。
【０４２８】
【表５６】
0004181650.tif 000262
【０４２９】
比較例２−８９
実施例２−１の電荷輸送層塗工液において表１０の化合物Ｎｏ．２の化合物に代えて下記構造式（Ｆ）の化合物を用いた以外は実施例２−１と同様にして比較例の電子写真感光体を作製した。
【０４３０】
【化２５７】
0004181650.tif 000263
【０４３１】
比較例２−９０
実施例２−３の電荷輸送層塗工液において表１０の化合物Ｎｏ．２９の化合物に代えて下記構造式（Ｅ）の化合物を用いた以外は実施例２−３と同様にして比較例の電子写真感光体を作製した。
【０４３２】
【化２５８】
0004181650.tif 000264
【０４３３】
上記の比較例で得られた各電子写真感光体について、前記と同様にして感光体特性の測定を行なった。その結果を表５７に示す。
【０４３４】
【表５７】
0004181650.tif 000265
【０４３５】
表３５〜表５７から明らかなように、実施例の電子写真感光体は高感度であり、且つ多数回繰り返し使用しても帯電電位や感度の低下が少なく、また画像欠陥や地汚れの発生がないのに対し、比較例の電子写真感光体はこれらのいずれかにおいて劣るものである。
【０４３６】
実施例３−１
外径７０ｍｍのアルミニウムシリンダー上に、下記組成の下引層塗工液、電荷発生層塗工液、電荷輸送層塗工液を順次塗布し乾燥させて厚さ３μｍの下引層、０．２μｍの電荷発生層、２２μｍの電荷輸送層を形成し、本発明の電子写真感光体を作製した。
〔下引層塗工液〕
オイルフリーアルキッド樹脂
（大日本インキ化学社製：べッコライトＭ６４０１）    １５部
メラミン樹脂
（大日本インキ化学社製：スーパーベッカミンＧ−８２１）  １０部
二酸化チタン（石原産業社製：タイペーク  Ｒ−６７０）      ５０部
２−ブタノン                                              ４０部
〔電荷発生層塗工液〕
下記構造式（Ｇ）の電荷発生材料                              ５部
【０４３７】
【化２５９】
0004181650.tif 000266
【０４３８】
ポリビニルブチラール樹脂
（電気化学工業社製：デンカブチラール  ＃５０００−Ａ）  ２部
シクロヘキサノン                                        ２００部
４−メチル−２−ペンタノン                              １５０部
〔電荷輸送層塗工液〕
前記表３の化合物Ｎｏ．５の化合物                            ６部
前記表１０の化合物Ｎｏ．７の化合物                          ３部
ポリカーボネート（帝人化成社製：パンライトＫ−１３００）  １０部
テトラヒドロフラン                                        ７５部
【０４３９】
比較例３−１
実施例３−１の電荷輸送層塗工液において表３の化合物Ｎｏ．５の化合物を除き、表１０の化合物Ｎｏ．７の化合物９部を用いた以外は実施例３−１と同様にして比較例の電子写真感光体を作製した。
【０４４０】
実施例３−２
アルミニウムシリンダー表面を陽極酸化処理した後、封孔処理を行った。この上に、下記の電荷発生層塗工液、電荷輸送層塗工液を順次塗布し乾燥させて厚さ０．２μｍの電荷発生層、２０μｍの電荷輸送層を形成し本発明の電子写真感光体を作製した。
〔電荷発生層塗工液〕
Ｘ型無金属フタロシアニン
（大日本インキ化学社製：ファストゲンブルー８１２０Ｂ）    ３部
ポリビニルブチラール樹脂
（積水化学工業社製：エスレック  ＢＬ−Ｓ）          １部
シクロヘキサノン                                        ２５０部
テトラヒドロフラン                                        ５０部
〔電荷輸送層塗工液〕
前記表３の化合物Ｎｏ．１５の化合物                          ８部
前記表１０の化合物Ｎｏ．１９の化合物                        ２部
ポリカーボネート（帝人化成社製：パンライトＬ−１２５０）  １０部
塩化メチレン                                              ８０部
比較例３−２
実施例３−２の電荷輸送層塗工液において、表１０の化合物Ｎｏ．１９の化合物を添加しないこと以外は実施例３−２と同様にして比較例の電子写真感光体を作製した。
【０４４１】
実施例３−３
アルミニウムシリンダー上に、下記組成の下引層塗工液、電荷発生層塗工液、電荷輸送層塗工液を順次塗布し乾燥させて厚さ２μｍの下引層、０．２μｍの電荷発生層、２０μｍの電荷輸送層を形成し、本発明の電子写真感光体を作製した。
〔下引層塗工液〕
アルコール可溶性ナイロン
（東レ社製：アミランＣＭ−８０００）            １０部
二酸化チタン（石原産業社製：タイペークＣＲ−ＥＬ）        ４０部
メタノール                                              １２０部
ｎ−ブタノール                                            ６０部
〔電荷発生層塗工液〕
下記構造式（Ｈ）の電荷発生材料                              ３部
【０４４２】
【化２６０】
0004181650.tif 000267
【０４４３】
ポリエステル（東洋紡社製：バイロン  ２００）                １部
シクロヘキサノン                                        １５０部
シクロヘキサン                                          １００部
〔電荷輸送層塗工液〕
前記表３の化合物Ｎｏ．３３の化合物                          ４部
前記表１０の化合物Ｎｏ．３１の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−３
実施例３−３の電荷輸送層塗工液において表３の化合物Ｎｏ．３３の化合物を除き、表１０の化合物Ｎｏ．３１の化合物８部を用いた以外は実施例３−３と同様にして比較例の電子写真感光体を作製した。
【０４４４】
実施例３−４
アルミニウムシリンダー上に、下記組成の感光層塗工液を塗布し乾燥させて厚さ２６μｍの単層感光層を形成し、本発明の電子写真感光体を作製した。
〔感光層塗工液〕
下記構造式（Ｉ）の電荷発生材料                              ３部
【０４４５】
【化２６１】
0004181650.tif 000268
【０４４６】
ポリカーボネート（帝人化成社製：パンライトＫ−１３００）  ２１部
前記表３の化合物Ｎｏ．５の化合物                          １０部
前記表１０の化合物Ｎｏ．７の化合物                          ８部
テトラヒドロフラン                                      ２００部
比較例３−４
実施例３−４の感光層塗工液において表３の化合物Ｎｏ．５の化合物を除き、表１０の化合物Ｎｏ．７の化合物１８部を用い、厚さ２３μｍの単層感光層を形成した以外は実施例３−４と同様にして比較例の電子写真感光体を作製した。
【０４４７】
上記の実施例及び比較例で得られた各電子写真感光体について、特開昭６０−１００１６７号公報に開示されている評価装置を用い、次のようにして感光体特性の測定を行なった。
すなわち、コロナ放電電圧−６．０ｋＶ（または＋５．６ｋＶ）で帯電２０秒後の電位Ｖｍ（Ｖ）、暗減衰２０秒後の電位Ｖｏ（Ｖ）、電位Ｖｏを１／２に減衰させるのに必要な露光量Ｅ1/2（ｌｕｘ・ｓｅｃ）を測定した。電位保持率＝Ｖｏ／Ｖｍと定義する。また、各電子写真感光体を電子写真複写機（ＦＴ−３３００、リコー社製、ないしは感光体を正帯電できるように改造したもの）に搭載して連続３万枚の複写を行い、画像欠陥（異常画像）の有無を目視により判定した。また、複写試験終了後の各電子写真感光体について、上記と同じ方法によりＶｍ（Ｖ）およびＶｏ（Ｖ）を測定して電位保持率を算出し、またＥ1/2（ｌｕｘ・ｓｅｃ）を測定した。その結果を表５８に示す。
【０４４８】
【表５８】
0004181650.tif 000269
【０４４９】
実施例３−５
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表１１の化合物Ｎｏ．１５の化合物                        ３部
ポリカーボネート（帝人化成社製：パンライトＫ−１３００）  １０部
テトラヒドロフラン                                        ７５部
比較例３−５
実施例３−５の電荷輸送層塗工液において表３の化合物Ｎｏ．５の化合物を除き、表１１の化合物Ｎｏ．１５の化合物９部を用いた以外は実施例３−５と同様にして比較例の電子写真感光体を作製した。
【０４５０】
実施例３−６
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表１１の化合物Ｎｏ．６７の化合物                        ２部
ポリカーボネート
（帝人化成社製：パンライトＬ−１２５０）            １０部
塩化メチレン                                              ８０部
比較例３−６
実施例３−６の電荷輸送層塗工液において、表１１の化合物Ｎｏ．６７の化合物を添加しないこと以外は実施例３−６と同様にして比較例の電子写真感光体を作製した。
【０４５１】
実施例３−７
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表１１の化合物Ｎｏ．７４の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−７
実施例３−７の電荷輸送層塗工液において表３の化合物Ｎｏ．３３の化合物を除き、表１１の化合物Ｎｏ．７４の化合物８部を用いた以外は実施例３−７と同様にして比較例の電子写真感光体を作製した。
【０４５２】
実施例３−８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表１１の化合物Ｎｏ．１５の化合物                        ８部
テトラヒドロフラン                                      ２００部
比較例３−８
実施例３−８の感光層塗工液において表３の化合物Ｎｏ．５の化合物を除き、表１１の化合物Ｎｏ．１５の化合物１８部を用いた以外は実施例３−８と同様にして比較例の電子写真感光体を作製した。
上記の実施例及び比較例で得られた各電子写真感光体について、前記と同様にして感光体特性の測定を行なった。その結果を表５９に示す。
【０４５３】
【表５９】
0004181650.tif 000270
【０４５４】
実施例３−９
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表１２の化合物Ｎｏ．８の化合物                          ３部
ポリカーボネート（帝人化成社製：パンライトＫ−１３００）  １０部
テトラヒドロフラン                                        ７５部
比較例３−９
実施例３−９の電荷輸送層塗工液において表３の化合物Ｎｏ．５の化合物を除き、表１２の化合物Ｎｏ．８の化合物９部を用いた以外は実施例３−９と同様にして比較例の電子写真感光体を作製した。
【０４５５】
実施例３−１０
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表１２の化合物Ｎｏ．２５の化合物                        ２部
ポリカーボネート
（帝人化成社製：パンライトＬ−１２５０）            １０部
塩化メチレン                                              ８０部
比較例３−１０
実施例３−１０の電荷輸送層塗工液において、表１２の化合物Ｎｏ．２５の化合物を添加しないこと以外は実施例３−１０と同様にして比較例の電子写真感光体を作製した。
【０４５６】
実施例３−１１
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表１２の化合物Ｎｏ．４５の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−１１
実施例３−１１の電荷輸送層塗工液において表３の化合物Ｎｏ．３３の化合物を除き、表１２の化合物Ｎｏ．４５の化合物８部を用いた以外は実施例３−１１と同様にして比較例の電子写真感光体を作製した。
【０４５７】
実施例３−１２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表１２の化合物Ｎｏ．８の化合物                          ８部
テトラヒドロフラン                                      ２００部
比較例３−１２
実施例３−１２の感光層塗工液において表３の化合物Ｎｏ．５の化合物を除き、表１２の化合物Ｎｏ．８の化合物１８部を用いた以外は実施例３−１２と同様にして比較例の電子写真感光体を作製した。
上記の実施例及び比較例で得られた各電子写真感光体について、前記と同様にして感光体特性の測定を行なった。その結果を表６０に示す。
【０４５８】
【表６０】
0004181650.tif 000271
【０４５９】
実施例３−１３
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表１３の化合物Ｎｏ．３の化合物                          ３部
ポリカーボネート（帝人化成社製：パンライトＫ−１３００）  １０部
テトラヒドロフラン                                        ７５部
比較例３−１３
実施例３−１３の電荷輸送層塗工液において表３の化合物Ｎｏ．５の化合物を除き、表１３の化合物Ｎｏ．３の化合物９部を用いた以外は実施例３−１３と同様にして比較例の電子写真感光体を作製した。
【０４６０】
実施例３−１４
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表１３の化合物Ｎｏ．１２の化合物                        ２部
ポリカーボネート
（帝人化成社製：パンライトＬ−１２５０）            １０部
塩化メチレン                                              ８０部
比較例３−１４
実施例３−１４の電荷輸送層塗工液において、表１３の化合物Ｎｏ．１２の化合物を添加しないこと以外は実施例３−１４と同様にして比較例の電子写真感光体を作製した。
【０４６１】
実施例３−１５
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表１３の化合物Ｎｏ．１３の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−１５
実施例３−１５の電荷輸送層塗工液において表３の化合物Ｎｏ．３３の化合物を除き、表１３の化合物Ｎｏ．１３の化合物８部を用いた以外は実施例３−１５と同様にして比較例の電子写真感光体を作製した。
【０４６２】
実施例３−１６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表１３の化合物Ｎｏ．３の化合物                          ８部
テトラヒドロフラン                                      ２００部
比較例３−１６
実施例３−１６の感光層塗工液において表３の化合物Ｎｏ．５の化合物を除き、表１３の化合物Ｎｏ．３の化合物１８部を用いた以外は実施例３−１６と同様にして比較例の電子写真感光体を作製した。
上記の実施例及び比較例で得られた各電子写真感光体について、前記と同様にして感光体特性の測定を行なった。その結果を表６１に示す。
【０４６３】
【表６１】
0004181650.tif 000272
【０４６４】
実施例３−１７
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表１４の化合物Ｎｏ．１０５の化合物                      ３部
ポリカーボネート（帝人化成社製：パンライトＫ−１３００）  １０部
テトラヒドロフラン                                        ７５部
比較例３−１７
実施例３−１７の電荷輸送層塗工液において表３の化合物Ｎｏ．５の化合物を除き、表１４の化合物Ｎｏ．１０５の化合物９部を用いた以外は実施例３−１７と同様にして比較例の電子写真感光体を作製した。
【０４６５】
実施例３−１８
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表１４の化合物Ｎｏ．２１０の化合物                          ２部  ポリカーボネート
（帝人化成社製：パンライトＬ−１２５０）            １０部
塩化メチレン                                              ８０部
比較例３−１８
実施例３−１８の電荷輸送層塗工液において、表１４の化合物Ｎｏ．２１０の化合物を添加しないこと以外は実施例３−１８と同様にして比較例の電子写真感光体を作製した。
【０４６６】
実施例３−１９
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表１４の化合物Ｎｏ．３１４の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−１９
実施例３−１９の電荷輸送層塗工液において表３の化合物Ｎｏ．３３の化合物を除き、表１４の化合物Ｎｏ．３１４の化合物８部を用いた以外は実施例３−１９と同様にして比較例の電子写真感光体を作製した。
【０４６７】
実施例３−２０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表１４の化合物Ｎｏ．１０５の化合物                      ８部
テトラヒドロフラン                                      ２００部
比較例３−２０
実施例３−２０の感光層塗工液において表３の化合物Ｎｏ．５の化合物を除き、表１４の化合物Ｎｏ．１０５の化合物１８部を用いた以外は実施例３−２０と同様にして比較例の電子写真感光体を作製した。
上記の実施例及び比較例で得られた各電子写真感光体について、前記と同様にして感光体特性の測定を行なった。その結果を表６２に示す。
【０４６８】
【表６２】
0004181650.tif 000273
【０４６９】
実施例３−２１
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表１５の化合物Ｎｏ．２２の化合物                        ３部
ポリカーボネート（帝人化成社製：パンライトＫ−１３００）  １０部
テトラヒドロフラン                                        ７５部
比較例３−２１
実施例３−２１の電荷輸送層塗工液において表３の化合物Ｎｏ．５の化合物を除き、表１５の化合物Ｎｏ．２２の化合物９部を用いた以外は実施例３−２１と同様にして比較例の電子写真感光体を作製した。
【０４７０】
実施例３−２２
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表１５の化合物Ｎｏ．４１の化合物                        ２部
ポリカーボネート
（帝人化成社製：パンライトＬ−１２５０）            １０部
塩化メチレン                                              ８０部
比較例３−２２
実施例３−２２の電荷輸送層塗工液において、表１５の化合物Ｎｏ．４１の化合物を添加しないこと以外は実施例３−２２と同様にして比較例の電子写真感光体を作製した。
【０４７１】
実施例３−２３
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表１５の化合物Ｎｏ．８６の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−２３
実施例３−２３の電荷輸送層塗工液において表３の化合物Ｎｏ．３３の化合物を除き、表１５の化合物Ｎｏ．８６の化合物８部を用いた以外は実施例３−２３と同様にして比較例の電子写真感光体を作製した。
【０４７２】
実施例３−２４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表１５の化合物Ｎｏ．２２の化合物                        ８部
テトラヒドロフラン                                      ２００部
比較例３−２４
実施例３−２４の感光層塗工液において表３の化合物Ｎｏ．５の化合物を除き、表１５の化合物Ｎｏ．２２の化合物１８部を用いた以外は実施例３−２４と同様にして比較例の電子写真感光体を作製した。
上記の実施例及び比較例で得られた各電子写真感光体について、前記と同様にして感光体特性の測定を行なった。その結果を表６３に示す。
【０４７３】
【表６３】
0004181650.tif 000274
【０４７４】
実施例３−２５
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表１６の化合物Ｎｏ．２７の化合物                        ３部
ポリカーボネート（帝人化成社製：パンライトＫ−１３００）  １０部
テトラヒドロフラン                                        ７５部
比較例３−２５
実施例３−２５の電荷輸送層塗工液において表３の化合物Ｎｏ．５の化合物を除き、表１６の化合物Ｎｏ．２７の化合物９部を用いた以外は実施例３−２５と同様にして比較例の電子写真感光体を作製した。
【０４７５】
実施例３−２６
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表１６の化合物Ｎｏ．３６の化合物                        ２部
ポリカーボネート
（帝人化成社製：パンライトＬ−１２５０）            １０部
塩化メチレン                                              ８０部
比較例３−２６
実施例３−２６の電荷輸送層塗工液において、表１６の化合物Ｎｏ．３６の化合物を添加しないこと以外は実施例３−２６と同様にして比較例の電子写真感光体を作製した。
【０４７６】
実施例３−２７
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表１６の化合物Ｎｏ．７７の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−２７
実施例３−２７の電荷輸送層塗工液において表３の化合物Ｎｏ．３３の化合物を除き、表１６の化合物Ｎｏ．７７の化合物８部を用いた以外は実施例３−２７と同様にして比較例の電子写真感光体を作製した。
【０４７７】
実施例３−２８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表１６の化合物Ｎｏ．２７の化合物                        ８部
テトラヒドロフラン                                      ２００部
比較例３−２８
実施例３−２８の感光層塗工液において表３の化合物Ｎｏ．５の化合物を除き、表１６の化合物Ｎｏ．２７の化合物１８部を用いた以外は実施例３−２８と同様にして比較例の電子写真感光体を作製した。
上記の実施例及び比較例で得られた各電子写真感光体について、前記と同様にして感光体特性の測定を行なった。その結果を表６４に示す。
【０４７８】
【表６４】
0004181650.tif 000275
【０４７９】
実施例３−２９
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表１７の化合物Ｎｏ．１９の化合物                        ３部
ポリカーボネート（帝人化成社製：パンライトＫ−１３００）  １０部
テトラヒドロフラン                                        ７５部
比較例３−２９
実施例３−２９の電荷輸送層塗工液において表３の化合物Ｎｏ．５の化合物を除き、表１７の化合物Ｎｏ．１９の化合物９部を用いた以外は実施例３−２９と同様にして比較例の電子写真感光体を作製した。
【０４８０】
実施例３−３０
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表１７の化合物Ｎｏ．２５の化合物                        ２部
ポリカーボネート
（帝人化成社製：パンライトＬ−１２５０）            １０部
塩化メチレン                                              ８０部
比較例３−３０
実施例３−３０の電荷輸送層塗工液において、表１７の化合物Ｎｏ．２５の化合物を添加しないこと以外は実施例３−３０と同様にして比較例の電子写真感光体を作製した。
【０４８１】
実施例３−３１
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表１７の化合物Ｎｏ．６０の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−３１
実施例３−３１の電荷輸送層塗工液において表３の化合物Ｎｏ．３３の化合物を除き、表１７の化合物Ｎｏ．６０の化合物８部を用いた以外は実施例３−３１と同様にして比較例の電子写真感光体を作製した。
【０４８２】
実施例３−３２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表１７の化合物Ｎｏ．１９の化合物                        ８部
テトラヒドロフラン                                      ２００部
比較例３−３２
実施例３−３２の感光層塗工液において表３の化合物Ｎｏ．５の化合物を除き、表１７の化合物Ｎｏ．１９の化合物１８部を用いた以外は実施例３−３２と同様にして比較例の電子写真感光体を作製した。
上記の実施例及び比較例で得られた各電子写真感光体について、前記と同様にして感光体特性の測定を行なった。その結果を表６５に示す。
【０４８３】
【表６５】
0004181650.tif 000276
【０４８４】
実施例３−３３
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表１８の化合物Ｎｏ．７の化合物                          ３部
ポリカーボネート（帝人化成社製：パンライトＫ−１３００）  １０部
テトラヒドロフラン                                        ７５部
比較例３−３３
実施例３−３３の電荷輸送層塗工液において表３の化合物Ｎｏ．５の化合物を除き、表１８の化合物Ｎｏ．７の化合物９部を用いた以外は実施例３−３３と同様にして比較例の電子写真感光体を作製した。
【０４８５】
実施例３−３４
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表１８の化合物Ｎｏ．１７の化合物                        ２部
ポリカーボネート
（帝人化成社製：パンライトＬ−１２５０）            １０部
塩化メチレン                                              ８０部
比較例３−３４
実施例３−３４の電荷輸送層塗工液において、表１８の化合物Ｎｏ．１７の化合物を添加しないこと以外は実施例３−３４と同様にして比較例の電子写真感光体を作製した。
【０４８６】
実施例３−３５
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表１８の化合物Ｎｏ．３２の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−３５
実施例３−３５の電荷輸送層塗工液において表３の化合物Ｎｏ．３３の化合物を除き、表１８の化合物Ｎｏ．３２の化合物８部を用いた以外は実施例３−３５と同様にして比較例の電子写真感光体を作製した。
【０４８７】
実施例３−３６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表１８の化合物Ｎｏ．７の化合物                          ８部
テトラヒドロフラン                                      ２００部
比較例３−３６
実施例３−３６の感光層塗工液において表３の化合物Ｎｏ．５の化合物を除き、表１８の化合物Ｎｏ．７の化合物１８部を用いた以外は実施例３−３６と同様にして比較例の電子写真感光体を作製した。
上記の実施例及び比較例で得られた各電子写真感光体について、前記と同様にして感光体特性の測定を行なった。その結果を表６６に示す。
【０４８８】
【表６６】
0004181650.tif 000277
【０４８９】
実施例３−３７
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表１９の化合物Ｎｏ．４の化合物                          ３部
ポリカーボネート（帝人化成社製：パンライトＫ−１３００）  １０部
テトラヒドロフラン                                        ７５部
比較例３−３７
実施例３−３７の電荷輸送層塗工液において表３の化合物Ｎｏ．５の化合物を除き、表１９の化合物Ｎｏ．４の化合物９部を用いた以外は実施例３−３７と同様にして比較例の電子写真感光体を作製した。
【０４９０】
実施例３−３８
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表１９の化合物Ｎｏ．７の化合物                          ２部
ポリカーボネート
（帝人化成社製：パンライトＬ−１２５０）            １０部
塩化メチレン                                              ８０部
比較例３−３８
実施例３−３８の電荷輸送層塗工液において、表１９の化合物Ｎｏ．７の化合物を添加しないこと以外は実施例３−３８と同様にして比較例の電子写真感光体を作製した。
【０４９１】
実施例３−３９
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表１９の化合物Ｎｏ．１１の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−３９
実施例３−３９の電荷輸送層塗工液において表３の化合物Ｎｏ．３３の化合物を除き、表１９の化合物Ｎｏ．１１の化合物８部を用いた以外は実施例３−３９と同様にして比較例の電子写真感光体を作製した。
【０４９２】
実施例３−４０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表１９の化合物Ｎｏ．４の化合物                          ８部
テトラヒドロフラン                                      ２００部
比較例３−４０
実施例３−４０の感光層塗工液において表３の化合物Ｎｏ．５の化合物を除き、表１９の化合物Ｎｏ．４の化合物１８部を用いた以外は実施例３−４０と同様にして比較例の電子写真感光体を作製した。
上記の実施例及び比較例で得られた各電子写真感光体について、前記と同様にして感光体特性の測定を行なった。その結果を表６７に示す。
【０４９３】
【表６７】
0004181650.tif 000278
【０４９４】
実施例３−４１
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表２０の化合物Ｎｏ．２の化合物                          ３部
ポリカーボネート（帝人化成社製：パンライトＫ−１３００）  １０部
テトラヒドロフラン                                        ７５部
比較例３−４１
実施例３−４１の電荷輸送層塗工液において表３の化合物Ｎｏ．５の化合物を除き、表２０の化合物Ｎｏ．２の化合物９部を用いた以外は実施例３−４１と同様にして比較例の電子写真感光体を作製した。
【０４９５】
実施例３−４２
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表２０の化合物Ｎｏ．２８の化合物                        ２部
ポリカーボネート
（帝人化成社製：パンライトＬ−１２５０）            １０部
塩化メチレン                                              ８０部
比較例３−４２
実施例３−４２の電荷輸送層塗工液において、表２０の化合物Ｎｏ．２８の化合物を添加しないこと以外は実施例３−４２と同様にして比較例の電子写真感光体を作製した。
【０４９６】
実施例３−４３
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表２０の化合物Ｎｏ．３１の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−４３
実施例３−４３の電荷輸送層塗工液において表３の化合物Ｎｏ．３３の化合物を除き、表２０の化合物Ｎｏ．３１の化合物８部を用いた以外は実施例３−４３と同様にして比較例の電子写真感光体を作製した。
【０４９７】
実施例３−４４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表２０の化合物Ｎｏ．２の化合物                          ８部
テトラヒドロフラン                                      ２００部
比較例３−４４
実施例３−４４の感光層塗工液において表３の化合物Ｎｏ．５の化合物を除き、表２０の化合物Ｎｏ．２の化合物１８部を用いた以外は実施例３−４４と同様にして比較例の電子写真感光体を作製した。
上記の実施例及び比較例で得られた各電子写真感光体について、前記と同様にして感光体特性の測定を行なった。その結果を表６８に示す。
【０４９８】
【表６８】
0004181650.tif 000279
【０４９９】
実施例３−４５
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表２１の化合物Ｎｏ．１５の化合物                        ３部
ポリカーボネート（帝人化成社製：パンライトＫ−１３００）  １０部
テトラヒドロフラン                                        ７５部
比較例３−４５
実施例３−４５の電荷輸送層塗工液において表３の化合物Ｎｏ．５の化合物を除き、表２１の化合物Ｎｏ．１５の化合物９部を用いた以外は実施例３−４５と同様にして比較例の電子写真感光体を作製した。
【０５００】
実施例３−４６
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表２１の化合物Ｎｏ．３４の化合物                        ２部
ポリカーボネート
（帝人化成社製：パンライトＬ−１２５０）            １０部
塩化メチレン                                              ８０部
比較例３−４６
実施例３−４６の電荷輸送層塗工液において、表２１の化合物Ｎｏ．３４の化合物を添加しないこと以外は実施例３−４６と同様にして比較例の電子写真感光体を作製した。
【０５０１】
実施例３−４７
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表２１の化合物Ｎｏ．５３の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−４７
実施例３−４７の電荷輸送層塗工液において表３の化合物Ｎｏ．３３の化合物を除き、表２１の化合物Ｎｏ．５３の化合物８部を用いた以外は実施例３−４７と同様にして比較例の電子写真感光体を作製した。
【０５０２】
実施例３−４８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表２１の化合物Ｎｏ．１５の化合物                        ８部
テトラヒドロフラン                                      ２００部
比較例３−４８
実施例３−４８の感光層塗工液において表３の化合物Ｎｏ．５の化合物を除き、表２１の化合物Ｎｏ．１５の化合物１８部を用いた以外は実施例３−４８と同様にして比較例の電子写真感光体を作製した。
上記の実施例及び比較例で得られた各電子写真感光体について、前記と同様にして感光体特性の測定を行なった。その結果を表６９に示す。
【０５０３】
【表６９】
0004181650.tif 000280
【０５０４】
実施例３−４９
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表２２の化合物Ｎｏ．４の化合物                          ３部
ポリカーボネート（帝人化成社製：パンライトＫ−１３００）  １０部
テトラヒドロフラン                                        ７５部
比較例３−４９
実施例３−４９の電荷輸送層塗工液において表３の化合物Ｎｏ．５の化合物を除き、表２２の化合物Ｎｏ．４の化合物９部を用いた以外は実施例３−４９と同様にして比較例の電子写真感光体を作製した。
【０５０５】
実施例３−５０
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表２２の化合物Ｎｏ．８の化合物                          ２部
ポリカーボネート
（帝人化成社製：パンライトＬ−１２５０）            １０部
塩化メチレン                                              ８０部
比較例３−５０
実施例３−５０の電荷輸送層塗工液において、表２２の化合物Ｎｏ．８の化合物を添加しないこと以外は実施例３−５０と同様にして比較例の電子写真感光体を作製した。
【０５０６】
実施例３−５１
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表２２の化合物Ｎｏ．１６の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−５１
実施例３−５１の電荷輸送層塗工液において表３の化合物Ｎｏ．３３の化合物を除き、表２２の化合物Ｎｏ．１６の化合物８部を用いた以外は実施例３−５１と同様にして比較例の電子写真感光体を作製した。
【０５０７】
実施例３−５２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表２２の化合物Ｎｏ．４の化合物                          ８部
テトラヒドロフラン                                      ２００部
比較例３−５２
実施例３−５２の感光層塗工液において表３の化合物Ｎｏ．５の化合物を除き、表２２の化合物Ｎｏ．４の化合物１８部を用いた以外は実施例３−５２と同様にして比較例の電子写真感光体を作製した。
上記の実施例及び比較例で得られた各電子写真感光体について、前記と同様にして感光体特性の測定を行なった。その結果を表７０に示す。
【０５０８】
【表７０】
0004181650.tif 000281
【０５０９】
実施例３−５３
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表４の化合物Ｎｏ．３の化合物                            ３部
ポリカーボネート（帝人化成社製：パンライトＫ−１３００）  １０部
テトラヒドロフラン                                        ７５部
比較例３−５３
実施例３−５３の電荷輸送層塗工液において表３の化合物Ｎｏ．５の化合物を除き、表４の化合物Ｎｏ．３の化合物９部を用いた以外は実施例３−５３と同様にして比較例の電子写真感光体を作製した。
【０５１０】
実施例３−５４
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表４の化合物Ｎｏ．１４の化合物                          ２部
ポリカーボネート
（帝人化成社製：パンライトＬ−１２５０）            １０部
塩化メチレン                                              ８０部
比較例３−５４
実施例３−５４の電荷輸送層塗工液において、表４の化合物Ｎｏ．１４の化合物を添加しないこと以外は実施例３−５４と同様にして比較例の電子写真感光体を作製した。
【０５１１】
実施例３−５５
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表４の化合物Ｎｏ．２０の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−５５
実施例３−５５の電荷輸送層塗工液において表３の化合物Ｎｏ．３３の化合物を除き、表４の化合物Ｎｏ．２０の化合物８部を用いた以外は実施例３−５５と同様にして比較例の電子写真感光体を作製した。
【０５１２】
実施例３−５６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表４の化合物Ｎｏ．３の化合物                            ８部
テトラヒドロフラン                                      ２００部
比較例３−５６
実施例３−５６の感光層塗工液において表３の化合物Ｎｏ．５の化合物を除き、表４の化合物Ｎｏ．３の化合物１８部を用いた以外は実施例３−５６と同様にして比較例の電子写真感光体を作製した。
上記の実施例及び比較例で得られた各電子写真感光体について、前記と同様にして感光体特性の測定を行なった。その結果を表７１に示す。
【０５１３】
【表７１】
0004181650.tif 000282
【０５１４】
実施例３−５７
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表５の化合物Ｎｏ．９の化合物                            ３部
ポリカーボネート（帝人化成社製：パンライトＫ−１３００）  １０部
テトラヒドロフラン                                        ７５部
比較例３−５７
実施例３−５７の電荷輸送層塗工液において表３の化合物Ｎｏ．５の化合物を除き、表５の化合物Ｎｏ．９の化合物９部を用いた以外は実施例３−５７と同様にして比較例の電子写真感光体を作製した。
【０５１５】
実施例３−５８
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表５の化合物Ｎｏ．３３の化合物                          ２部
ポリカーボネート
（帝人化成社製：パンライトＬ−１２５０）            １０部
塩化メチレン                                              ８０部
比較例３−５８
実施例３−５８の電荷輸送層塗工液において、表５の化合物Ｎｏ．３３の化合物を添加しないこと以外は実施例３−５８と同様にして比較例の電子写真感光体を作製した。
【０５１６】
実施例３−５９
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表５の化合物Ｎｏ．５８の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−５９
実施例３−５９の電荷輸送層塗工液において表３の化合物Ｎｏ．３３の化合物を除き、表５の化合物Ｎｏ．５８の化合物８部を用いた以外は実施例３−５９と同様にして比較例の電子写真感光体を作製した。
【０５１７】
実施例３−６０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表５の化合物Ｎｏ．９の化合物                            ８部
テトラヒドロフラン                                      ２００部
比較例３−６０
実施例３−６０の感光層塗工液において表３の化合物Ｎｏ．５の化合物を除き、表５の化合物Ｎｏ．９の化合物１８部を用いた以外は実施例３−６０と同様にして比較例の電子写真感光体を作製した。
上記の実施例及び比較例で得られた各電子写真感光体について、前記と同様にして感光体特性の測定を行なった。その結果を表７２に示す。
【０５１８】
【表７２】
0004181650.tif 000283
【０５１９】
実施例３−６１
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表６の化合物Ｎｏ．１０の化合物                          ３部
ポリカーボネート（帝人化成社製：パンライトＫ−１３００）  １０部
テトラヒドロフラン                                        ７５部
比較例３−６１
実施例３−６１の電荷輸送層塗工液において表３の化合物Ｎｏ．５の化合物を除き、表６の化合物Ｎｏ．１０の化合物９部を用いた以外は実施例３−６１と同様にして比較例の電子写真感光体を作製した。
【０５２０】
実施例３−６２
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表６の化合物Ｎｏ．４３の化合物                          ２部
ポリカーボネート
（帝人化成社製：パンライトＬ−１２５０）            １０部
塩化メチレン                                              ８０部
比較例３−６２
実施例３−６２の電荷輸送層塗工液において、表６の化合物Ｎｏ．４３の化合物を添加しないこと以外は実施例３−６２と同様にして比較例の電子写真感光体を作製した。
【０５２１】
実施例３−６３
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表６の化合物Ｎｏ．６５の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−６３
実施例３−６３の電荷輸送層塗工液において表３の化合物Ｎｏ．３３の化合物を除き、表６の化合物Ｎｏ．６５の化合物８部を用いた以外は実施例３−６３と同様にして比較例の電子写真感光体を作製した。
【０５２２】
実施例３−６４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表６の化合物Ｎｏ．１０の化合物                          ８部
テトラヒドロフラン                                      ２００部
比較例３−６４
実施例３−６４の感光層塗工液において表３の化合物Ｎｏ．５の化合物を除き、表６の化合物Ｎｏ．１０の化合物１８部を用いた以外は実施例３−６４と同様にして比較例の電子写真感光体を作製した。
上記の実施例及び比較例で得られた各電子写真感光体について、前記と同様にして感光体特性の測定を行なった。その結果を表７３に示す。
【０５２３】
【表７３】
0004181650.tif 000284
【０５２４】
実施例３−６５
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表２３の化合物Ｎｏ．１の化合物                          ３部
ポリカーボネート（帝人化成社製：パンライトＫ−１３００）  １０部
テトラヒドロフラン                                        ７５部
比較例３−６５
実施例３−６５の電荷輸送層塗工液において表３の化合物Ｎｏ．５の化合物を除き、表２３の化合物Ｎｏ．１の化合物９部を用いた以外は実施例３−６５と同様にして比較例の電子写真感光体を作製した。
【０５２５】
実施例３−６６
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表２３の化合物Ｎｏ．１４の化合物                        ２部
ポリカーボネート
（帝人化成社製：パンライトＬ−１２５０）            １０部
塩化メチレン                                              ８０部
比較例３−６６
実施例３−６６の電荷輸送層塗工液において、表２３の化合物Ｎｏ．１４の化合物を添加しないこと以外は実施例３−６６と同様にして比較例の電子写真感光体を作製した。
【０５２６】
実施例３−６７
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表２３の化合物Ｎｏ．３３の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−６７
実施例３−６７の電荷輸送層塗工液において表３の化合物Ｎｏ．３３の化合物を除き、表２３の化合物Ｎｏ．３３の化合物８部を用いた以外は実施例３−６７と同様にして比較例の電子写真感光体を作製した。
【０５２７】
実施例３−６８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表２３の化合物Ｎｏ．１の化合物                          ８部
テトラヒドロフラン                                      ２００部
比較例３−６８
実施例３−６８の感光層塗工液において表３の化合物Ｎｏ．５の化合物を除き、表２３の化合物Ｎｏ．１の化合物１８部を用いた以外は実施例３−６８と同様にして比較例の電子写真感光体を作製した。
上記の実施例及び比較例で得られた各電子写真感光体について、前記と同様にして感光体特性の測定を行なった。その結果を表７４に示す。
【０５２８】
【表７４】
0004181650.tif 000285
【０５２９】
実施例３−６９
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表７の化合物Ｎｏ．１３の化合物                          ３部
ポリカーボネート（帝人化成社製：パンライトＫ−１３００）  １０部
テトラヒドロフラン                                        ７５部
比較例３−６９
実施例３−６９の電荷輸送層塗工液において表３の化合物Ｎｏ．５の化合物を除き、表７の化合物Ｎｏ．１３の化合物９部を用いた以外は実施例３−６９と同様にして比較例の電子写真感光体を作製した。
【０５３０】
実施例３−７０
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表７の化合物Ｎｏ．３２の化合物                          ２部
ポリカーボネート
（帝人化成社製：パンライトＬ−１２５０）            １０部
塩化メチレン                                              ８０部
比較例３−７０
実施例３−７０の電荷輸送層塗工液において、表７の化合物Ｎｏ．３２の化合物を添加しないこと以外は実施例３−７０と同様にして比較例の電子写真感光体を作製した。
【０５３１】
実施例３−７１
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表７の化合物Ｎｏ．４５の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−７１
実施例３−７１の電荷輸送層塗工液において表３の化合物Ｎｏ．３３の化合物を除き、表７の化合物Ｎｏ．４５の化合物８部を用いた以外は実施例３−７１と同様にして比較例の電子写真感光体を作製した。
【０５３２】
実施例３−７２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表７の化合物Ｎｏ．１３の化合物                          ８部
テトラヒドロフラン                                      ２００部
比較例３−７２
実施例３−７２の感光層塗工液において表３の化合物Ｎｏ．５の化合物を除き、表７の化合物Ｎｏ．１３の化合物１８部を用いた以外は実施例３−７２と同様にして比較例の電子写真感光体を作製した。
上記の実施例及び比較例で得られた各電子写真感光体について、前記と同様にして感光体特性の測定を行なった。その結果を表７５に示す。
【０５３３】
【表７５】
0004181650.tif 000286
【０５３４】
実施例３−７３
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表８の化合物Ｎｏ．１０の化合物                          ３部
ポリカーボネート（帝人化成社製：パンライトＫ−１３００）  １０部
テトラヒドロフラン                                        ７５部
比較例３−７３
実施例３−７３の電荷輸送層塗工液において表３の化合物Ｎｏ．５の化合物を除き、表８の化合物Ｎｏ．１０の化合物９部を用いた以外は実施例３−７３と同様にして比較例の電子写真感光体を作製した。
【０５３５】
実施例３−７４
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表８の化合物Ｎｏ．１７の化合物                          ２部
ポリカーボネート
（帝人化成社製：パンライトＬ−１２５０）            １０部
塩化メチレン                                              ８０部
比較例３−７４
実施例３−７４の電荷輸送層塗工液において、表８の化合物Ｎｏ．１７の化合物を添加しないこと以外は実施例３−７４と同様にして比較例の電子写真感光体を作製した。
【０５３６】
実施例３−７５
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表８の化合物Ｎｏ．３２の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−７５
実施例３−７５の電荷輸送層塗工液において表３の化合物Ｎｏ．３３の化合物を除き、表８の化合物Ｎｏ．３２の化合物８部を用いた以外は実施例３−７５と同様にして比較例の電子写真感光体を作製した。
【０５３７】
実施例３−７６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表８の化合物Ｎｏ．１０の化合物                          ８部
テトラヒドロフラン                                      ２００部
比較例３−７６
実施例３−７６の感光層塗工液において表３の化合物Ｎｏ．５の化合物を除き、表８の化合物Ｎｏ．１０の化合物１８部を用いた以外は実施例３−７６と同様にして比較例の電子写真感光体を作製した。
上記の実施例及び比較例で得られた各電子写真感光体について、前記と同様にして感光体特性の測定を行なった。その結果を表７６に示す。
【０５３８】
【表７６】
0004181650.tif 000287
【０５３９】
実施例３−７７
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表２４の化合物Ｎｏ．３４の化合物                        ３部
ポリカーボネート（帝人化成社製：パンライトＫ−１３００）  １０部
テトラヒドロフラン                                        ７５部
比較例３−７７
実施例３−７７の電荷輸送層塗工液において表３の化合物Ｎｏ．５の化合物を除き、表２４の化合物Ｎｏ．３４の化合物９部を用いた以外は実施例３−７７と同様にして比較例の電子写真感光体を作製した。
【０５４０】
実施例３−７８
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表２４の化合物Ｎｏ．１１９の化合物                      ２部
ポリカーボネート
（帝人化成社製：パンライトＬ−１２５０）            １０部
塩化メチレン                                              ８０部
比較例３−７８
実施例３−７８の電荷輸送層塗工液において、表２４の化合物Ｎｏ．１１９の化合物を添加しないこと以外は実施例３−７８と同様にして比較例の電子写真感光体を作製した。
【０５４１】
実施例３−７９
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表２４の化合物Ｎｏ．２２５の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−７９
実施例３−７９の電荷輸送層塗工液において表３の化合物Ｎｏ．３３の化合物を除き、表２４の化合物Ｎｏ．２２５の化合物８部を用いた以外は実施例３−７９と同様にして比較例の電子写真感光体を作製した。
【０５４２】
実施例３−８０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表２４の化合物Ｎｏ．３４の化合物                        ８部
テトラヒドロフラン                                      ２００部
比較例３−８０
実施例３−８０の感光層塗工液において表３の化合物Ｎｏ．５の化合物を除き、表２４の化合物Ｎｏ．３４の化合物１８部を用いた以外は実施例３−８０と同様にして比較例の電子写真感光体を作製した。
上記の実施例及び比較例で得られた各電子写真感光体について、前記と同様にして感光体特性の測定を行なった。その結果を表７７に示す。
【０５４３】
【表７７】
0004181650.tif 000288
【０５４４】
実施例３−８１
実施例３−１の電荷輸送層塗工液に代えて下記組成の電荷輸送層塗工液を用いた以外は実施例３−１と同様にして本発明の電子写真感光体を作製した。
〔電荷輸送層塗工液〕
前記表３の化合物Ｎｏ．５の化合物                            ６部
前記表９の化合物Ｎｏ．２６の化合物                          ３部
ポリカーボネート（帝人化成社製：パンライトＫ−１３００）  １０部
テトラヒドロフラン                                        ７５部
比較例３−８１
実施例３−８１の電荷輸送層塗工液において表３の化合物Ｎｏ．５の化合物を除き、表９の化合物Ｎｏ．２６の化合物９部を用いた以外は実施例３−８１と同様にして比較例の電子写真感光体を作製した。
【０５４５】
実施例３−８２
実施例３−２の電荷輸送層塗工液に代えて下記組成の電荷輸送層塗工液を用いた以外は実施例３−２と同様にして本発明の電子写真感光体を作製した。
〔電荷輸送層塗工液〕
前記表３の化合物Ｎｏ．１５の化合物                          ８部
前記表９の化合物Ｎｏ．５０の化合物                          ２部
ポリカーボネート
（帝人化成社製：パンライトＬ−１２５０）            １０部
塩化メチレン                                              ８０部
比較例３−８２
実施例３−８２の電荷輸送層塗工液において、表９の化合物Ｎｏ．５０の化合物を添加しないこと以外は実施例３−８２と同様にして比較例の電子写真感光体を作製した。
【０５４６】
実施例３−８３
実施例３−３の電荷輸送層塗工液に代えて下記組成の電荷輸送層塗工液を用いた以外は実施例３−３と同様にして本発明の電子写真感光体を作製した。
〔電荷輸送層塗工液〕
前記表３の化合物Ｎｏ．３３の化合物                          ４部
前記表９の化合物Ｎｏ．６７の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３−８３
実施例３−８３の電荷輸送層塗工液において表３の化合物Ｎｏ．３３の化合物を除き、表９の化合物Ｎｏ．６７の化合物８部を用いた以外は実施例３−８３と同様にして比較例の電子写真感光体を作製した。
【０５４７】
実施例３−８４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例３−４の電荷発生材料                                  ３部
ポリカーボネート（帝人化成社製：パンライトＫ−１３００）  ２１部
前記表３の化合物Ｎｏ．５の化合物                          １０部
前記表９の化合物Ｎｏ．２６の化合物                          ８部
テトラヒドロフラン                                      ２００部
比較例３−８４
実施例３−８４の感光層塗工液において表３の化合物Ｎｏ．５の化合物を除き、表９の化合物Ｎｏ．２６の化合物１８部を用いた以外は実施例３−８４と同様にして比較例の電子写真感光体を作製した。
上記の実施例及び比較例で得られた各電子写真感光体について、前記と同様にして感光体特性の測定を行なった。その結果を表７８に示す。
【０５４８】
【表７８】
0004181650.tif 000289
【０５４９】
比較例３−８５
実施例３−１の電荷輸送層塗工液において表３の化合物Ｎｏ．５および表１０の化合物Ｎｏ．７の化合物に代えて下記構造式（Ｊ）および（Ｋ）の化合物を用いた以外は実施例３−１と同様にして比較例の電子写真感光体を作製した。
【０５５０】
【化２６２】
0004181650.tif 000290
【０５５１】
比較例３−８６
実施例３−４の感光層塗工液において表３の化合物Ｎｏ．５の化合物および表１０の化合物Ｎｏ．７の化合物に代えて下記構造式（Ｌ）および（Ｍ）の化合物を用いた以外は実施例３−４と同様にして比較例の電子写真感光体を作製した。
【０５５２】
【化２６３】
0004181650.tif 000291
【０５５３】
上記の比較例で得られた各電子写真感光体について、前記と同様にして感光体特性の測定を行なった。その結果を表７９に示す。
【０５５４】
【表７９】
0004181650.tif 000292
【０５５５】
表５８〜表７９から明らかなように、実施例の電子写真感光体は高感度であり、且つ多数回繰り返し使用しても帯電電位や感度の低下が少なく、また画像欠陥や地汚れの発生がないのに対し、比較例の電子写真感光体はこれらのいずれかにおいて劣るものである。
【０５５６】
実施例４−１
外径７０ｍｍのアルミニウムシリンダー上に、下記組成の下引層塗工液、電荷発生層塗工液、電荷輸送層塗工液を順次塗布し乾燥させて厚さ３μｍの下引層、０．２μｍの電荷発生層、２２μｍの電荷輸送層を形成し、本発明の電子写真感光体を作製した。
〔下引層塗工液〕
オイルフリーアルキッド樹脂
（大日本インキ化学社製：べッコライトＭ６４０１）    １５部
メラミン樹脂
（大日本インキ化学社製：スーパーベッカミンＧ−８２１）  １０部
二酸化チタン（石原産業社製：タイペーク  Ｒ−６７０）      ５０部
２−ブタノン                                              ４０部
〔電荷発生層塗工液〕
下記構造式（Ｇ）の電荷発生材料                              ５部
【０５５７】
【化２６４】
0004181650.tif 000293
【０５５８】
ポリビニルブチラール樹脂
（電気化学工業社製：デンカブチラール  ＃５０００−Ａ）  ２部
シクロヘキサノン                                        ２００部
４−メチル−２−ペンタノン                              １５０部
〔電荷輸送層塗工液〕
前記表４の化合物Ｎｏ．３の化合物                            ６部
前記表１０の化合物Ｎｏ．２の化合物                          ３部
ポリカーボネート（帝人化成社製：パンライトＫ−１３００）  １０部
テトラヒドロフラン                                        ７５部
【０５５９】
比較例４−１
実施例４−１の電荷輸送層塗工液において表４の化合物Ｎｏ．３の化合物を除き、表１０の化合物Ｎｏ．２の化合物９部を用いた以外は実施例４−１と同様にして比較例の電子写真感光体を作製した。
【０５６０】
実施例４−２
アルミニウムシリンダー表面を陽極酸化処理した後、封孔処理を行った。この上に、下記の電荷発生層塗工液、電荷輸送層塗工液を順次塗布し乾燥させて厚さ０．２μｍの電荷発生層、２０μｍの電荷輸送層を形成し本発明の電子写真感光体を作製した。
〔電荷発生層塗工液〕
Ｘ型無金属フタロシアニン
（大日本インキ化学社製：ファストゲンブルー８１２０Ｂ）    ３部
ポリビニルブチラール樹脂
（積水化学工業社製：エスレック  ＢＬ−Ｓ）          １部
シクロヘキサノン                                        ２５０部
テトラヒドロフラン                                        ５０部
〔電荷輸送層塗工液〕
前記表４の化合物Ｎｏ．１６の化合物                          ８部
前記表１０の化合物Ｎｏ．１８の化合物                        ２部
ポリカーボネート（帝人化成社製：パンライトＬ−１２５０）  １０部
塩化メチレン                                              ８０部
比較例４−２
実施例４−２の電荷輸送層塗工液において、表１０の化合物Ｎｏ．１８の化合物を添加しないこと以外は実施例４−２と同様にして比較例の電子写真感光体を作製した。
【０５６１】
実施例４−３
アルミニウムシリンダー上に、下記組成の下引層塗工液、電荷発生層塗工液、電荷輸送層塗工液を順次塗布し乾燥させて厚さ２μｍの下引層、０．２μｍの電荷発生層、２０μｍの電荷輸送層を形成し、本発明の電子写真感光体を作製した。
〔下引層塗工液〕
アルコール可溶性ナイロン
（東レ社製：アミランＣＭ−８０００）            １０部
二酸化チタン（石原産業社製：タイペークＣＲ−ＥＬ）        ４０部
メタノール                                              １２０部
ｎ−ブタノール                                            ６０部
〔電荷発生層塗工液〕
下記構造式（Ｈ）の電荷発生材料                              ３部
【０５６２】
【化２６５】
0004181650.tif 000294
【０５６３】
ポリエステル（東洋紡社製：バイロン  ２００）                １部
シクロヘキサノン                                        １５０部
シクロヘキサン                                          １００部
〔電荷輸送層塗工液〕
前記表４の化合物Ｎｏ．２４の化合物                          ４部
前記表１０の化合物Ｎｏ．２９の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−３
実施例４−３の電荷輸送層塗工液において表４の化合物Ｎｏ．２４の化合物を除き、表１０の化合物Ｎｏ．２９の化合物８部を用いた以外は実施例４−３と同様にして比較例の電子写真感光体を作製した。
【０５６４】
実施例４−４
アルミニウムシリンダー上に、下記組成の感光層塗工液を塗布し乾燥させて厚さ２６μｍの単層感光層を形成し、本発明の電子写真感光体を作製した。
〔感光層塗工液〕
下記構造式（Ｉ）の電荷発生材料                              ３部
【０５６５】
【化２６６】
0004181650.tif 000295
【０５６６】
ポリカーボネート（帝人化成社製：パンライトＫ−１３００）  ２１部
前記表４の化合物Ｎｏ．３の化合物                          １０部
前記表１０の化合物Ｎｏ．２の化合物                          ８部
テトラヒドロフラン                                      ２００部
比較例４−４
実施例４−４の感光層塗工液において表４の化合物Ｎｏ．３の化合物を除き、表１０の化合物Ｎｏ．２の化合物１８部を用い、厚さ２３μｍの単層感光層を形成した以外は実施例４−４と同様にして比較例の電子写真感光体を作製した。
【０５６７】
上記の実施例及び比較例で得られた各電子写真感光体について、特開昭６０−１００１６７号公報に開示されている評価装置を用い、次のようにして感光体特性の測定を行なった。
すなわち、コロナ放電電圧−６．０ｋＶ（または＋５．６ｋＶ）で帯電２０秒後の電位Ｖｍ（Ｖ）、暗減衰２０秒後の電位Ｖｏ（Ｖ）、電位Ｖｏを１／２に減衰させるのに必要な露光量Ｅ1/2（ｌｕｘ・ｓｅｃ）を測定した。電位保持率＝Ｖｏ／Ｖｍと定義する。また、各電子写真感光体を電子写真複写機（ＦＴ−３３００、リコー社製、ないしは感光体を正帯電できるように改造したもの）に搭載して連続３万枚の複写を行い、画像欠陥（異常画像）の有無を目視により判定した。また、複写試験終了後の各電子写真感光体について、上記と同じ方法によりＶｍ（Ｖ）およびＶｏ（Ｖ）を測定して電位保持率を算出し、またＥ1/2（ｌｕｘ・ｓｅｃ）を測定した。その結果を表８０に示す。
【０５６８】
【表８０】
0004181650.tif 000296
【０５６９】
実施例４−５
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表１１の化合物Ｎｏ．１６の化合物                        ３部
ポリカーボネート（帝人化成社製：パンライトＫ−１３００）  １０部
テトラヒドロフラン                                        ７５部
比較例４−５
実施例４−５の電荷輸送層塗工液において表４の化合物Ｎｏ．３の化合物を除き、表１１の化合物Ｎｏ．１６の化合物９部を用いた以外は実施例４−５と同様にして比較例の電子写真感光体を作製した。
【０５７０】
実施例４−６
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表１１の化合物Ｎｏ．７１の化合物                        ２部
ポリカーボネート
（帝人化成社製：パンライトＬ−１２５０）            １０部
塩化メチレン                                              ８０部
比較例４−６
実施例４−６の電荷輸送層塗工液において、表１１の化合物Ｎｏ．７１の化合物を添加しないこと以外は実施例４−６と同様にして比較例の電子写真感光体を作製した。
【０５７１】
実施例４−７
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                            ４部
前記表１１の化合物Ｎｏ．１０４の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−７
実施例４−７の電荷輸送層塗工液において表４の化合物Ｎｏ．２４の化合物を除き、表１１の化合物Ｎｏ．１０４の化合物８部を用いた以外は実施例４−７と同様にして比較例の電子写真感光体を作製した。
【０５７２】
実施例４−８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表１１の化合物Ｎｏ．１６の化合物                        ８部
テトラヒドロフラン                                      ２００部
比較例４−８
実施例４−８の感光層塗工液において表４の化合物Ｎｏ．３の化合物を除き、表１１の化合物Ｎｏ．１６の化合物１８部を用いた以外は実施例４−８と同様にして比較例の電子写真感光体を作製した。
上記の実施例及び比較例で得られた各電子写真感光体について、前記と同様にして感光体特性の測定を行なった。その結果を表８１に示す。
【０５７３】
【表８１】
0004181650.tif 000297
【０５７４】
実施例４−９
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表１２の化合物Ｎｏ．９の化合物                          ３部
ポリカーボネート（帝人化成社製：パンライトＫ−１３００）  １０部
テトラヒドロフラン                                        ７５部
比較例４−９
実施例４−９の電荷輸送層塗工液において表４の化合物Ｎｏ．３の化合物を除き、表１２の化合物Ｎｏ．９の化合物９部を用いた以外は実施例４−９と同様にして比較例の電子写真感光体を作製した。
【０５７５】
実施例４−１０
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表１２の化合物Ｎｏ．２５の化合物                        ２部
ポリカーボネート
（帝人化成社製：パンライトＬ−１２５０）            １０部
塩化メチレン                                              ８０部
比較例４−１０
実施例４−１０の電荷輸送層塗工液において、表１２の化合物Ｎｏ．２５の化合物を添加しないこと以外は実施例４−１０と同様にして比較例の電子写真感光体を作製した。
【０５７６】
実施例４−１１
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表１２の化合物Ｎｏ．３９の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−１１
実施例４−１１の電荷輸送層塗工液において表４の化合物Ｎｏ．２４の化合物を除き、表１２の化合物Ｎｏ．３９の化合物８部を用いた以外は実施例４−１１と同様にして比較例の電子写真感光体を作製した。
【０５７７】
実施例４−１２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表１２の化合物Ｎｏ．９の化合物                          ８部
テトラヒドロフラン                                      ２００部
比較例４−１２
実施例４−１２の感光層塗工液において表４の化合物Ｎｏ．３の化合物を除き、表１２の化合物Ｎｏ．９の化合物１８部を用いた以外は実施例４−１２と同様にして比較例の電子写真感光体を作製した。
上記の実施例及び比較例で得られた各電子写真感光体について、前記と同様にして感光体特性の測定を行なった。その結果を表８２に示す。
【０５７８】
【表８２】
0004181650.tif 000298
【０５７９】
実施例４−１３
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表１３の化合物Ｎｏ．２の化合物                          ３部
ポリカーボネート（帝人化成社製：パンライトＫ−１３００）  １０部
テトラヒドロフラン                                        ７５部
比較例４−１３
実施例４−１３の電荷輸送層塗工液において表４の化合物Ｎｏ．３の化合物を除き、表１３の化合物Ｎｏ．２の化合物９部を用いた以外は実施例４−１３と同様にして比較例の電子写真感光体を作製した。
【０５８０】
実施例４−１４
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表１３の化合物Ｎｏ．８の化合物                          ２部
ポリカーボネート
（帝人化成社製：パンライトＬ−１２５０）            １０部
塩化メチレン                                              ８０部
比較例４−１４
実施例４−１４の電荷輸送層塗工液において、表１３の化合物Ｎｏ．８の化合物を添加しないこと以外は実施例４−１４と同様にして比較例の電子写真感光体を作製した。
【０５８１】
実施例４−１５
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表１３の化合物Ｎｏ．１５の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−１５
実施例４−１５の電荷輸送層塗工液において表４の化合物Ｎｏ．２４の化合物を除き、表１３の化合物Ｎｏ．１５の化合物８部を用いた以外は実施例４−１５と同様にして比較例の電子写真感光体を作製した。
【０５８２】
実施例４−１６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表１３の化合物Ｎｏ．２の化合物                          ８部
テトラヒドロフラン                                      ２００部
比較例４−１６
実施例４−１６の感光層塗工液において表４の化合物Ｎｏ．３の化合物を除き、表１３の化合物Ｎｏ．２の化合物１８部を用いた以外は実施例４−１６と同様にして比較例の電子写真感光体を作製した。
上記の実施例及び比較例で得られた各電子写真感光体について、前記と同様にして感光体特性の測定を行なった。その結果を表８４に示す。
【０５８３】
【表８４】
0004181650.tif 000299
【０５８４】
実施例４−１７
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表１４の化合物Ｎｏ．３８の化合物                        ３部
ポリカーボネート（帝人化成社製：パンライトＫ−１３００）  １０部
テトラヒドロフラン                                        ７５部
比較例４−１７
実施例４−１７の電荷輸送層塗工液において表４の化合物Ｎｏ．３の化合物を除き、表１４の化合物Ｎｏ．３８の化合物９部を用いた以外は実施例４−１７と同様にして比較例の電子写真感光体を作製した。
【０５８５】
実施例４−１８
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表１４の化合物Ｎｏ．１２２の化合物                      ２部
ポリカーボネート
（帝人化成社製：パンライトＬ−１２５０）            １０部
塩化メチレン                                              ８０部
比較例４−１８
実施例４−１８の電荷輸送層塗工液において、表１４の化合物Ｎｏ．１２２の化合物を添加しないこと以外は実施例４−１８と同様にして比較例の電子写真感光体を作製した。
【０５８６】
実施例４−１９
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表１４の化合物Ｎｏ．２７６の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−１９
実施例４−１９の電荷輸送層塗工液において表４の化合物Ｎｏ．２４の化合物を除き、表１４の化合物Ｎｏ．２７６の化合物８部を用いた以外は実施例４−１９と同様にして比較例の電子写真感光体を作製した。
【０５８７】
実施例４−２０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表１４の化合物Ｎｏ．３８の化合物                        ８部
テトラヒドロフラン                                      ２００部
比較例４−２０
実施例４−２０の感光層塗工液において表４の化合物Ｎｏ．３の化合物を除き、表１４の化合物Ｎｏ．３８の化合物１８部を用いた以外は実施例４−２０と同様にして比較例の電子写真感光体を作製した。
上記の実施例及び比較例で得られた各電子写真感光体について、前記と同様にして感光体特性の測定を行なった。その結果を表８５に示す。
【０５８８】
【表８５】
0004181650.tif 000300
【０５８９】
実施例４−２１
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表１５の化合物Ｎｏ．１の化合物                          ３部
ポリカーボネート（帝人化成社製：パンライトＫ−１３００）  １０部
テトラヒドロフラン                                        ７５部
比較例４−２１
実施例４−２１の電荷輸送層塗工液において表４の化合物Ｎｏ．３の化合物を除き、表１５の化合物Ｎｏ．１の化合物９部を用いた以外は実施例４−２１と同様にして比較例の電子写真感光体を作製した。
【０５９０】
実施例４−２２
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表１５の化合物Ｎｏ．４８の化合物                        ２部
ポリカーボネート
（帝人化成社製：パンライトＬ−１２５０）            １０部
塩化メチレン                                              ８０部
比較例４−２２
実施例４−２２の電荷輸送層塗工液において、表１５の化合物Ｎｏ．４８の化合物を添加しないこと以外は実施例４−２２と同様にして比較例の電子写真感光体を作製した。
【０５９１】
実施例４−２３
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表１５の化合物Ｎｏ．８８の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−２３
実施例４−２３の電荷輸送層塗工液において表４の化合物Ｎｏ．２４の化合物を除き、表１５の化合物Ｎｏ．８８の化合物８部を用いた以外は実施例４−２３と同様にして比較例の電子写真感光体を作製した。
【０５９２】
実施例４−２４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表１５の化合物Ｎｏ．１の化合物                          ８部
テトラヒドロフラン                                      ２００部
比較例４−２４
実施例４−２４の感光層塗工液において表４の化合物Ｎｏ．３の化合物を除き、表１５の化合物Ｎｏ．１の化合物１８部を用いた以外は実施例４−２４と同様にして比較例の電子写真感光体を作製した。
上記の実施例及び比較例で得られた各電子写真感光体について、前記と同様にして感光体特性の測定を行なった。その結果を表８６に示す。
【０５９３】
【表８６】
0004181650.tif 000301
【０５９４】
実施例４−２５
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表１６の化合物Ｎｏ．５の化合物                          ３部
ポリカーボネート（帝人化成社製：パンライトＫ−１３００）  １０部
テトラヒドロフラン                                        ７５部
比較例４−２５
実施例４−２５の電荷輸送層塗工液において表４の化合物Ｎｏ．３の化合物を除き、表１６の化合物Ｎｏ．５の化合物９部を用いた以外は実施例４−２５と同様にして比較例の電子写真感光体を作製した。
【０５９５】
実施例４−２６
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表１６の化合物Ｎｏ．３４の化合物                        ２部
ポリカーボネート
（帝人化成社製：パンライトＬ−１２５０）            １０部
塩化メチレン                                              ８０部
比較例４−２６
実施例４−２６の電荷輸送層塗工液において、表１６の化合物Ｎｏ．３４の化合物を添加しないこと以外は実施例４−２６と同様にして比較例の電子写真感光体を作製した。
【０５９６】
実施例４−２７
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表１６の化合物Ｎｏ．８４の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−２７
実施例４−２７の電荷輸送層塗工液において表４の化合物Ｎｏ．２４の化合物を除き、表１６の化合物Ｎｏ．８４の化合物８部を用いた以外は実施例４−２７と同様にして比較例の電子写真感光体を作製した。
【０５９７】
実施例４−２８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表１６の化合物Ｎｏ．５の化合物                          ８部
テトラヒドロフラン                                      ２００部
比較例４−２８
実施例４−２８の感光層塗工液において表４の化合物Ｎｏ．３の化合物を除き、表１６の化合物Ｎｏ．５の化合物１８部を用いた以外は実施例４−２８と同様にして比較例の電子写真感光体を作製した。
上記の実施例及び比較例で得られた各電子写真感光体について、前記と同様にして感光体特性の測定を行なった。その結果を表８７に示す。
【０５９８】
【表８７】
0004181650.tif 000302
【０５９９】
実施例４−２９
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表１７の化合物Ｎｏ．１４の化合物                        ３部
ポリカーボネート（帝人化成社製：パンライトＫ−１３００）  １０部
テトラヒドロフラン                                        ７５部
比較例４−２９
実施例４−２９の電荷輸送層塗工液において表４の化合物Ｎｏ．３の化合物を除き、表１７の化合物Ｎｏ．１４の化合物９部を用いた以外は実施例４−２９と同様にして比較例の電子写真感光体を作製した。
【０６００】
実施例４−３０
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表１７の化合物Ｎｏ．２９の化合物                        ２部
ポリカーボネート
（帝人化成社製：パンライトＬ−１２５０）            １０部
塩化メチレン                                              ８０部
比較例４−３０
実施例４−３０の電荷輸送層塗工液において、表１７の化合物Ｎｏ．２９の化合物を添加しないこと以外は実施例４−３０と同様にして比較例の電子写真感光体を作製した。
【０６０１】
実施例４−３１
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表１７の化合物Ｎｏ．６４の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−３１
実施例４−３１の電荷輸送層塗工液において表４の化合物Ｎｏ．２４の化合物を除き、表１７の化合物Ｎｏ．６４の化合物８部を用いた以外は実施例４−３１と同様にして比較例の電子写真感光体を作製した。
【０６０２】
実施例４−３２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表１７の化合物Ｎｏ．１４の化合物                        ８部
テトラヒドロフラン                                      ２００部
比較例４−３２
実施例４−３２の感光層塗工液において表４の化合物Ｎｏ．３の化合物を除き、表１７の化合物Ｎｏ．１４の化合物１８部を用いた以外は実施例４−３２と同様にして比較例の電子写真感光体を作製した。
上記の実施例及び比較例で得られた各電子写真感光体について、前記と同様にして感光体特性の測定を行なった。その結果を表８８に示す。
【０６０３】
【表８８】
0004181650.tif 000303
【０６０４】
実施例４−３３
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表１８の化合物Ｎｏ．６の化合物                          ３部
ポリカーボネート（帝人化成社製：パンライトＫ−１３００）  １０部
テトラヒドロフラン                                        ７５部
比較例４−３３
実施例４−３３の電荷輸送層塗工液において表４の化合物Ｎｏ．３の化合物を除き、表１８の化合物Ｎｏ．６の化合物９部を用いた以外は実施例４−３３と同様にして比較例の電子写真感光体を作製した。
【０６０５】
実施例４−３４
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表１８の化合物Ｎｏ．１４の化合物                        ２部
ポリカーボネート
（帝人化成社製：パンライトＬ−１２５０）            １０部
塩化メチレン                                              ８０部
比較例４−３４
実施例４−３４の電荷輸送層塗工液において、表１８の化合物Ｎｏ．１４の化合物を添加しないこと以外は実施例４−３４と同様にして比較例の電子写真感光体を作製した。
【０６０６】
実施例４−３５
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表１８の化合物Ｎｏ．３７の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−３５
実施例４−３５の電荷輸送層塗工液において表４の化合物Ｎｏ．２４の化合物を除き、表１８の化合物Ｎｏ．３７の化合物８部を用いた以外は実施例４−３５と同様にして比較例の電子写真感光体を作製した。
【０６０７】
実施例４−３６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表１８の化合物Ｎｏ．６の化合物                          ８部
テトラヒドロフラン                                      ２００部
比較例４−３６
実施例４−３６の感光層塗工液において表４の化合物Ｎｏ．３の化合物を除き、表１８の化合物Ｎｏ．６の化合物１８部を用いた以外は実施例４−３６と同様にして比較例の電子写真感光体を作製した。
上記の実施例及び比較例で得られた各電子写真感光体について、前記と同様にして感光体特性の測定を行なった。その結果を表８９に示す。
【０６０８】
【表８９】
0004181650.tif 000304
【０６０９】
実施例４−３７
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表１９の化合物Ｎｏ．３の化合物                          ３部
ポリカーボネート（帝人化成社製：パンライトＫ−１３００）  １０部
テトラヒドロフラン                                        ７５部
比較例４−３７
実施例４−３７の電荷輸送層塗工液において表４の化合物Ｎｏ．３の化合物を除き、表１９の化合物Ｎｏ．３の化合物９部を用いた以外は実施例４−３７と同様にして比較例の電子写真感光体を作製した。
【０６１０】
実施例４−３８
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表１９の化合物Ｎｏ．６の化合物                          ２部
ポリカーボネート
（帝人化成社製：パンライトＬ−１２５０）            １０部
塩化メチレン                                              ８０部
比較例４−３８
実施例４−３８の電荷輸送層塗工液において、表１９の化合物Ｎｏ．６の化合物を添加しないこと以外は実施例４−３８と同様にして比較例の電子写真感光体を作製した。
【０６１１】
実施例４−３９
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表１９の化合物Ｎｏ．１４の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−３９
実施例４−３９の電荷輸送層塗工液において表４の化合物Ｎｏ．２４の化合物を除き、表１９の化合物Ｎｏ．１４の化合物８部を用いた以外は実施例４−３９と同様にして比較例の電子写真感光体を作製した。
【０６１２】
実施例４−４０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表１９の化合物Ｎｏ．３の化合物                          ８部
テトラヒドロフラン                                      ２００部
比較例４−４０
実施例４−４０の感光層塗工液において表４の化合物Ｎｏ．３の化合物を除き、表１９の化合物Ｎｏ．３の化合物１８部を用いた以外は実施例４−４０と同様にして比較例の電子写真感光体を作製した。
上記の実施例及び比較例で得られた各電子写真感光体について、前記と同様にして感光体特性の測定を行なった。その結果を表９０に示す。
【０６１３】
【表９０】
0004181650.tif 000305
【０６１４】
実施例４−４１
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表２０の化合物Ｎｏ．８の化合物                          ３部
ポリカーボネート（帝人化成社製：パンライトＫ−１３００）  １０部
テトラヒドロフラン                                        ７５部
比較例４−４１
実施例４−４１の電荷輸送層塗工液において表４の化合物Ｎｏ．３の化合物を除き、表２０の化合物Ｎｏ．８の化合物９部を用いた以外は実施例４−４１と同様にして比較例の電子写真感光体を作製した。
【０６１５】
実施例４−４２
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表２０の化合物Ｎｏ．２０の化合物                        ２部
ポリカーボネート
（帝人化成社製：パンライトＬ−１２５０）            １０部
塩化メチレン                                              ８０部
比較例４−４２
実施例４−４２の電荷輸送層塗工液において、表２０の化合物Ｎｏ．２０の化合物を添加しないこと以外は実施例４−４２と同様にして比較例の電子写真感光体を作製した。
【０６１６】
実施例４−４３
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表２０の化合物Ｎｏ．３０の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−４３
実施例４−４３の電荷輸送層塗工液において表４の化合物Ｎｏ．２４の化合物を除き、表２０の化合物Ｎｏ．３０の化合物８部を用いた以外は実施例４−４３と同様にして比較例の電子写真感光体を作製した。
【０６１７】
実施例４−４４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表２０の化合物Ｎｏ．８の化合物                          ８部
テトラヒドロフラン                                      ２００部
比較例４−４４
実施例４−４４の感光層塗工液において表４の化合物Ｎｏ．３の化合物を除き、表２０の化合物Ｎｏ．８の化合物１８部を用いた以外は実施例４−４４と同様にして比較例の電子写真感光体を作製した。
上記の実施例及び比較例で得られた各電子写真感光体について、前記と同様にして感光体特性の測定を行なった。その結果を表９１に示す。
【０６１８】
【表９１】
0004181650.tif 000306
【０６１９】
実施例４−４５
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表２１の化合物Ｎｏ．１９の化合物                        ３部
ポリカーボネート（帝人化成社製：パンライトＫ−１３００）  １０部
テトラヒドロフラン                                        ７５部
比較例４−４５
実施例４−４５の電荷輸送層塗工液において表４の化合物Ｎｏ．３の化合物を除き、表２１の化合物Ｎｏ．１９の化合物９部を用いた以外は実施例４−４５と同様にして比較例の電子写真感光体を作製した。
【０６２０】
実施例４−４６
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表２１の化合物Ｎｏ．３０の化合物                        ２部
ポリカーボネート
（帝人化成社製：パンライトＬ−１２５０）            １０部
塩化メチレン                                              ８０部
比較例４−４６
実施例４−４６の電荷輸送層塗工液において、表２１の化合物Ｎｏ．３０の化合物を添加しないこと以外は実施例４−４６と同様にして比較例の電子写真感光体を作製した。
【０６２１】
実施例４−４７
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表２１の化合物Ｎｏ．５９の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−４７
実施例４−４７の電荷輸送層塗工液において表４の化合物Ｎｏ．２４の化合物を除き、表２１の化合物Ｎｏ．５９の化合物８部を用いた以外は実施例４−４７と同様にして比較例の電子写真感光体を作製した。
【０６２２】
実施例４−４８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表２１の化合物Ｎｏ．１９の化合物                        ８部
テトラヒドロフラン                                      ２００部
比較例４−４８
実施例４−４８の感光層塗工液において表４の化合物Ｎｏ．３の化合物を除き、表２１の化合物Ｎｏ．１９の化合物１８部を用いた以外は実施例４−４８と同様にして比較例の電子写真感光体を作製した。
上記の実施例及び比較例で得られた各電子写真感光体について、前記と同様にして感光体特性の測定を行なった。その結果を表９２に示す。
【０６２３】
【表９２】
0004181650.tif 000307
【０６２４】
実施例４−４９
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表２２の化合物Ｎｏ．１の化合物                          ３部
ポリカーボネート（帝人化成社製：パンライトＫ−１３００）  １０部
テトラヒドロフラン                                        ７５部
比較例４−４９
実施例４−４９の電荷輸送層塗工液において表４の化合物Ｎｏ．３の化合物を除き、表２２の化合物Ｎｏ．１の化合物９部を用いた以外は実施例４−４９と同様にして比較例の電子写真感光体を作製した。
【０６２５】
実施例４−５０
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表２２の化合物Ｎｏ．１２の化合物                        ２部
ポリカーボネート
（帝人化成社製：パンライトＬ−１２５０）            １０部
塩化メチレン                                              ８０部
比較例４−５０
実施例４−５０の電荷輸送層塗工液において、表２２の化合物Ｎｏ．１２の化合物を添加しないこと以外は実施例４−５０と同様にして比較例の電子写真感光体を作製した。
【０６２６】
実施例４−５１
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表２２の化合物Ｎｏ．１７の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−５１
実施例４−５１の電荷輸送層塗工液において表４の化合物Ｎｏ．２４の化合物を除き、表２２の化合物Ｎｏ．１７の化合物８部を用いた以外は実施例４−５１と同様にして比較例の電子写真感光体を作製した。
【０６２７】
実施例４−５２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表２２の化合物Ｎｏ．１の化合物                          ８部
テトラヒドロフラン                                      ２００部
比較例４−５２
実施例４−５２の感光層塗工液において表４の化合物Ｎｏ．３の化合物を除き、表２２の化合物Ｎｏ．１の化合物１８部を用いた以外は実施例４−５２と同様にして比較例の電子写真感光体を作製した。
上記の実施例及び比較例で得られた各電子写真感光体について、前記と同様にして感光体特性の測定を行なった。その結果を表９３に示す。
【０６２８】
【表９３】
0004181650.tif 000308
【０６２９】
実施例４−５３
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表５の化合物Ｎｏ．１８の化合物                          ３部
ポリカーボネート（帝人化成社製：パンライトＫ−１３００）  １０部
テトラヒドロフラン                                        ７５部
比較例４−５３
実施例４−５３の電荷輸送層塗工液において表４の化合物Ｎｏ．３の化合物を除き、表５の化合物Ｎｏ．１８の化合物９部を用いた以外は実施例４−５３と同様にして比較例の電子写真感光体を作製した。
【０６３０】
実施例４−５４
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表５の化合物Ｎｏ．３４の化合物                          ２部
ポリカーボネート
（帝人化成社製：パンライトＬ−１２５０）            １０部
塩化メチレン                                              ８０部
比較例４−５４
実施例４−５４の電荷輸送層塗工液において、表５の化合物Ｎｏ．３４の化合物を添加しないこと以外は実施例４−５４と同様にして比較例の電子写真感光体を作製した。
【０６３１】
実施例４−５５
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表５の化合物Ｎｏ．６２の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−５５
実施例４−５５の電荷輸送層塗工液において表４の化合物Ｎｏ．２４の化合物を除き、表５の化合物Ｎｏ．６２の化合物８部を用いた以外は実施例４−５５と同様にして比較例の電子写真感光体を作製した。
【０６３２】
実施例４−５６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表５の化合物Ｎｏ．１８の化合物                          ８部
テトラヒドロフラン                                      ２００部
比較例４−５６
実施例４−５６の感光層塗工液において表４の化合物Ｎｏ．３の化合物を除き、表５の化合物Ｎｏ．１８の化合物１８部を用いた以外は実施例４−５６と同様にして比較例の電子写真感光体を作製した。
上記の実施例及び比較例で得られた各電子写真感光体について、前記と同様にして感光体特性の測定を行なった。その結果を表９４に示す。
【０６３３】
【表９４】
0004181650.tif 000309
【０６３４】
実施例４−５７
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表６の化合物Ｎｏ．２３化合物                            ３部
ポリカーボネート（帝人化成社製：パンライトＫ−１３００）  １０部
テトラヒドロフラン                                        ７５部
比較例４−５７
実施例４−５７の電荷輸送層塗工液において表４の化合物Ｎｏ．３の化合物を除き、表６の化合物Ｎｏ．２３の化合物９部を用いた以外は実施例４−５７と同様にして比較例の電子写真感光体を作製した。
【０６３５】
実施例４−５８
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表６の化合物Ｎｏ．４７の化合物                          ２部
ポリカーボネート
（帝人化成社製：パンライトＬ−１２５０）            １０部
塩化メチレン                                              ８０部
比較例４−５８
実施例４−５８の電荷輸送層塗工液において、表６の化合物Ｎｏ．４７の化合物を添加しないこと以外は実施例４−５８と同様にして比較例の電子写真感光体を作製した。
【０６３６】
実施例４−５９
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表６の化合物Ｎｏ．９１の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−５９
実施例４−５９の電荷輸送層塗工液において表４の化合物Ｎｏ．２４の化合物を除き、表６の化合物Ｎｏ．９１の化合物８部を用いた以外は実施例４−５９と同様にして比較例の電子写真感光体を作製した。
【０６３７】
実施例４−６０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表６の化合物Ｎｏ．２３化合物                            ８部
テトラヒドロフラン                                      ２００部
比較例４−６０
実施例４−６０の感光層塗工液において表４の化合物Ｎｏ．３の化合物を除き、表６の化合物Ｎｏ．２３の化合物１８部を用いた以外は実施例４−６０と同様にして比較例の電子写真感光体を作製した。
上記の実施例及び比較例で得られた各電子写真感光体について、前記と同様にして感光体特性の測定を行なった。その結果を表９５に示す。
【０６３８】
【表９５】
0004181650.tif 000310
【０６３９】
実施例４−６１
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表２３の化合物Ｎｏ．５の化合物                          ３部
ポリカーボネート（帝人化成社製：パンライトＫ−１３００）  １０部
テトラヒドロフラン                                        ７５部
比較例４−６１
実施例４−６１の電荷輸送層塗工液において表４の化合物Ｎｏ．３の化合物を除き、表２３の化合物Ｎｏ．５の化合物９部を用いた以外は実施例４−６１と同様にして比較例の電子写真感光体を作製した。
【０６４０】
実施例４−６２
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表２３の化合物Ｎｏ．２０の化合物                        ２部
ポリカーボネート
（帝人化成社製：パンライトＬ−１２５０）            １０部
塩化メチレン                                              ８０部
比較例４−６２
実施例４−６２の電荷輸送層塗工液において、表２３の化合物Ｎｏ．２０の化合物を添加しないこと以外は実施例４−６２と同様にして比較例の電子写真感光体を作製した。
【０６４１】
実施例４−６３
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表２３の化合物Ｎｏ．２７の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−６３
実施例４−６３の電荷輸送層塗工液において表４の化合物Ｎｏ．２４の化合物を除き、表２３の化合物Ｎｏ．２７の化合物８部を用いた以外は実施例４−６３と同様にして比較例の電子写真感光体を作製した。
【０６４２】
実施例４−６４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表２３の化合物Ｎｏ．５の化合物                          ８部
テトラヒドロフラン                                      ２００部
比較例４−６４
実施例４−６４の感光層塗工液において表４の化合物Ｎｏ．３の化合物を除き、表２３の化合物Ｎｏ．５の化合物１８部を用いた以外は実施例４−６４と同様にして比較例の電子写真感光体を作製した。
上記の実施例及び比較例で得られた各電子写真感光体について、前記と同様にして感光体特性の測定を行なった。その結果を表９６に示す。
【０６４３】
【表９６】
0004181650.tif 000311
【０６４４】
実施例４−６５
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表７の化合物Ｎｏ．１０の化合物                          ３部
ポリカーボネート（帝人化成社製：パンライトＫ−１３００）  １０部
テトラヒドロフラン                                        ７５部
比較例４−６５
実施例４−６５の電荷輸送層塗工液において表４の化合物Ｎｏ．３の化合物を除き、表７の化合物Ｎｏ．１０の化合物９部を用いた以外は実施例４−６５と同様にして比較例の電子写真感光体を作製した。
【０６４５】
実施例４−６６
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表７の化合物Ｎｏ．３４の化合物                          ２部
ポリカーボネート
（帝人化成社製：パンライトＬ−１２５０）            １０部
塩化メチレン                                              ８０部
比較例４−６６
実施例４−６６の電荷輸送層塗工液において、表７の化合物Ｎｏ．３４の化合物を添加しないこと以外は実施例４−６６と同様にして比較例の電子写真感光体を作製した。
【０６４６】
実施例４−６７
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表７の化合物Ｎｏ．６３の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−６７
実施例４−６７の電荷輸送層塗工液において表４の化合物Ｎｏ．２４の化合物を除き、表７の化合物Ｎｏ．６３の化合物８部を用いた以外は実施例４−６７と同様にして比較例の電子写真感光体を作製した。
【０６４７】
実施例４−６８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表７の化合物Ｎｏ．１０の化合物                          ８部
テトラヒドロフラン                                      ２００部
比較例４−６８
実施例４−６８の感光層塗工液において表４の化合物Ｎｏ．３の化合物を除き、表７の化合物Ｎｏ．１０の化合物１８部を用いた以外は実施例４−６８と同様にして比較例の電子写真感光体を作製した。
上記の実施例及び比較例で得られた各電子写真感光体について、前記と同様にして感光体特性の測定を行なった。その結果を表９７に示す。
【０６４８】
【表９７】
0004181650.tif 000312
【０６４９】
実施例４−６９
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表８の化合物Ｎｏ．２の化合物                            ３部
ポリカーボネート（帝人化成社製：パンライトＫ−１３００）  １０部
テトラヒドロフラン                                        ７５部
比較例４−６９
実施例４−６９の電荷輸送層塗工液において表４の化合物Ｎｏ．３の化合物を除き、表８の化合物Ｎｏ．２の化合物９部を用いた以外は実施例４−６９と同様にして比較例の電子写真感光体を作製した。
【０６５０】
実施例４−７０
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表８の化合物Ｎｏ．２０の化合物                          ２部
ポリカーボネート
（帝人化成社製：パンライトＬ−１２５０）            １０部
塩化メチレン                                              ８０部
比較例４−７０
実施例４−７０の電荷輸送層塗工液において、表８の化合物Ｎｏ．２０の化合物を添加しないこと以外は実施例４−７０と同様にして比較例の電子写真感光体を作製した。
【０６５１】
実施例４−７１
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表８の化合物Ｎｏ．３０の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−７１
実施例４−７１の電荷輸送層塗工液において表４の化合物Ｎｏ．２４の化合物を除き、表８の化合物Ｎｏ．３０の化合物８部を用いた以外は実施例４−７１と同様にして比較例の電子写真感光体を作製した。
【０６５２】
実施例４−７２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表８の化合物Ｎｏ．２の化合物                            ８部
テトラヒドロフラン                                      ２００部
比較例４−７２
実施例４−７２の感光層塗工液において表４の化合物Ｎｏ．３の化合物を除き、表８の化合物Ｎｏ．２の化合物１８部を用いた以外は実施例４−７２と同様にして比較例の電子写真感光体を作製した。
上記の実施例及び比較例で得られた各電子写真感光体について、前記と同様にして感光体特性の測定を行なった。その結果を表９８に示す。
【０６５３】
【表９８】
0004181650.tif 000313
【０６５４】
実施例４−７３
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表２４の化合物Ｎｏ．１０の化合物                        ３部
ポリカーボネート（帝人化成社製：パンライトＫ−１３００）  １０部
テトラヒドロフラン                                        ７５部
比較例４−７３
実施例４−７３の電荷輸送層塗工液において表４の化合物Ｎｏ．３の化合物を除き、表２４の化合物Ｎｏ．１０の化合物９部を用いた以外は実施例４−７３と同様にして比較例の電子写真感光体を作製した。
【０６５５】
実施例４−７４
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表２４の化合物Ｎｏ．１１８の化合物                      ２部
ポリカーボネート
（帝人化成社製：パンライトＬ−１２５０）            １０部
塩化メチレン                                              ８０部
比較例４−７４
実施例４−７４の電荷輸送層塗工液において、表２４の化合物Ｎｏ．１１８の化合物を添加しないこと以外は実施例４−７４と同様にして比較例の電子写真感光体を作製した。
【０６５６】
実施例４−７５
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表２４の化合物Ｎｏ．２６８の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−７５
実施例４−７５の電荷輸送層塗工液において表４の化合物Ｎｏ．２４の化合物を除き、表２４の化合物Ｎｏ．２６８の化合物８部を用いた以外は実施例４−７５と同様にして比較例の電子写真感光体を作製した。
【０６５７】
実施例４−７６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表２４の化合物Ｎｏ．１０の化合物                        ８部
テトラヒドロフラン                                      ２００部
比較例４−７６
実施例４−７６の感光層塗工液において表４の化合物Ｎｏ．３の化合物を除き、表２４の化合物Ｎｏ．１０の化合物１８部を用いた以外は実施例４−７６と同様にして比較例の電子写真感光体を作製した。
上記の実施例及び比較例で得られた各電子写真感光体について、前記と同様にして感光体特性の測定を行なった。その結果を表９９に示す。
【０６５８】
【表９９】
0004181650.tif 000314
【０６５９】
実施例４−７７
実施例４−１の電荷輸送層塗工液に代えて下記組成の電荷輸送層塗工液を用いた以外は実施例４−１と同様にして本発明の電子写真感光体を作製した。
〔電荷輸送層塗工液〕
前記表４の化合物Ｎｏ．３の化合物                            ６部
前記表９の化合物Ｎｏ．１の化合物                            ３部
ポリカーボネート（帝人化成社製：パンライトＫ−１３００）  １０部
テトラヒドロフラン                                        ７５部
比較例４−７７
実施例４−７７の電荷輸送層塗工液において表４の化合物Ｎｏ．３の化合物を除き、表９の化合物Ｎｏ．１の化合物９部を用いた以外は実施例４−７７と同様にして比較例の電子写真感光体を作製した。
【０６６０】
実施例４−７８
実施例４−２の電荷輸送層塗工液に代えて下記組成の電荷輸送層塗工液を用いた以外は実施例４−２と同様にして本発明の電子写真感光体を作製した。
〔電荷輸送層塗工液〕
前記表４の化合物Ｎｏ．１６の化合物                          ８部
前記表９の化合物Ｎｏ．３２の化合物                          ２部
ポリカーボネート
（帝人化成社製：パンライトＬ−１２５０）            １０部
塩化メチレン                                              ８０部
比較例４−７８
実施例４−７８の電荷輸送層塗工液において、表９の化合物Ｎｏ．３２の化合物を添加しないこと以外は実施例４−７８と同様にして比較例の電子写真感光体を作製した。
【０６６１】
実施例４−７９
実施例４−３の電荷輸送層塗工液に代えて下記組成の電荷輸送層塗工液を用いた以外は実施例４−３と同様にして本発明の電子写真感光体を作製した。
〔電荷輸送層塗工液〕
前記表４の化合物Ｎｏ．２４の化合物                          ４部
前記表９の化合物Ｎｏ．６９の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例４−７９
実施例４−７９の電荷輸送層塗工液において表４の化合物Ｎｏ．２４の化合物を除き、表９の化合物Ｎｏ．６９の化合物８部を用いた以外は実施例４−７９と同様にして比較例の電子写真感光体を作製した。
【０６６２】
実施例４−８０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４−４の電荷発生材料                                  ３部
ポリカーボネート（帝人化成社製：パンライトＫ−１３００）  ２１部
前記表４の化合物Ｎｏ．３の化合物                          １０部
前記表９の化合物Ｎｏ．１の化合物                            ８部
テトラヒドロフラン                                      ２００部
比較例４−８０
実施例４−８０の感光層塗工液において表４の化合物Ｎｏ．３の化合物を除き、表９の化合物Ｎｏ．１の化合物１８部を用いた以外は実施例４−８０と同様にして比較例の電子写真感光体を作製した。
上記の実施例及び比較例で得られた各電子写真感光体について、前記と同様にして感光体特性の測定を行なった。その結果を表１００に示す。
【０６６３】
【表１００】
0004181650.tif 000315
【０６６４】
比較例４−８１
実施例４−１の電荷輸送層塗工液において表１０の化合物Ｎｏ．２の化合物に代えて下記構造式（Ｆ）の化合物を用いた以外は実施例４−１と同様にして比較例の電子写真感光体を作製した。
【０６６５】
【化２６７】
0004181650.tif 000316
【０６６６】
比較例４−８２
実施例４−３の電荷輸送層塗工液において表１０の化合物Ｎｏ．２９の化合物に代えて下記構造式（Ｅ）の化合物を用いた以外は実施例４−３と同様にして比較例の電子写真感光体を作製した。
【０６６７】
【化２６８】
0004181650.tif 000317
【０６６８】
上記の比較例で得られた各電子写真感光体について、前記と同様にして感光体特性の測定を行なった。その結果を表１０１に示す。
【０６６９】
【表１０１】
0004181650.tif 000318
【０６７０】
表８０〜表１０１から明らかなように、実施例の電子写真感光体は高感度であり、且つ多数回繰り返し使用しても帯電電位や感度の低下が少なく、また画像欠陥や地汚れの発生がないのに対し、比較例の電子写真感光体はこれらのいずれかにおいて劣るものである。
【０６７１】
実施例５−１
外径７０ｍｍのアルミニウムシリンダー上に、下記組成の下引層塗工液、電荷発生層塗工液、電荷輸送層塗工液を順次塗布し乾燥させて厚さ４μｍの下引層、０．２μｍの電荷発生層、２５μｍの電荷輸送層を形成し、本発明の電子写真感光体を作製した。
〔下引層塗工液〕
オイルフリーアルキッド樹脂
（大日本インキ化学社製：べッコライトＭ６４０１）    １５部
メラミン樹脂
（大日本インキ化学社製：スーパーベッカミンＧ−８２１）  １０部
二酸化チタン（石原産業社製：タイペーク  Ｒ−５８０）      ５５部
２−ブタノン                                              ４０部
〔電荷発生層塗工液〕
下記構造式（Ｂ）の電荷発生材料                              ５部
【０６７２】
【化２６９】
0004181650.tif 000319
【０６７３】
ポリビニルブチラール樹脂
（電気化学工業社製：デンカブチラール  ＃５０００−Ａ）  ２部
シクロヘキサノン                                        ２００部
４−メチル−２−ペンタノン                              １５０部
〔電荷輸送層塗工液〕
前記表５の化合物Ｎｏ．８の化合物                            ３部
前記表１０の化合物Ｎｏ．３９の化合物                        ６部
ポリカーボネート（帝人化成社製：パンライトＬ−１２５０）  １０部
テトラヒドロフラン                                        ７５部
【０６７４】
比較例５−１
実施例５−１の電荷輸送層塗工液において表１０の化合物Ｎｏ．３９の化合物を除き、表５の化合物Ｎｏ．８の化合物９部を用いた以外は実施例５−１と同様にして比較例の電子写真感光体を作製した。
【０６７５】
実施例５−２〜５−１９
実施例５−１の電荷輸送層塗工液において表１０の化合物Ｎｏ．３９の化合物に代えて下記表１０２に示したそれぞれの化合物を用いた以外は実施例５−１と同様にして実施例５−２〜５−１９のそれぞれの電子写真感光体を作製した。
【０６７６】
【表１０２】
0004181650.tif 000320
【０６７７】
実施例５−２０
アルミニウムシリンダー表面を陽極酸化処理した後、封孔処理を行った。この上に、下記の電荷発生層塗工液、電荷輸送層塗工液を順次塗布し乾燥させて厚さ０．２μｍの電荷発生層、２２μｍの電荷輸送層を形成し本発明の電子写真感光体を作製した。
〔電荷発生層塗工液〕
下記構造式（Ｃ）の電荷発生材料                              ３部
【０６７８】
【化２７０】
0004181650.tif 000321
【０６７９】
ポリビニルブチラール樹脂
（積水化学工業社製：エスレック  ＢＬ−Ｓ）          １部
シクロヘキサノン                                        ２５０部
テトラヒドロフラン                                        ５０部
〔電荷輸送層塗工液〕
前記表５の化合物Ｎｏ．５５の化合物                          ２部
前記表１０の化合物Ｎｏ．１３の化合物                        ８部
ポリカーボネート（帝人化成社製：パンライトＫ−１３００）  １０部
塩化メチレン                                              ８０部
【０６８０】
比較例５−２
実施例５−２０の電荷輸送層塗工液において表５の化合物Ｎｏ．５５の化合物を添加しないこと以外は実施例５−２０と同様にして比較例の電子写真感光体を作製した。
【０６８１】
実施例５−２１〜５−３８
実施例５−２０の電荷輸送層塗工液において、表５の化合物Ｎｏ．５５の化合物および表１０の化合物Ｎｏ．１３の化合物に代えて下記表１０３に示したそれぞれの化合物を用いた以外は実施例５−２０と同様にして実施例５−２１〜５−３８のそれぞれの電子写真感光体を作製した。
【０６８２】
【表１０３】
0004181650.tif 000322
【０６８３】
比較例５−３〜５−２０
実施例５−２１〜５−３８の荷輸送層塗工液において一般式（５）の化合物を添加しないこと以外は実施例５−２１〜５−３８と同様にして比較例５−３〜５−２０のそれぞれの電子写真感光体を作製した。
【０６８４】
実施例５−３９
アルミニウムシリンダー上に、下記組成の下引層塗工液、電荷発生層塗工液、電荷輸送層塗工液を順次塗布し乾燥させて厚さ２．５μｍの下引層、０．２μｍの電荷発生層、２７μｍの電荷輸送層を形成し、本発明の電子写真感光体を作製した。
〔下引層塗工液〕
アルコール可溶性ナイロン
（東レ社製：アミランＣＭ−８０００）            １０部
二酸化チタン（石原産業社製：タイペークＴＡ−３００）      ４０部
メタノール                                              １２０部
イソプロパノール                                          ６０部
〔電荷発生層塗工液〕
下記構造式（Ｄ）の電荷発生材料                              ３部
【０６８５】
【化２７１】
0004181650.tif 000323
【０６８６】
ポリエステル（東洋紡社製：バイロン  ２００）                １部
シクロヘキサノン                                        １５０部
シクロヘキサン                                          １００部
〔電荷輸送層塗工液〕
前記表５の化合物Ｎｏ．１７の化合物                          ４部
前記表１０の化合物Ｎｏ．８の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
【０６８７】
比較例５−２１
実施例５−３９の電荷輸送層塗工液に代えて下記の電荷輸送層塗工液を用いた以外は実施例５−３９と同様にして比較例の電子写真感光体を作製した。
〔電荷輸送層塗工液〕
前記表１０の化合物Ｎｏ．８の化合物                          ９部
ポリカーボネート樹脂
（三菱瓦斯化学社製：ユーピロン  Ｚ−２００）        １０部
テトラヒドロフラン                                      ７５部
【０６８８】
実施例５−４０〜５−５７
実施例５−３９の電荷輸送層塗工液において、表５の化合物Ｎｏ．１７の化合物および表１０の化合物Ｎｏ．８の化合物に代えて下記表１０４に示したそれぞれの化合物を用いた以外は実施例５−３９と同様にして実施例５−４０〜５−５７のそれぞれの電子写真感光体を作製した。
【０６８９】
【表１０４】
0004181650.tif 000324
【０６９０】
比較例５−２２〜５−３９
比較例５−２１における表１０の化合物Ｎｏ．８の化合物に代えて、実施例５−４０〜５−５７の電荷輸送層塗工液における一般式（６）〜（２４）のそれぞれの化合物を用いた以外は比較例５−２１と同様にして比較例５−２２〜５−３９のそれぞれの電子写真感光体を作製した。
【０６９１】
実施例５−５８
アルミニウムシリンダー上に、下記組成の感光層塗工液を塗布し乾燥させて厚さ２１μｍの単層感光層を形成し、本発明の電子写真感光体を作製した。
〔感光層塗工液〕
下記構造式（Ｎ）の電荷発生材料                              ４部
【０６９２】
【化２７２】
0004181650.tif 000325
【０６９３】
ポリカーボネート
（三菱瓦斯化学社製：ユーピロン  Ｓ−２０００）            ２０部
前記表５の化合物Ｎｏ．６０の化合物                          ６部
前記表１０の化合物Ｎｏ．１６の化合物                      １０部
シクロヘキサノン                                        １００部
テトラヒドロフラン                                      １５０部
【０６９４】
比較例５−４０
実施例５−５８の感光層塗工液において表５の化合物Ｎｏ．６０の化合物を添加しないこと以外は実施例５−５８と同様にして比較例の電子写真感光体を作製した。
【０６９５】
実施例５−５９〜５−７６
実施例５−５８の感光層塗工液において、表５の化合物Ｎｏ．６０の化合物および表１０の化合物Ｎｏ．１６の化合物に代えて下記表１０５に示したそれぞれの化合物を用いた以外は実施例５−５８と同様にして実施例５−５９〜５−７６のそれぞれの電子写真感光体を作製した。
【０６９６】
【表１０５】
0004181650.tif 000326
【０６９７】
比較例５−４１〜５−５８
実施例５−５９〜５−７６の感光層塗工液において一般式（５）の化合物を添加しないこと以外は実施例５−５９〜５−７６と同様にして比較例５−４１〜５−５８の電子写真感光体を作製した。
【０６９８】
比較例５−５９
実施例５−１の電荷輸送層塗工液において表１０の化合物Ｎｏ．３９の化合物に代えて下記構造式（Ｏ）の化合物を用いた以外は実施例５−１と同様にして比較例の電子写真感光体を作製した。
【０６９９】
【化２７３】
0004181650.tif 000327
【０７００】
比較例５−６０
実施例５−３９の電荷輸送層塗工液において表１０の化合物Ｎｏ．８の化合物に代えて下記構造式（Ｅ）の化合物を用いた以外は実施例５−３９と同様にして比較例の電子写真感光体を作製した。
【０７０１】
【化２７４】
0004181650.tif 000328
【０７０２】
上記の実施例及び比較例で得られた各電子写真感光体について、特開昭６０−１００１６７号公報に開示されている評価装置を用い、次のようにして感光体特性の測定を行なった。
すなわち、コロナ放電電圧−６．０ｋＶ（または＋５．６ｋＶ）で帯電２０秒後の電位Ｖｍ（Ｖ）、暗減衰２０秒後の電位Ｖｏ（Ｖ）、電位Ｖｏを１／２に減衰させるのに必要な露光量Ｅ1/2（ｌｕｘ・ｓｅｃ）を測定した。電位保持率＝Ｖｏ／Ｖｍと定義する。また、各電子写真感光体を電子写真複写機（ＦＴ−３３００、リコー社製、ないしは感光体を正帯電できるように改造したもの）に搭載して連続３万枚の複写を行い、画像欠陥（異常画像）の有無を目視により判定した。また、複写試験終了後の各電子写真感光体について、上記と同じ方法によりＶｍ（Ｖ）およびＶｏ（Ｖ）を測定して電位保持率を算出し、またＥ1/2（ｌｕｘ・ｓｅｃ）を測定した。その結果を表１０６〜１１０に示す。
【０７０３】
【表１０６】
0004181650.tif 000329
【０７０４】
【表１０７】
0004181650.tif 000330
【０７０５】
【表１０８】
0004181650.tif 000331
【０７０６】
【表１０９】
0004181650.tif 000332
【０７０７】
【表１１０】
0004181650.tif 000333
【０７０８】
表１０６〜表１１０から明らかなように、実施例の電子写真感光体は高感度であり、且つ多数回繰り返し使用しても帯電電位や感度の低下が少なく、また感光層の剥離や摩耗傷の発生が無く、画像欠陥や地汚れの発生がないのに対し、比較例の電子写真感光体は少なくともこれらのいずれかにおいて劣るものである。
【０７０９】
実施例６−１
外径７０ｍｍのアルミニウムシリンダー上に、下記組成の下引層塗工液、電荷発生層塗工液、電荷輸送層塗工液を順次塗布し乾燥させて厚さ３μｍの下引層、０．２μｍの電荷発生層、２２μｍの電荷輸送層を形成し、本発明の電子写真感光体を作製した。
〔下引層塗工液〕
オイルフリーアルキッド樹脂
（大日本インキ化学社製：べッコライトＭ６４０１）    １５部
メラミン樹脂
（大日本インキ化学社製：スーパーベッカミンＧ−８２１）  １０部
二酸化チタン（石原産業社製：タイペーク  Ｒ−６７０）      ５０部
２−ブタノン                                              ４０部
〔電荷発生層塗工液〕
下記構造式（Ｇ）の電荷発生材料                              ５部
【０７１０】
【化２７５】
0004181650.tif 000334
【０７１１】
ポリビニルブチラール樹脂
（電気化学工業社製：デンカブチラール  ＃５０００−Ａ）  ２部
シクロヘキサノン                                        ２００部
４−メチル−２−ペンタノン                              １５０部
〔電荷輸送層塗工液〕
前記表６の化合物Ｎｏ．３１の化合物                          ６部
前記表１０の化合物Ｎｏ．８の化合物                          ３部
ポリカーボネート（帝人化成社製：パンライトＫ−１３００）  １０部
テトラヒドロフラン                                        ７５部
【０７１２】
比較例６−１
実施例６−１の電荷輸送層塗工液において表６の化合物Ｎｏ．３１の化合物を除き、表１０の化合物Ｎｏ．８の化合物９部を用いた以外は実施例６−１と同様にして比較例の電子写真感光体を作製した。
【０７１３】
実施例６−２
アルミニウムシリンダー表面を陽極酸化処理した後、封孔処理を行った。この上に、下記の電荷発生層塗工液、電荷輸送層塗工液を順次塗布し乾燥させて厚さ０．２μｍの電荷発生層、２０μｍの電荷輸送層を形成し本発明の電子写真感光体を作製した。
〔電荷発生層塗工液〕
Ｘ型無金属フタロシアニン
（大日本インキ化学社製：ファストゲンブルー８１２０Ｂ）    ３部
ポリビニルブチラール樹脂
（積水化学工業社製：エスレック  ＢＬ−Ｓ）          １部
シクロヘキサノン                                        ２５０部
テトラヒドロフラン                                        ５０部
〔電荷輸送層塗工液〕
前記表６の化合物Ｎｏ．３８の化合物                          ８部
前記表１０の化合物Ｎｏ．１７の化合物                        ２部
ポリカーボネート（帝人化成社製：パンライトＬ−１２５０）  １０部
塩化メチレン                                              ８０部
比較例６−２
実施例６−２の電荷輸送層塗工液において、表１０の化合物Ｎｏ．１７の化合物を添加しないこと以外は実施例６−２と同様にして比較例の電子写真感光体を作製した。
【０７１４】
実施例６−３
アルミニウムシリンダー上に、下記組成の下引層塗工液、電荷発生層塗工液、電荷輸送層塗工液を順次塗布し乾燥させて厚さ２μｍの下引層、０．２μｍの電荷発生層、２０μｍの電荷輸送層を形成し、本発明の電子写真感光体を作製した。
〔下引層塗工液〕
アルコール可溶性ナイロン
（東レ社製：アミランＣＭ−８０００）            １０部
二酸化チタン（石原産業社製：タイペークＣＲ−ＥＬ）        ４０部
メタノール                                              １２０部
ｎ−ブタノール                                            ６０部
〔電荷発生層塗工液〕
下記構造式（Ｈ）の電荷発生材料                              ３部
【０７１５】
【化２７６】
0004181650.tif 000335
【０７１６】
ポリエステル（東洋紡社製：バイロン  ２００）                １部
シクロヘキサノン                                        １５０部
シクロヘキサン                                          １００部
〔電荷輸送層塗工液〕
前記表６の化合物Ｎｏ．９２の化合物                          ４部
前記表１０の化合物Ｎｏ．２８の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
【０７１７】
比較例６−３
実施例６−３の電荷輸送層塗工液において表６の化合物Ｎｏ．９２の化合物を除き、表１０の化合物Ｎｏ．２８の化合物８部を用いた以外は実施例６−３と同様にして比較例の電子写真感光体を作製した。
【０７１８】
実施例６−４
アルミニウムシリンダー上に、下記組成の感光層塗工液を塗布し乾燥させて厚さ２６μｍの単層感光層を形成し、本発明の電子写真感光体を作製した。
〔感光層塗工液〕
下記構造式（Ｉ）の電荷発生材料                              ３部
【０７１９】
【化２７７】
0004181650.tif 000336
【０７２０】
ポリカーボネート（帝人化成社製：パンライトＫ−１３００）  ２１部
前記表６の化合物Ｎｏ．３１の化合物                        １０部
前記表１０の化合物Ｎｏ．８の化合物                          ８部
テトラヒドロフラン                                      ２００部
比較例６−４
実施例６−４の感光層塗工液において表６の化合物Ｎｏ．３１の化合物を除き、表１０の化合物Ｎｏ．８の化合物１８部を用い、厚さ２３μｍの単層感光層を形成した以外は実施例６−４と同様にして比較例の電子写真感光体を作製した。
【０７２１】
上記の実施例及び比較例で得られた各電子写真感光体について、特開昭６０−１００１６７号公報に開示されている評価装置を用い、次のようにして感光体特性の測定を行なった。
すなわち、コロナ放電電圧−６．０ｋＶ（または＋５．６ｋＶ）で帯電２０秒後の電位Ｖｍ（Ｖ）、暗減衰２０秒後の電位Ｖｏ（Ｖ）、電位Ｖｏを１／２に減衰させるのに必要な露光量Ｅ1/2（ｌｕｘ・ｓｅｃ）を測定した。電位保持率＝Ｖｏ／Ｖｍと定義する。また、各電子写真感光体を電子写真複写機（ＦＴ−３３００、リコー社製、ないしは感光体を正帯電できるように改造したもの）に搭載して連続３万枚の複写を行い、画像欠陥（異常画像）の有無を目視により判定した。また、複写試験終了後の各電子写真感光体について、上記と同じ方法によりＶｍ（Ｖ）およびＶｏ（Ｖ）を測定して電位保持率を算出し、またＥ1/2（ｌｕｘ・ｓｅｃ）を測定した。その結果を表１１１に示す。
【０７２２】
【表１１１】
0004181650.tif 000337
【０７２３】
実施例６−５
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表１１の化合物Ｎｏ．３０の化合物                        ３部
ポリカーボネート（帝人化成社製：パンライトＫ−１３００）  １０部
テトラヒドロフラン                                        ７５部
比較例６−５
実施例６−５の電荷輸送層塗工液において表６の化合物Ｎｏ．３１の化合物を除き、表１１の化合物Ｎｏ．３０の化合物９部を用いた以外は実施例６−５と同様にして比較例の電子写真感光体を作製した。
【０７２４】
実施例６−６
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表１１の化合物Ｎｏ．７０の化合物                        ２部
ポリカーボネート
（帝人化成社製：パンライトＬ−１２５０）            １０部
塩化メチレン                                              ８０部
比較例６−６
実施例６−６の電荷輸送層塗工液において、表１１の化合物Ｎｏ．７０の化合物を添加しないこと以外は実施例６−６と同様にして比較例の電子写真感光体を作製した。
【０７２５】
実施例６−７
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                            ４部
前記表１１の化合物Ｎｏ．９２の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−７
実施例６−７の電荷輸送層塗工液において表６の化合物Ｎｏ．９２の化合物を除き、表１１の化合物Ｎｏ．９２の化合物８部を用いた以外は実施例６−７と同様にして比較例の電子写真感光体を作製した。
【０７２６】
実施例６−８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表１１の化合物Ｎｏ．３０の化合物                        ８部
テトラヒドロフラン                                      ２００部
比較例６−８
実施例６−８の感光層塗工液において表６の化合物Ｎｏ．３１の化合物を除き、表１１の化合物Ｎｏ．３０の化合物１８部を用いた以外は実施例６−８と同様にして比較例の電子写真感光体を作製した。
上記の実施例及び比較例で得られた各電子写真感光体について、前記と同様にして感光体特性の測定を行なった。その結果を表１１２に示す。
【０７２７】
【表１１２】
0004181650.tif 000338
【０７２８】
実施例６−９
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表１２の化合物Ｎｏ．６の化合物                          ３部
ポリカーボネート（帝人化成社製：パンライトＫ−１３００）  １０部
テトラヒドロフラン                                        ７５部
比較例６−９
実施例６−９の電荷輸送層塗工液において表６の化合物Ｎｏ．３１の化合物を除き、表１２の化合物Ｎｏ．６の化合物９部を用いた以外は実施例６−９と同様にして比較例の電子写真感光体を作製した。
【０７２９】
実施例６−１０
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表１２の化合物Ｎｏ．２０の化合物                        ２部
ポリカーボネート
（帝人化成社製：パンライトＬ−１２５０）            １０部
塩化メチレン                                              ８０部
比較例６−１０
実施例６−１０の電荷輸送層塗工液において、表１２の化合物Ｎｏ．２０の化合物を添加しないこと以外は実施例６−１０と同様にして比較例の電子写真感光体を作製した。
【０７３０】
実施例６−１１
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表１２の化合物Ｎｏ．３３の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−１１
実施例６−１１の電荷輸送層塗工液において表６の化合物Ｎｏ．９２の化合物を除き、表１２の化合物Ｎｏ．３３の化合物８部を用いた以外は実施例６−１１と同様にして比較例の電子写真感光体を作製した。
【０７３１】
実施例６−１２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表１２の化合物Ｎｏ．６の化合物                          ８部
テトラヒドロフラン                                      ２００部
比較例６−１２
実施例６−１２の感光層塗工液において表６の化合物Ｎｏ．３１の化合物を除き、表１２の化合物Ｎｏ．６の化合物１８部を用いた以外は実施例６−１２と同様にして比較例の電子写真感光体を作製した。
上記の実施例及び比較例で得られた各電子写真感光体について、前記と同様にして感光体特性の測定を行なった。その結果を表１１３に示す。
【０７３２】
【表１１３】
0004181650.tif 000339
【０７３３】
実施例６−１３
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表１３の化合物Ｎｏ．２の化合物                          ３部
ポリカーボネート（帝人化成社製：パンライトＫ−１３００）  １０部
テトラヒドロフラン                                        ７５部
比較例６−１３
実施例６−１３の電荷輸送層塗工液において表６の化合物Ｎｏ．３１の化合物を除き、表１３の化合物Ｎｏ．２の化合物９部を用いた以外は実施例６−１３と同様にして比較例の電子写真感光体を作製した。
【０７３４】
実施例６−１４
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表１３の化合物Ｎｏ．１０の化合物                        ２部
ポリカーボネート
（帝人化成社製：パンライトＬ−１２５０）            １０部
塩化メチレン                                              ８０部
比較例６−１４
実施例６−１４の電荷輸送層塗工液において、表１３の化合物Ｎｏ．１０の化合物を添加しないこと以外は実施例６−１４と同様にして比較例の電子写真感光体を作製した。
【０７３５】
実施例６−１５
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表１３の化合物Ｎｏ．１４の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−１５
実施例６−１５の電荷輸送層塗工液において表６の化合物Ｎｏ．９２の化合物を除き、表１３の化合物Ｎｏ．１４の化合物８部を用いた以外は実施例６−１５と同様にして比較例の電子写真感光体を作製した。
【０７３６】
実施例６−１６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表１３の化合物Ｎｏ．２の化合物                          ８部
テトラヒドロフラン                                      ２００部
比較例６−１６
実施例６−１６の感光層塗工液において表６の化合物Ｎｏ．３１の化合物を除き、表１３の化合物Ｎｏ．２の化合物１８部を用いた以外は実施例６−１６と同様にして比較例の電子写真感光体を作製した。
上記の実施例及び比較例で得られた各電子写真感光体について、前記と同様にして感光体特性の測定を行なった。その結果を表１１４に示す。
【０７３７】
【表１１４】
0004181650.tif 000340
【０７３８】
実施例６−１７
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表１４の化合物Ｎｏ．５８の化合物                        ３部
ポリカーボネート（帝人化成社製：パンライトＫ−１３００）  １０部
テトラヒドロフラン                                        ７５部
比較例６−１７
実施例６−１７の電荷輸送層塗工液において表６の化合物Ｎｏ．３１の化合物を除き、表１４の化合物Ｎｏ．５８の化合物９部を用いた以外は実施例６−１７と同様にして比較例の電子写真感光体を作製した。
【０７３９】
実施例６−１８
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表１４の化合物Ｎｏ．１５２の化合物                      ２部
ポリカーボネート
（帝人化成社製：パンライトＬ−１２５０）            １０部
塩化メチレン                                              ８０部
比較例６−１８
実施例６−１８の電荷輸送層塗工液において、表１４の化合物Ｎｏ．１５２の化合物を添加しないこと以外は実施例６−１８と同様にして比較例の電子写真感光体を作製した。
【０７４０】
実施例６−１９
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表１４の化合物Ｎｏ．２６７の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−１９
実施例６−１９の電荷輸送層塗工液において表６の化合物Ｎｏ．９２の化合物を除き、表１４の化合物Ｎｏ．２６７の化合物８部を用いた以外は実施例６−１９と同様にして比較例の電子写真感光体を作製した。
【０７４１】
実施例６−２０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表１４の化合物Ｎｏ．５８の化合物                        ８部
テトラヒドロフラン                                      ２００部
比較例６−２０
実施例６−２０の感光層塗工液において表６の化合物Ｎｏ．３１の化合物を除き、表１４の化合物Ｎｏ．５８の化合物１８部を用いた以外は実施例６−２０と同様にして比較例の電子写真感光体を作製した。
上記の実施例及び比較例で得られた各電子写真感光体について、前記と同様にして感光体特性の測定を行なった。その結果を表１１５に示す。
【０７４２】
【表１１５】
0004181650.tif 000341
【０７４３】
実施例６−２１
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表１５の化合物Ｎｏ．１３の化合物                        ３部
ポリカーボネート（帝人化成社製：パンライトＫ−１３００）  １０部
テトラヒドロフラン                                        ７５部
比較例６−２１
実施例６−２１の電荷輸送層塗工液において表６の化合物Ｎｏ．３１の化合物を除き、表１５の化合物Ｎｏ．１３の化合物９部を用いた以外は実施例６−２１と同様にして比較例の電子写真感光体を作製した。
【０７４４】
実施例６−２２
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表１５の化合物Ｎｏ．４３の化合物                        ２部
ポリカーボネート
（帝人化成社製：パンライトＬ−１２５０）            １０部
塩化メチレン                                              ８０部
比較例６−２２
実施例６−２２の電荷輸送層塗工液において、表１５の化合物Ｎｏ．４３の化合物を添加しないこと以外は実施例６−２２と同様にして比較例の電子写真感光体を作製した。
【０７４５】
実施例６−２３
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表１５の化合物Ｎｏ．７８の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−２３
実施例６−２３の電荷輸送層塗工液において表６の化合物Ｎｏ．９２の化合物を除き、表１５の化合物Ｎｏ．７８の化合物８部を用いた以外は実施例６−２３と同様にして比較例の電子写真感光体を作製した。
【０７４６】
実施例６−２４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表１５の化合物Ｎｏ．１３の化合物                        ８部
テトラヒドロフラン                                      ２００部
比較例６−２４
実施例６−２４の感光層塗工液において表６の化合物Ｎｏ．３１の化合物を除き、表１５の化合物Ｎｏ．１３の化合物１８部を用いた以外は実施例６−２４と同様にして比較例の電子写真感光体を作製した。
上記の実施例及び比較例で得られた各電子写真感光体について、前記と同様にして感光体特性の測定を行なった。その結果を表１１６に示す。
【０７４７】
【表１１６】
0004181650.tif 000342
【０７４８】
実施例６−２５
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表１６の化合物Ｎｏ．７の化合物                          ３部
ポリカーボネート（帝人化成社製：パンライトＫ−１３００）  １０部
テトラヒドロフラン                                        ７５部
比較例６−２５
実施例６−２５の電荷輸送層塗工液において表６の化合物Ｎｏ．３１の化合物を除き、表１６の化合物Ｎｏ．７の化合物９部を用いた以外は実施例６−２５と同様にして比較例の電子写真感光体を作製した。
【０７４９】
実施例６−２６
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表１６の化合物Ｎｏ．４９の化合物                        ２部
ポリカーボネート
（帝人化成社製：パンライトＬ−１２５０）            １０部
塩化メチレン                                              ８０部
比較例６−２６
実施例６−２６の電荷輸送層塗工液において、表１６の化合物Ｎｏ．４９の化合物を添加しないこと以外は実施例６−２６と同様にして比較例の電子写真感光体を作製した。
【０７５０】
実施例６−２７
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表１６の化合物Ｎｏ．８４の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−２７
実施例６−２７の電荷輸送層塗工液において表６の化合物Ｎｏ．９２の化合物を除き、表１６の化合物Ｎｏ．８４の化合物８部を用いた以外は実施例６−２７と同様にして比較例の電子写真感光体を作製した。
【０７５１】
実施例６−２８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表１６の化合物Ｎｏ．７の化合物                          ８部
テトラヒドロフラン                                      ２００部
比較例６−２８
実施例６−２８の感光層塗工液において表６の化合物Ｎｏ．３１の化合物を除き、表１６の化合物Ｎｏ．７の化合物１８部を用いた以外は実施例６−２８と同様にして比較例の電子写真感光体を作製した。
上記の実施例及び比較例で得られた各電子写真感光体について、前記と同様にして感光体特性の測定を行なった。その結果を表１１７に示す。
【０７５２】
【表１１７】
0004181650.tif 000343
【０７５３】
実施例６−２９
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表１７の化合物Ｎｏ．８の化合物                          ３部
ポリカーボネート（帝人化成社製：パンライトＫ−１３００）  １０部
テトラヒドロフラン                                        ７５部
比較例６−２９
実施例６−２９の電荷輸送層塗工液において表６の化合物Ｎｏ．３１の化合物を除き、表１７の化合物Ｎｏ．８の化合物９部を用いた以外は実施例６−２９と同様にして比較例の電子写真感光体を作製した。
【０７５４】
実施例６−３０
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表１７の化合物Ｎｏ．２８の化合物                        ２部
ポリカーボネート
（帝人化成社製：パンライトＬ−１２５０）            １０部
塩化メチレン                                              ８０部
比較例６−３０
実施例６−３０の電荷輸送層塗工液において、表１７の化合物Ｎｏ．２８の化合物を添加しないこと以外は実施例６−３０と同様にして比較例の電子写真感光体を作製した。
【０７５５】
実施例６−３１
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表１７の化合物Ｎｏ．４８の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−３１
実施例６−３１の電荷輸送層塗工液において表６の化合物Ｎｏ．９２の化合物を除き、表１７の化合物Ｎｏ．４８の化合物８部を用いた以外は実施例６−３１と同様にして比較例の電子写真感光体を作製した。
【０７５６】
実施例６−３２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表１７の化合物Ｎｏ．８の化合物                          ８部
テトラヒドロフラン                                      ２００部
比較例６−３２
実施例６−３２の感光層塗工液において表６の化合物Ｎｏ．３１の化合物を除き、表１７の化合物Ｎｏ．８の化合物１８部を用いた以外は実施例６−３２と同様にして比較例の電子写真感光体を作製した。
上記の実施例及び比較例で得られた各電子写真感光体について、前記と同様にして感光体特性の測定を行なった。その結果を表１１８に示す。
【０７５７】
【表１１８】
0004181650.tif 000344
【０７５８】
実施例６−３３
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表１８の化合物Ｎｏ．１２の化合物                        ３部
ポリカーボネート（帝人化成社製：パンライトＫ−１３００）  １０部
テトラヒドロフラン                                        ７５部
比較例６−３３
実施例６−３３の電荷輸送層塗工液において表６の化合物Ｎｏ．３１の化合物を除き、表１８の化合物Ｎｏ．１２の化合物９部を用いた以外は実施例６−３３と同様にして比較例の電子写真感光体を作製した。
【０７５９】
実施例６−３４
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表１８の化合物Ｎｏ．１９の化合物                        ２部
ポリカーボネート
（帝人化成社製：パンライトＬ−１２５０）            １０部
塩化メチレン                                              ８０部
比較例６−３４
実施例６−３４の電荷輸送層塗工液において、表１８の化合物Ｎｏ．１９の化合物を添加しないこと以外は実施例６−３４と同様にして比較例の電子写真感光体を作製した。
【０７６０】
実施例６−３５
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表１８の化合物Ｎｏ．４０の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−３５
実施例６−３５の電荷輸送層塗工液において表６の化合物Ｎｏ．９２の化合物を除き、表１８の化合物Ｎｏ．４０の化合物８部を用いた以外は実施例６−３５と同様にして比較例の電子写真感光体を作製した。
【０７６１】
実施例６−３６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表１８の化合物Ｎｏ．１２の化合物                        ８部
テトラヒドロフラン                                      ２００部
比較例６−３６
実施例６−３６の感光層塗工液において表６の化合物Ｎｏ．３１の化合物を除き、表１８の化合物Ｎｏ．１２の化合物１８部を用いた以外は実施例６−３６と同様にして比較例の電子写真感光体を作製した。
上記の実施例及び比較例で得られた各電子写真感光体について、前記と同様にして感光体特性の測定を行なった。その結果を表１１９に示す。
【０７６２】
【表１１９】
0004181650.tif 000345
【０７６３】
実施例６−３７
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表１９の化合物Ｎｏ．２の化合物                          ３部
ポリカーボネート（帝人化成社製：パンライトＫ−１３００）  １０部
テトラヒドロフラン                                        ７５部
比較例６−３７
実施例６−３７の電荷輸送層塗工液において表６の化合物Ｎｏ．３１の化合物を除き、表１９の化合物Ｎｏ．２の化合物９部を用いた以外は実施例６−３７と同様にして比較例の電子写真感光体を作製した。
【０７６４】
実施例６−３８
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表１９の化合物Ｎｏ．８の化合物                          ２部
ポリカーボネート
（帝人化成社製：パンライトＬ−１２５０）            １０部
塩化メチレン                                              ８０部
比較例６−３８
実施例６−３８の電荷輸送層塗工液において、表１９の化合物Ｎｏ．８の化合物を添加しないこと以外は実施例６−３８と同様にして比較例の電子写真感光体を作製した。
【０７６５】
実施例６−３９
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表１９の化合物Ｎｏ．１３の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−３９
実施例６−３９の電荷輸送層塗工液において表６の化合物Ｎｏ．９２の化合物を除き、表１９の化合物Ｎｏ．１３の化合物８部を用いた以外は実施例６−３９と同様にして比較例の電子写真感光体を作製した。
【０７６６】
実施例６−４０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表１９の化合物Ｎｏ．２の化合物                          ８部
テトラヒドロフラン                                      ２００部
比較例６−４０
実施例６−４０の感光層塗工液において表６の化合物Ｎｏ．３１の化合物を除き、表１９の化合物Ｎｏ．２の化合物１８部を用いた以外は実施例６−４０と同様にして比較例の電子写真感光体を作製した。
上記の実施例及び比較例で得られた各電子写真感光体について、前記と同様にして感光体特性の測定を行なった。その結果を表１２０に示す。
【０７６７】
【表１２０】
0004181650.tif 000346
【０７６８】
実施例６−４１
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表２０の化合物Ｎｏ．１４の化合物                        ３部
ポリカーボネート（帝人化成社製：パンライトＫ−１３００）  １０部
テトラヒドロフラン                                        ７５部
比較例６−４１
実施例６−４１の電荷輸送層塗工液において表６の化合物Ｎｏ．３１の化合物を除き、表２０の化合物Ｎｏ．１４の化合物９部を用いた以外は実施例６−４１と同様にして比較例の電子写真感光体を作製した。
【０７６９】
実施例６−４２
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表２０の化合物Ｎｏ．２３の化合物                        ２部
ポリカーボネート
（帝人化成社製：パンライトＬ−１２５０）            １０部
塩化メチレン                                              ８０部
比較例６−４２
実施例６−４２の電荷輸送層塗工液において、表２０の化合物Ｎｏ．２３の化合物を添加しないこと以外は実施例６−４２と同様にして比較例の電子写真感光体を作製した。
【０７７０】
実施例６−４３
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表２０の化合物Ｎｏ．３０の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−４３
実施例６−４３の電荷輸送層塗工液において表６の化合物Ｎｏ．９２の化合物を除き、表２０の化合物Ｎｏ．３０の化合物８部を用いた以外は実施例６−４３と同様にして比較例の電子写真感光体を作製した。
【０７７１】
実施例６−４４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表２０の化合物Ｎｏ．１４の化合物                        ８部
テトラヒドロフラン                                      ２００部
比較例６−４４
実施例６−４４の感光層塗工液において表６の化合物Ｎｏ．３１の化合物を除き、表２０の化合物Ｎｏ．１４の化合物１８部を用いた以外は実施例６−４４と同様にして比較例の電子写真感光体を作製した。
上記の実施例及び比較例で得られた各電子写真感光体について、前記と同様にして感光体特性の測定を行なった。その結果を表１２１に示す。
【０７７２】
【表１２１】
0004181650.tif 000347
【０７７３】
実施例６−４５
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表２１の化合物Ｎｏ．２１の化合物                        ３部
ポリカーボネート（帝人化成社製：パンライトＫ−１３００）  １０部
テトラヒドロフラン                                        ７５部
比較例６−４５
実施例６−４５の電荷輸送層塗工液において表６の化合物Ｎｏ．３１の化合物を除き、表２１の化合物Ｎｏ．２１の化合物９部を用いた以外は実施例６−４５と同様にして比較例の電子写真感光体を作製した。
【０７７４】
実施例６−４６
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表２１の化合物Ｎｏ．２３の化合物                        ２部
ポリカーボネート
（帝人化成社製：パンライトＬ−１２５０）            １０部
塩化メチレン                                              ８０部
比較例６−４６
実施例６−４６の電荷輸送層塗工液において、表２１の化合物Ｎｏ．２３の化合物を添加しないこと以外は実施例６−４６と同様にして比較例の電子写真感光体を作製した。
【０７７５】
実施例６−４７
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表２１の化合物Ｎｏ．５８の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−４７
実施例６−４７の電荷輸送層塗工液において表６の化合物Ｎｏ．９２の化合物を除き、表２１の化合物Ｎｏ．５８の化合物８部を用いた以外は実施例６−４７と同様にして比較例の電子写真感光体を作製した。
【０７７６】
実施例６−４８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表２１の化合物Ｎｏ．２１の化合物                        ８部
テトラヒドロフラン                                      ２００部
比較例６−４８
実施例６−４８の感光層塗工液において表６の化合物Ｎｏ．３１の化合物を除き、表２１の化合物Ｎｏ．２１の化合物１８部を用いた以外は実施例６−４８と同様にして比較例の電子写真感光体を作製した。
上記の実施例及び比較例で得られた各電子写真感光体について、前記と同様にして感光体特性の測定を行なった。その結果を表１２２に示す。
【０７７７】
【表１２２】
0004181650.tif 000348
【０７７８】
実施例６−４９
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表２２の化合物Ｎｏ．４の化合物                          ３部
ポリカーボネート（帝人化成社製：パンライトＫ−１３００）  １０部
テトラヒドロフラン                                        ７５部
比較例６−４９
実施例６−４９の電荷輸送層塗工液において表６の化合物Ｎｏ．３１の化合物を除き、表２２の化合物Ｎｏ．４の化合物９部を用いた以外は実施例６−４９と同様にして比較例の電子写真感光体を作製した。
【０７７９】
実施例６−５０
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表２２の化合物Ｎｏ．１１の化合物                        ２部
ポリカーボネート
（帝人化成社製：パンライトＬ−１２５０）            １０部
塩化メチレン                                              ８０部
比較例６−５０
実施例６−５０の電荷輸送層塗工液において、表２２の化合物Ｎｏ．１１の化合物を添加しないこと以外は実施例６−５０と同様にして比較例の電子写真感光体を作製した。
【０７８０】
実施例６−５１
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表２２の化合物Ｎｏ．１４の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−５１
実施例６−５１の電荷輸送層塗工液において表６の化合物Ｎｏ．９２の化合物を除き、表２２の化合物Ｎｏ．１４の化合物８部を用いた以外は実施例６−５１と同様にして比較例の電子写真感光体を作製した。
【０７８１】
実施例６−５２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表２２の化合物Ｎｏ．４の化合物                          ８部
テトラヒドロフラン                                      ２００部
比較例６−５２
実施例６−５２の感光層塗工液において表６の化合物Ｎｏ．３１の化合物を除き、表２２の化合物Ｎｏ．４の化合物１８部を用いた以外は実施例６−５２と同様にして比較例の電子写真感光体を作製した。
上記の実施例及び比較例で得られた各電子写真感光体について、前記と同様にして感光体特性の測定を行なった。その結果を表１２３に示す。
【０７８２】
【表１２３】
0004181650.tif 000349
【０７８３】
実施例６−５３
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表２３の化合物Ｎｏ．５の化合物                          ３部
ポリカーボネート（帝人化成社製：パンライトＫ−１３００）  １０部
テトラヒドロフラン                                        ７５部
比較例６−５３
実施例６−５３の電荷輸送層塗工液において表６の化合物Ｎｏ．３１の化合物を除き、表２３の化合物Ｎｏ．５の化合物９部を用いた以外は実施例６−５３と同様にして比較例の電子写真感光体を作製した。
【０７８４】
実施例６−５４
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表２３の化合物Ｎｏ．１７の化合物                        ２部
ポリカーボネート
（帝人化成社製：パンライトＬ−１２５０）            １０部
塩化メチレン                                              ８０部
比較例６−５４
実施例６−５４の電荷輸送層塗工液において、表２３の化合物Ｎｏ．１７の化合物を添加しないこと以外は実施例６−５４と同様にして比較例の電子写真感光体を作製した。
【０７８５】
実施例６−５５
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表２３の化合物Ｎｏ．２９の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−５５
実施例６−５５の電荷輸送層塗工液において表６の化合物Ｎｏ．９２の化合物を除き、表２３の化合物Ｎｏ．２９の化合物８部を用いた以外は実施例６−５５と同様にして比較例の電子写真感光体を作製した。
【０７８６】
実施例６−５６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表２３の化合物Ｎｏ．５の化合物                          ８部
テトラヒドロフラン                                      ２００部
比較例６−５６
実施例６−５６の感光層塗工液において表６の化合物Ｎｏ．３１の化合物を除き、表２３の化合物Ｎｏ．５の化合物１８部を用いた以外は実施例６−５６と同様にして比較例の電子写真感光体を作製した。
上記の実施例及び比較例で得られた各電子写真感光体について、前記と同様にして感光体特性の測定を行なった。その結果を表１２４に示す。
【０７８７】
【表１２４】
0004181650.tif 000350
【０７８８】
実施例６−５７
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表７の化合物Ｎｏ．１４化合物                            ３部
ポリカーボネート（帝人化成社製：パンライトＫ−１３００）  １０部
テトラヒドロフラン                                        ７５部
比較例６−５７
実施例６−５７の電荷輸送層塗工液において表６の化合物Ｎｏ．３１の化合物を除き、表７の化合物Ｎｏ．１４の化合物９部を用いた以外は実施例６−５７と同様にして比較例の電子写真感光体を作製した。
【０７８９】
実施例６−５８
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表７の化合物Ｎｏ．２８の化合物                          ２部
ポリカーボネート
（帝人化成社製：パンライトＬ−１２５０）            １０部
塩化メチレン                                              ８０部
比較例６−５８
実施例６−５８の電荷輸送層塗工液において、表７の化合物Ｎｏ．２８の化合物を添加しないこと以外は実施例６−５８と同様にして比較例の電子写真感光体を作製した。
【０７９０】
実施例６−５９
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表７の化合物Ｎｏ．５１の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−５９
実施例６−５９の電荷輸送層塗工液において表６の化合物Ｎｏ．９２の化合物を除き、表７の化合物Ｎｏ．５１の化合物８部を用いた以外は実施例６−５９と同様にして比較例の電子写真感光体を作製した。
【０７９１】
実施例６−６０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表７の化合物Ｎｏ．１４化合物                            ８部
テトラヒドロフラン                                      ２００部
比較例６−６０
実施例６−６０の感光層塗工液において表６の化合物Ｎｏ．３１の化合物を除き、表７の化合物Ｎｏ．１４の化合物１８部を用いた以外は実施例６−６０と同様にして比較例の電子写真感光体を作製した。
上記の実施例及び比較例で得られた各電子写真感光体について、前記と同様にして感光体特性の測定を行なった。その結果を表１２５に示す。
【０７９２】
【表１２５】
0004181650.tif 000351
【０７９３】
実施例６−６１
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表８の化合物Ｎｏ．１１の化合物                          ３部
ポリカーボネート（帝人化成社製：パンライトＫ−１３００）  １０部
テトラヒドロフラン                                        ７５部
比較例６−６１
実施例６−６１の電荷輸送層塗工液において表６の化合物Ｎｏ．３１の化合物を除き、表８の化合物Ｎｏ．１１の化合物９部を用いた以外は実施例６−６１と同様にして比較例の電子写真感光体を作製した。
【０７９４】
実施例６−６２
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表８の化合物Ｎｏ．１４の化合物                          ２部
ポリカーボネート
（帝人化成社製：パンライトＬ−１２５０）            １０部
塩化メチレン                                              ８０部
比較例６−６２
実施例６−６２の電荷輸送層塗工液において、表８の化合物Ｎｏ．１４の化合物を添加しないこと以外は実施例６−６２と同様にして比較例の電子写真感光体を作製した。
【０７９５】
実施例６−６３
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表８の化合物Ｎｏ．３２の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−６３
実施例６−６３の電荷輸送層塗工液において表６の化合物Ｎｏ．９２の化合物を除き、表８の化合物Ｎｏ．３２の化合物８部を用いた以外は実施例６−６３と同様にして比較例の電子写真感光体を作製した。
【０７９６】
実施例６−６４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表８の化合物Ｎｏ．１１の化合物                          ８部
テトラヒドロフラン                                      ２００部
比較例６−６４
実施例６−６４の感光層塗工液において表６の化合物Ｎｏ．３１の化合物を除き、表８の化合物Ｎｏ．１１の化合物１８部を用いた以外は実施例６−６４と同様にして比較例の電子写真感光体を作製した。
上記の実施例及び比較例で得られた各電子写真感光体について、前記と同様にして感光体特性の測定を行なった。その結果を表１２６に示す。
【０７９７】
【表１２６】
0004181650.tif 000352
【０７９８】
実施例６−６５
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表２４の化合物Ｎｏ．７８の化合物                        ３部
ポリカーボネート（帝人化成社製：パンライトＫ−１３００）  １０部
テトラヒドロフラン                                        ７５部
比較例６−６５
実施例６−６５の電荷輸送層塗工液において表６の化合物Ｎｏ．３１の化合物を除き、表２４の化合物Ｎｏ．７８の化合物９部を用いた以外は実施例６−６５と同様にして比較例の電子写真感光体を作製した。
【０７９９】
実施例６−６６
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表２４の化合物Ｎｏ．１５３の化合物                      ２部
ポリカーボネート
（帝人化成社製：パンライトＬ−１２５０）            １０部
塩化メチレン                                              ８０部
比較例６−６６
実施例６−６６の電荷輸送層塗工液において、表２４の化合物Ｎｏ．１５３の化合物を添加しないこと以外は実施例６−６６と同様にして比較例の電子写真感光体を作製した。
【０８００】
実施例６−６７
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表２４の化合物Ｎｏ．２０２の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−６７
実施例６−６７の電荷輸送層塗工液において表６の化合物Ｎｏ．９２の化合物を除き、表２４の化合物Ｎｏ．２０２の化合物８部を用いた以外は実施例６−６７と同様にして比較例の電子写真感光体を作製した。
【０８０１】
実施例６−６８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表２４の化合物Ｎｏ．７８の化合物                        ８部
テトラヒドロフラン                                      ２００部
比較例６−６８
実施例６−６８の感光層塗工液において表６の化合物Ｎｏ．３１の化合物を除き、表２４の化合物Ｎｏ．７８の化合物１８部を用いた以外は実施例６−６８と同様にして比較例の電子写真感光体を作製した。
上記の実施例及び比較例で得られた各電子写真感光体について、前記と同様にして感光体特性の測定を行なった。その結果を表１２７に示す。
【０８０２】
【表１２７】
0004181650.tif 000353
【０８０３】
実施例６−６９
実施例６−１の電荷輸送層塗工液に代えて下記組成の電荷輸送層塗工液を用いた以外は実施例６−１と同様にして本発明の電子写真感光体を作製した。
〔電荷輸送層塗工液〕
前記表６の化合物Ｎｏ．３１の化合物                          ６部
前記表９の化合物Ｎｏ．７の化合物                            ３部
ポリカーボネート（帝人化成社製：パンライトＫ−１３００）  １０部
テトラヒドロフラン                                        ７５部
比較例６−６９
実施例６−６９の電荷輸送層塗工液において表６の化合物Ｎｏ．３１の化合物を除き、表９の化合物Ｎｏ．７の化合物９部を用いた以外は実施例６−６９と同様にして比較例の電子写真感光体を作製した。
【０８０４】
実施例６−７０
実施例６−２の電荷輸送層塗工液に代えて下記組成の電荷輸送層塗工液を用いた以外は実施例６−２と同様にして本発明の電子写真感光体を作製した。
〔電荷輸送層塗工液〕
前記表６の化合物Ｎｏ．３８の化合物                          ８部
前記表９の化合物Ｎｏ．３０の化合物                          ２部
ポリカーボネート
（帝人化成社製：パンライトＬ−１２５０）            １０部
塩化メチレン                                              ８０部
比較例６−７０
実施例６−７０の電荷輸送層塗工液において、表９の化合物Ｎｏ．３０の化合物を添加しないこと以外は実施例６−７０と同様にして比較例の電子写真感光体を作製した。
【０８０５】
実施例６−７１
実施例６−３の電荷輸送層塗工液に代えて下記組成の電荷輸送層塗工液を用いた以外は実施例６−３と同様にして本発明の電子写真感光体を作製した。
〔電荷輸送層塗工液〕
前記表６の化合物Ｎｏ．９２の化合物                          ４部
前記表９の化合物Ｎｏ．６６の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例６−７１
実施例６−７１の電荷輸送層塗工液において表６の化合物Ｎｏ．９２の化合物を除き、表９の化合物Ｎｏ．６６の化合物８部を用いた以外は実施例６−７１と同様にして比較例の電子写真感光体を作製した。
【０８０６】
実施例６−７２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例６−４の電荷発生材料                                  ３部
ポリカーボネート（帝人化成社製：パンライトＫ−１３００）  ２１部
前記表６の化合物Ｎｏ．３１の化合物                        １０部
前記表９の化合物Ｎｏ．７の化合物                            ８部
テトラヒドロフラン                                      ２００部
比較例６−７２
実施例６−７２の感光層塗工液において表６の化合物Ｎｏ．３１の化合物を除き、表９の化合物Ｎｏ．７の化合物１８部を用いた以外は実施例６−７２と同様にして比較例の電子写真感光体を作製した。
上記の実施例及び比較例で得られた各電子写真感光体について、前記と同様にして感光体特性の測定を行なった。その結果を表１２８に示す。
【０８０７】
【表１２８】
0004181650.tif 000354
【０８０８】
比較例６−７３
実施例６−１の電荷輸送層塗工液において表１０の化合物Ｎｏ．８の化合物に代えて下記構造式（Ｆ）の化合物を用いた以外は実施例６−１と同様にして比較例の電子写真感光体を作製した。
【０８０９】
【化２７８】
0004181650.tif 000355
【０８１０】
比較例６−７４
実施例６−３の電荷輸送層塗工液において表１０の化合物Ｎｏ．２８の化合物に代えて下記構造式（Ｅ）の化合物を用いた以外は実施例６−３と同様にして比較例の電子写真感光体を作製した。
【０８１１】
【化２７９】
0004181650.tif 000356
【０８１２】
上記の比較例で得られた各電子写真感光体について、前記と同様にして感光体特性の測定を行なった。その結果を表１２９に示す。
【０８１３】
【表１２９】
0004181650.tif 000357
【０８１４】
表１１１〜表１２９から明らかなように、実施例の電子写真感光体は高感度であり、且つ多数回繰り返し使用しても帯電電位や感度の低下が少なく、また画像欠陥や地汚れの発生がないのに対し、比較例の電子写真感光体はこれらのいずれかにおいて劣るものである。
【０８１５】
実施例７−１
外径７０ｍｍのアルミニウムシリンダー上に、下記組成の下引層塗工液、電荷発生層塗工液、電荷輸送層塗工液を順次塗布し乾燥させて厚さ３μｍの下引層、０．２μｍの電荷発生層、２２μｍの電荷輸送層を形成し、本発明の電子写真感光体を作製した。
〔下引層塗工液〕
オイルフリーアルキッド樹脂
（大日本インキ化学社製：べッコライトＭ６４０１）    １５部
メラミン樹脂
（大日本インキ化学社製：スーパーベッカミンＧ−８２１）  １０部
二酸化チタン（石原産業社製：タイペーク  Ｒ−６７０）      ５０部
２−ブタノン                                              ４０部
〔電荷発生層塗工液〕
下記構造式（Ｇ）の電荷発生材料                              ５部
【０８１６】
【化２８０】
0004181650.tif 000358
【０８１７】
ポリビニルブチラール樹脂
（電気化学工業社製：デンカブチラール  ＃５０００−Ａ）  ２部
シクロヘキサノン                                        ２００部
４−メチル−２−ペンタノン                              １５０部
〔電荷輸送層塗工液〕
前記表７の化合物Ｎｏ．１０の化合物                          ６部
前記表１０の化合物Ｎｏ．７の化合物                          ３部
ポリカーボネート（帝人化成社製：パンライトＫ−１３００）  １０部
テトラヒドロフラン                                        ７５部
【０８１８】
比較例７−１
実施例７−１の電荷輸送層塗工液において表７の化合物Ｎｏ．１０の化合物を除き、表１０の化合物Ｎｏ．７の化合物９部を用いた以外は実施例７−１と同様にして比較例の電子写真感光体を作製した。
【０８１９】
実施例７−２
アルミニウムシリンダー表面を陽極酸化処理した後、封孔処理を行った。この上に、下記の電荷発生層塗工液、電荷輸送層塗工液を順次塗布し乾燥させて厚さ０．２μｍの電荷発生層、２０μｍの電荷輸送層を形成し本発明の電子写真感光体を作製した。
〔電荷発生層塗工液〕
Ｘ型無金属フタロシアニン
（大日本インキ化学社製：ファストゲンブルー８１２０Ｂ）    ３部
ポリビニルブチラール樹脂
（積水化学工業社製：エスレック  ＢＬ−Ｓ）          １部
シクロヘキサノン                                        ２５０部
テトラヒドロフラン                                        ５０部
〔電荷輸送層塗工液〕
前記表７の化合物Ｎｏ．２７の化合物                          ８部
前記表１０の化合物Ｎｏ．１９の化合物                        ２部
ポリカーボネート（帝人化成社製：パンライトＬ−１２５０）  １０部
塩化メチレン                                              ８０部
比較例７−２
実施例７−２の電荷輸送層塗工液において、表１０の化合物Ｎｏ．１９の化合物を添加しないこと以外は実施例７−２と同様にして比較例の電子写真感光体を作製した。
【０８２０】
実施例７−３
アルミニウムシリンダー上に、下記組成の下引層塗工液、電荷発生層塗工液、電荷輸送層塗工液を順次塗布し乾燥させて厚さ２μｍの下引層、０．２μｍの電荷発生層、２０μｍの電荷輸送層を形成し、本発明の電子写真感光体を作製した。
〔下引層塗工液〕
アルコール可溶性ナイロン
（東レ社製：アミランＣＭ−８０００）            １０部
二酸化チタン（石原産業社製：タイペークＣＲ−ＥＬ）        ４０部
メタノール                                              １２０部
ｎ−ブタノール                                            ６０部
〔電荷発生層塗工液〕
下記構造式（Ｈ）の電荷発生材料                              ３部
【０８２１】
【化２８１】
0004181650.tif 000359
【０８２２】
ポリエステル（東洋紡社製：バイロン  ２００）                １部
シクロヘキサノン                                        １５０部
シクロヘキサン                                          １００部
〔電荷輸送層塗工液〕
前記表７の化合物Ｎｏ．６１の化合物                          ４部
前記表１０の化合物Ｎｏ．３１の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
【０８２３】
比較例７−３
実施例７−３の電荷輸送層塗工液において表７の化合物Ｎｏ．６１の化合物を除き、表１０の化合物Ｎｏ．３１の化合物８部を用いた以外は実施例７−３と同様にして比較例の電子写真感光体を作製した。
【０８２４】
実施例７−４
アルミニウムシリンダー上に、下記組成の感光層塗工液を塗布し乾燥させて厚さ２６μｍの単層感光層を形成し、本発明の電子写真感光体を作製した。
〔感光層塗工液〕
下記構造式（Ｉ）の電荷発生材料                              ３部
【０８２５】
【化２８２】
0004181650.tif 000360
【０８２６】
ポリカーボネート（帝人化成社製：パンライトＫ−１３００）  ２１部
前記表７の化合物Ｎｏ．１０の化合物                        １０部
前記表１０の化合物Ｎｏ．７の化合物                          ８部
テトラヒドロフラン                                      ２００部
比較例７−４
実施例７−４の感光層塗工液において表７の化合物Ｎｏ．１０の化合物を除き、表１０の化合物Ｎｏ．７の化合物１８部を用い、厚さ２３μｍの単層感光層を形成した以外は実施例７−４と同様にして比較例の電子写真感光体を作製した。
【０８２７】
上記の実施例及び比較例で得られた各電子写真感光体について、特開昭６０−１００１６７号公報に開示されている評価装置を用い、次のようにして感光体特性の測定を行なった。
すなわち、コロナ放電電圧−６．０ｋＶ（または＋５．６ｋＶ）で帯電２０秒後の電位Ｖｍ（Ｖ）、暗減衰２０秒後の電位Ｖｏ（Ｖ）、電位Ｖｏを１／２に減衰させるのに必要な露光量Ｅ1/2（ｌｕｘ・ｓｅｃ）を測定した。電位保持率＝Ｖｏ／Ｖｍと定義する。また、各電子写真感光体を電子写真複写機（ＦＴ−３３００、リコー社製、ないしは感光体を正帯電できるように改造したもの）に搭載して連続３万枚の複写を行い、画像欠陥（異常画像）の有無を目視により判定した。また、複写試験終了後の各電子写真感光体について、上記と同じ方法によりＶｍ（Ｖ）およびＶｏ（Ｖ）を測定して電位保持率を算出し、またＥ1/2（ｌｕｘ・ｓｅｃ）を測定した。その結果を表１３０に示す。
【０８２８】
【表１３０】
0004181650.tif 000361
【０８２９】
実施例７−５
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表１１の化合物Ｎｏ．１５の化合物                        ３部
ポリカーボネート（帝人化成社製：パンライトＫ−１３００）  １０部
テトラヒドロフラン                                        ７５部
比較例７−５
実施例７−５の電荷輸送層塗工液において表７の化合物Ｎｏ．１０の化合物を除き、表１１の化合物Ｎｏ．１５の化合物９部を用いた以外は実施例７−５と同様にして比較例の電子写真感光体を作製した。
【０８３０】
実施例７−６
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表１１の化合物Ｎｏ．６７の化合物                        ２部
ポリカーボネート
（帝人化成社製：パンライトＬ−１２５０）            １０部
塩化メチレン                                              ８０部
比較例７−６
実施例７−６の電荷輸送層塗工液において、表１１の化合物Ｎｏ．６７の化合物を添加しないこと以外は実施例７−６と同様にして比較例の電子写真感光体を作製した。
【０８３１】
実施例７−７
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                            ４部
前記表１１の化合物Ｎｏ．７４の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−７
実施例７−７の電荷輸送層塗工液において表７の化合物Ｎｏ．６１の化合物を除き、表１１の化合物Ｎｏ．７４の化合物８部を用いた以外は実施例７−７と同様にして比較例の電子写真感光体を作製した。
【０８３２】
実施例７−８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表１１の化合物Ｎｏ．１５の化合物                        ８部
テトラヒドロフラン                                      ２００部
比較例７−８
実施例７−８の感光層塗工液において表７の化合物Ｎｏ．１０の化合物を除き、表１１の化合物Ｎｏ．１５の化合物１８部を用いた以外は実施例７−８と同様にして比較例の電子写真感光体を作製した。
上記の実施例及び比較例で得られた各電子写真感光体について、前記と同様にして感光体特性の測定を行なった。その結果を表１３１に示す。
【０８３３】
【表１３１】
0004181650.tif 000362
【０８３４】
実施例７−９
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表１２の化合物Ｎｏ．８の化合物                          ３部
ポリカーボネート（帝人化成社製：パンライトＫ−１３００）  １０部
テトラヒドロフラン                                        ７５部
比較例７−９
実施例７−９の電荷輸送層塗工液において表７の化合物Ｎｏ．１０の化合物を除き、表１２の化合物Ｎｏ．８の化合物９部を用いた以外は実施例７−９と同様にして比較例の電子写真感光体を作製した。
【０８３５】
実施例７−１０
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表１２の化合物Ｎｏ．２５の化合物                        ２部
ポリカーボネート
（帝人化成社製：パンライトＬ−１２５０）            １０部
塩化メチレン                                              ８０部
比較例７−１０
実施例７−１０の電荷輸送層塗工液において、表１２の化合物Ｎｏ．２５の化合物を添加しないこと以外は実施例７−１０と同様にして比較例の電子写真感光体を作製した。
【０８３６】
実施例７−１１
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表１２の化合物Ｎｏ．４５の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−１１
実施例７−１１の電荷輸送層塗工液において表７の化合物Ｎｏ．６１の化合物を除き、表１２の化合物Ｎｏ．４５の化合物８部を用いた以外は実施例７−１１と同様にして比較例の電子写真感光体を作製した。
【０８３７】
実施例７−１２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表１２の化合物Ｎｏ．８の化合物                          ８部
テトラヒドロフラン                                      ２００部
比較例７−１２
実施例７−１２の感光層塗工液において表７の化合物Ｎｏ．１０の化合物を除き、表１２の化合物Ｎｏ．８の化合物１８部を用いた以外は実施例７−１２と同様にして比較例の電子写真感光体を作製した。
上記の実施例及び比較例で得られた各電子写真感光体について、前記と同様にして感光体特性の測定を行なった。その結果を表１３２に示す。
【０８３８】
【表１３２】
0004181650.tif 000363
【０８３９】
実施例７−１３
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表１３の化合物Ｎｏ．３の化合物                          ３部
ポリカーボネート（帝人化成社製：パンライトＫ−１３００）  １０部
テトラヒドロフラン                                        ７５部
比較例７−１３
実施例７−１３の電荷輸送層塗工液において表７の化合物Ｎｏ．１０の化合物を除き、表１３の化合物Ｎｏ．３の化合物９部を用いた以外は実施例７−１３と同様にして比較例の電子写真感光体を作製した。
【０８４０】
実施例７−１４
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表１３の化合物Ｎｏ．１２の化合物                        ２部
ポリカーボネート
（帝人化成社製：パンライトＬ−１２５０）            １０部
塩化メチレン                                              ８０部
比較例７−１４
実施例７−１４の電荷輸送層塗工液において、表１３の化合物Ｎｏ．１２の化合物を添加しないこと以外は実施例７−１４と同様にして比較例の電子写真感光体を作製した。
【０８４１】
実施例７−１５
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表１３の化合物Ｎｏ．１３の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−１５
実施例７−１５の電荷輸送層塗工液において表７の化合物Ｎｏ．６１の化合物を除き、表１３の化合物Ｎｏ．１３の化合物８部を用いた以外は実施例７−１５と同様にして比較例の電子写真感光体を作製した。
【０８４２】
実施例７−１６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表１３の化合物Ｎｏ．３の化合物                          ８部
テトラヒドロフラン                                      ２００部
比較例７−１６
実施例７−１６の感光層塗工液において表７の化合物Ｎｏ．１０の化合物を除き、表１３の化合物Ｎｏ．３の化合物１８部を用いた以外は実施例７−１６と同様にして比較例の電子写真感光体を作製した。
上記の実施例及び比較例で得られた各電子写真感光体について、前記と同様にして感光体特性の測定を行なった。その結果を表１３３に示す。
【０８４３】
【表１３３】
0004181650.tif 000364
【０８４４】
実施例７−１７
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表１４の化合物Ｎｏ．１０５の化合物                      ３部
ポリカーボネート（帝人化成社製：パンライトＫ−１３００）  １０部
テトラヒドロフラン                                        ７５部
比較例７−１７
実施例７−１７の電荷輸送層塗工液において表７の化合物Ｎｏ．１０の化合物を除き、表１４の化合物Ｎｏ．１０５の化合物９部を用いた以外は実施例７−１７と同様にして比較例の電子写真感光体を作製した。
【０８４５】
実施例７−１８
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表１４の化合物Ｎｏ．２１０の化合物                      ２部
ポリカーボネート
（帝人化成社製：パンライトＬ−１２５０）            １０部
塩化メチレン                                              ８０部
比較例７−１８
実施例７−１８の電荷輸送層塗工液において、表１４の化合物Ｎｏ．２１０の化合物を添加しないこと以外は実施例７−１８と同様にして比較例の電子写真感光体を作製した。
【０８４６】
実施例７−１９
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表１４の化合物Ｎｏ．３１４の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−１９
実施例７−１９の電荷輸送層塗工液において表７の化合物Ｎｏ．６１の化合物を除き、表１４の化合物Ｎｏ．３１４の化合物８部を用いた以外は実施例７−１９と同様にして比較例の電子写真感光体を作製した。
【０８４７】
実施例７−２０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表１４の化合物Ｎｏ．１０５の化合物                      ８部
テトラヒドロフラン                                      ２００部
比較例７−２０
実施例７−２０の感光層塗工液において表７の化合物Ｎｏ．１０の化合物を除き、表１４の化合物Ｎｏ．１０５の化合物１８部を用いた以外は実施例７−２０と同様にして比較例の電子写真感光体を作製した。
上記の実施例及び比較例で得られた各電子写真感光体について、前記と同様にして感光体特性の測定を行なった。その結果を表１３４に示す。
【０８４８】
【表１３４】
0004181650.tif 000365
【０８４９】
実施例７−２１
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表１５の化合物Ｎｏ．２２の化合物                        ３部
ポリカーボネート（帝人化成社製：パンライトＫ−１３００）  １０部
テトラヒドロフラン                                        ７５部
比較例７−２１
実施例７−２１の電荷輸送層塗工液において表７の化合物Ｎｏ．１０の化合物を除き、表１５の化合物Ｎｏ．２２の化合物９部を用いた以外は実施例７−２１と同様にして比較例の電子写真感光体を作製した。
【０８５０】
実施例７−２２
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表１５の化合物Ｎｏ．４１の化合物                        ２部
ポリカーボネート
（帝人化成社製：パンライトＬ−１２５０）            １０部
塩化メチレン                                              ８０部
比較例７−２２
実施例７−２２の電荷輸送層塗工液において、表１５の化合物Ｎｏ．４１の化合物を添加しないこと以外は実施例７−２２と同様にして比較例の電子写真感光体を作製した。
【０８５１】
実施例７−２３
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表１５の化合物Ｎｏ．８６の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−２３
実施例７−２３の電荷輸送層塗工液において表７の化合物Ｎｏ．６１の化合物を除き、表１５の化合物Ｎｏ．８６の化合物８部を用いた以外は実施例７−２３と同様にして比較例の電子写真感光体を作製した。
【０８５２】
実施例７−２４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表１５の化合物Ｎｏ．２２の化合物                        ８部
テトラヒドロフラン                                      ２００部
比較例７−２４
実施例７−２４の感光層塗工液において表７の化合物Ｎｏ．１０の化合物を除き、表１５の化合物Ｎｏ．２２の化合物１８部を用いた以外は実施例７−２４と同様にして比較例の電子写真感光体を作製した。
上記の実施例及び比較例で得られた各電子写真感光体について、前記と同様にして感光体特性の測定を行なった。その結果を表１３５に示す。
【０８５３】
【表１３５】
0004181650.tif 000366
【０８５４】
実施例７−２５
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表１６の化合物Ｎｏ．２７の化合物                        ３部
ポリカーボネート（帝人化成社製：パンライトＫ−１３００）  １０部
テトラヒドロフラン                                        ７５部
比較例７−２５
実施例７−２５の電荷輸送層塗工液において表７の化合物Ｎｏ．１０の化合物を除き、表１６の化合物Ｎｏ．２７の化合物９部を用いた以外は実施例７−２５と同様にして比較例の電子写真感光体を作製した。
【０８５５】
実施例７−２６
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表１６の化合物Ｎｏ．３６の化合物                        ２部
ポリカーボネート
（帝人化成社製：パンライトＬ−１２５０）            １０部
塩化メチレン                                              ８０部
比較例７−２６
実施例７−２６の電荷輸送層塗工液において、表１６の化合物Ｎｏ．３６の化合物を添加しないこと以外は実施例７−２６と同様にして比較例の電子写真感光体を作製した。
【０８５６】
実施例７−２７
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表１６の化合物Ｎｏ．７７の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−２７
実施例７−２７の電荷輸送層塗工液において表７の化合物Ｎｏ．６１の化合物を除き、表１６の化合物Ｎｏ．７７の化合物８部を用いた以外は実施例７−２７と同様にして比較例の電子写真感光体を作製した。
【０８５７】
実施例７−２８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表１６の化合物Ｎｏ．２７の化合物                        ８部
テトラヒドロフラン                                      ２００部
比較例７−２８
実施例７−２８の感光層塗工液において表７の化合物Ｎｏ．１０の化合物を除き、表１６の化合物Ｎｏ．２７の化合物１８部を用いた以外は実施例７−２８と同様にして比較例の電子写真感光体を作製した。
上記の実施例及び比較例で得られた各電子写真感光体について、前記と同様にして感光体特性の測定を行なった。その結果を表１３６に示す。
【０８５８】
【表１３６】
0004181650.tif 000367
【０８５９】
実施例７−２９
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表１７の化合物Ｎｏ．１９の化合物                        ３部
ポリカーボネート（帝人化成社製：パンライトＫ−１３００）  １０部
テトラヒドロフラン                                        ７５部
比較例７−２９
実施例７−２９の電荷輸送層塗工液において表７の化合物Ｎｏ．１０の化合物を除き、表１７の化合物Ｎｏ．１９の化合物９部を用いた以外は実施例７−２９と同様にして比較例の電子写真感光体を作製した。
【０８６０】
実施例７−３０
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表１７の化合物Ｎｏ．２５の化合物                        ２部
ポリカーボネート
（帝人化成社製：パンライトＬ−１２５０）            １０部
塩化メチレン                                              ８０部
比較例７−３０
実施例７−３０の電荷輸送層塗工液において、表１７の化合物Ｎｏ．２５の化合物を添加しないこと以外は実施例７−３０と同様にして比較例の電子写真感光体を作製した。
【０８６１】
実施例７−３１
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表１７の化合物Ｎｏ．６０の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−３１
実施例７−３１の電荷輸送層塗工液において表７の化合物Ｎｏ．６１の化合物を除き、表１７の化合物Ｎｏ．６０の化合物８部を用いた以外は実施例７−３１と同様にして比較例の電子写真感光体を作製した。
【０８６２】
実施例７−３２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表１７の化合物Ｎｏ．１９の化合物                        ８部
テトラヒドロフラン                                      ２００部
比較例７−３２
実施例７−３２の感光層塗工液において表７の化合物Ｎｏ．１０の化合物を除き、表１７の化合物Ｎｏ．１９の化合物１８部を用いた以外は実施例７−３２と同様にして比較例の電子写真感光体を作製した。
上記の実施例及び比較例で得られた各電子写真感光体について、前記と同様にして感光体特性の測定を行なった。その結果を表１３７に示す。
【０８６３】
【表１３７】
0004181650.tif 000368
【０８６４】
実施例７−３３
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表１８の化合物Ｎｏ．７の化合物                          ３部
ポリカーボネート（帝人化成社製：パンライトＫ−１３００）  １０部
テトラヒドロフラン                                        ７５部
比較例７−３３
実施例７−３３の電荷輸送層塗工液において表７の化合物Ｎｏ．１０の化合物を除き、表１８の化合物Ｎｏ．７の化合物９部を用いた以外は実施例７−３３と同様にして比較例の電子写真感光体を作製した。
【０８６５】
実施例７−３４
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表１８の化合物Ｎｏ．１７の化合物                        ２部
ポリカーボネート
（帝人化成社製：パンライトＬ−１２５０）            １０部
塩化メチレン                                              ８０部
比較例７−３４
実施例７−３４の電荷輸送層塗工液において、表１８の化合物Ｎｏ．１７の化合物を添加しないこと以外は実施例７−３４と同様にして比較例の電子写真感光体を作製した。
【０８６６】
実施例７−３５
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表１８の化合物Ｎｏ．３２の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−３５
実施例７−３５の電荷輸送層塗工液において表７の化合物Ｎｏ．６１の化合物を除き、表１８の化合物Ｎｏ．３２の化合物８部を用いた以外は実施例７−３５と同様にして比較例の電子写真感光体を作製した。
【０８６７】
実施例７−３６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表１８の化合物Ｎｏ．７の化合物                          ８部
テトラヒドロフラン                                      ２００部
比較例７−３６
実施例７−３６の感光層塗工液において表７の化合物Ｎｏ．１０の化合物を除き、表１８の化合物Ｎｏ．７の化合物１８部を用いた以外は実施例７−３６と同様にして比較例の電子写真感光体を作製した。
上記の実施例及び比較例で得られた各電子写真感光体について、前記と同様にして感光体特性の測定を行なった。その結果を表１３８に示す。
【０８６８】
【表１３８】
0004181650.tif 000369
【０８６９】
実施例７−３７
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表１９の化合物Ｎｏ．４の化合物                          ３部
ポリカーボネート（帝人化成社製：パンライトＫ−１３００）  １０部
テトラヒドロフラン                                        ７５部
比較例７−３７
実施例７−３７の電荷輸送層塗工液において表７の化合物Ｎｏ．１０の化合物を除き、表１９の化合物Ｎｏ．４の化合物９部を用いた以外は実施例７−３７と同様にして比較例の電子写真感光体を作製した。
【０８７０】
実施例７−３８
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表１９の化合物Ｎｏ．７の化合物                          ２部
ポリカーボネート
（帝人化成社製：パンライトＬ−１２５０）            １０部
塩化メチレン                                              ８０部
比較例７−３８
実施例７−３８の電荷輸送層塗工液において、表１９の化合物Ｎｏ．７の化合物を添加しないこと以外は実施例７−３８と同様にして比較例の電子写真感光体を作製した。
【０８７１】
実施例７−３９
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表１９の化合物Ｎｏ．１１の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−３９
実施例７−３９の電荷輸送層塗工液において表７の化合物Ｎｏ．６１の化合物を除き、表１９の化合物Ｎｏ．１１の化合物８部を用いた以外は実施例７−３９と同様にして比較例の電子写真感光体を作製した。
【０８７２】
実施例７−４０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表１９の化合物Ｎｏ．４の化合物                          ８部
テトラヒドロフラン                                      ２００部
比較例７−４０
実施例７−４０の感光層塗工液において表７の化合物Ｎｏ．１０の化合物を除き、表１９の化合物Ｎｏ．４の化合物１８部を用いた以外は実施例７−４０と同様にして比較例の電子写真感光体を作製した。
上記の実施例及び比較例で得られた各電子写真感光体について、前記と同様にして感光体特性の測定を行なった。その結果を表１３９に示す。
【０８７３】
【表１３９】
0004181650.tif 000370
【０８７４】
実施例７−４１
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表２０の化合物Ｎｏ．２の化合物                          ３部
ポリカーボネート（帝人化成社製：パンライトＫ−１３００）  １０部
テトラヒドロフラン                                        ７５部
比較例７−４１
実施例７−４１の電荷輸送層塗工液において表７の化合物Ｎｏ．１０の化合物を除き、表２０の化合物Ｎｏ．２の化合物９部を用いた以外は実施例７−４１と同様にして比較例の電子写真感光体を作製した。
【０８７５】
実施例７−４２
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表２０の化合物Ｎｏ．２８の化合物                        ２部
ポリカーボネート
（帝人化成社製：パンライトＬ−１２５０）            １０部
塩化メチレン                                              ８０部
比較例７−４２
実施例７−４２の電荷輸送層塗工液において、表２０の化合物Ｎｏ．２８の化合物を添加しないこと以外は実施例７−４２と同様にして比較例の電子写真感光体を作製した。
【０８７６】
実施例７−４３
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表２０の化合物Ｎｏ．３１の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−４３
実施例７−４３の電荷輸送層塗工液において表７の化合物Ｎｏ．６１の化合物を除き、表２０の化合物Ｎｏ．３１の化合物８部を用いた以外は実施例７−４３と同様にして比較例の電子写真感光体を作製した。
【０８７７】
実施例７−４４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表２０の化合物Ｎｏ．２の化合物                          ８部
テトラヒドロフラン                                      ２００部
比較例７−４４
実施例７−４４の感光層塗工液において表７の化合物Ｎｏ．１０の化合物を除き、表２０の化合物Ｎｏ．２の化合物１８部を用いた以外は実施例７−４４と同様にして比較例の電子写真感光体を作製した。
上記の実施例及び比較例で得られた各電子写真感光体について、前記と同様にして感光体特性の測定を行なった。その結果を表１４０に示す。
【０８７８】
【表１４０】
0004181650.tif 000371
【０８７９】
実施例７−４５
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表２１の化合物Ｎｏ．１５の化合物                        ３部
ポリカーボネート（帝人化成社製：パンライトＫ−１３００）  １０部
テトラヒドロフラン                                        ７５部
比較例７−４５
実施例７−４５の電荷輸送層塗工液において表７の化合物Ｎｏ．１０の化合物を除き、表２１の化合物Ｎｏ．１５の化合物９部を用いた以外は実施例７−４５と同様にして比較例の電子写真感光体を作製した。
【０８８０】
実施例７−４６
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表２１の化合物Ｎｏ．３４の化合物                        ２部
ポリカーボネート
（帝人化成社製：パンライトＬ−１２５０）            １０部
塩化メチレン                                              ８０部
比較例７−４６
実施例７−４６の電荷輸送層塗工液において、表２１の化合物Ｎｏ．３４の化合物を添加しないこと以外は実施例７−４６と同様にして比較例の電子写真感光体を作製した。
【０８８１】
実施例７−４７
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表２１の化合物Ｎｏ．５３の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−４７
実施例７−４７の電荷輸送層塗工液において表７の化合物Ｎｏ．６１の化合物を除き、表２１の化合物Ｎｏ．５３の化合物８部を用いた以外は実施例７−４７と同様にして比較例の電子写真感光体を作製した。
【０８８２】
実施例７−４８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表２１の化合物Ｎｏ．１５の化合物                        ８部
テトラヒドロフラン                                      ２００部
比較例７−４８
実施例７−４８の感光層塗工液において表７の化合物Ｎｏ．１０の化合物を除き、表２１の化合物Ｎｏ．１５の化合物１８部を用いた以外は実施例７−４８と同様にして比較例の電子写真感光体を作製した。
上記の実施例及び比較例で得られた各電子写真感光体について、前記と同様にして感光体特性の測定を行なった。その結果を表１４１に示す。
【０８８３】
【表１４１】
0004181650.tif 000372
【０８８４】
実施例７−４９
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表２２の化合物Ｎｏ．４の化合物                          ３部
ポリカーボネート（帝人化成社製：パンライトＫ−１３００）  １０部
テトラヒドロフラン                                        ７５部
比較例７−４９
実施例７−４９の電荷輸送層塗工液において表７の化合物Ｎｏ．１０の化合物を除き、表２２の化合物Ｎｏ．４の化合物９部を用いた以外は実施例７−４９と同様にして比較例の電子写真感光体を作製した。
【０８８５】
実施例７−５０
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表２２の化合物Ｎｏ．８の化合物                          ２部
ポリカーボネート
（帝人化成社製：パンライトＬ−１２５０）            １０部
塩化メチレン                                              ８０部
比較例７−５０
実施例７−５０の電荷輸送層塗工液において、表２２の化合物Ｎｏ．８の化合物を添加しないこと以外は実施例７−５０と同様にして比較例の電子写真感光体を作製した。
【０８８６】
実施例７−５１
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表２２の化合物Ｎｏ．１６の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−５１
実施例７−５１の電荷輸送層塗工液において表７の化合物Ｎｏ．６１の化合物を除き、表２２の化合物Ｎｏ．１６の化合物８部を用いた以外は実施例７−５１と同様にして比較例の電子写真感光体を作製した。
【０８８７】
実施例７−５２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表２２の化合物Ｎｏ．４の化合物                          ８部
テトラヒドロフラン                                      ２００部
比較例７−５２
実施例７−５２の感光層塗工液において表７の化合物Ｎｏ．１０の化合物を除き、表２２の化合物Ｎｏ．４の化合物１８部を用いた以外は実施例７−５２と同様にして比較例の電子写真感光体を作製した。
上記の実施例及び比較例で得られた各電子写真感光体について、前記と同様にして感光体特性の測定を行なった。その結果を表１４２に示す。
【０８８８】
【表１４２】
0004181650.tif 000373
【０８８９】
実施例７−５３
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表２３の化合物Ｎｏ．４の化合物                          ３部
ポリカーボネート（帝人化成社製：パンライトＫ−１３００）  １０部
テトラヒドロフラン                                        ７５部
比較例７−５３
実施例７−５３の電荷輸送層塗工液において表７の化合物Ｎｏ．１０の化合物を除き、表２３の化合物Ｎｏ．４の化合物９部を用いた以外は実施例７−５３と同様にして比較例の電子写真感光体を作製した。
【０８９０】
実施例７−５４
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表２３の化合物Ｎｏ．１８の化合物                        ２部
ポリカーボネート
（帝人化成社製：パンライトＬ−１２５０）            １０部
塩化メチレン                                              ８０部
比較例７−５４
実施例７−５４の電荷輸送層塗工液において、表２３の化合物Ｎｏ．１８の化合物を添加しないこと以外は実施例７−５４と同様にして比較例の電子写真感光体を作製した。
【０８９１】
実施例７−５５
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表２３の化合物Ｎｏ．２７の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−５５
実施例７−５５の電荷輸送層塗工液において表７の化合物Ｎｏ．６１の化合物を除き、表２３の化合物Ｎｏ．２７の化合物８部を用いた以外は実施例７−５５と同様にして比較例の電子写真感光体を作製した。
【０８９２】
実施例７−５６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表２３の化合物Ｎｏ．４の化合物                          ８部
テトラヒドロフラン                                      ２００部
比較例７−５６
実施例７−５６の感光層塗工液において表７の化合物Ｎｏ．１０の化合物を除き、表２３の化合物Ｎｏ．４の化合物１８部を用いた以外は実施例７−５６と同様にして比較例の電子写真感光体を作製した。
上記の実施例及び比較例で得られた各電子写真感光体について、前記と同様にして感光体特性の測定を行なった。その結果を表１４３に示す。
【０８９３】
【表１４３】
0004181650.tif 000374
【０８９４】
実施例７−５７
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表８の化合物Ｎｏ．５化合物                              ３部
ポリカーボネート（帝人化成社製：パンライトＫ−１３００）  １０部
テトラヒドロフラン                                        ７５部
比較例７−５７
実施例７−５７の電荷輸送層塗工液において表７の化合物Ｎｏ．１０の化合物を除き、表８の化合物Ｎｏ．５の化合物９部を用いた以外は実施例７−５７と同様にして比較例の電子写真感光体を作製した。
【０８９５】
実施例７−５８
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表８の化合物Ｎｏ．１７の化合物                          ２部
ポリカーボネート
（帝人化成社製：パンライトＬ−１２５０）            １０部
塩化メチレン                                              ８０部
比較例７−５８
実施例７−５８の電荷輸送層塗工液において、表８の化合物Ｎｏ．１７の化合物を添加しないこと以外は実施例７−５８と同様にして比較例の電子写真感光体を作製した。
【０８９６】
実施例７−５９
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表８の化合物Ｎｏ．２９の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−５９
実施例７−５９の電荷輸送層塗工液において表７の化合物Ｎｏ．６１の化合物を除き、表８の化合物Ｎｏ．２９の化合物８部を用いた以外は実施例７−５９と同様にして比較例の電子写真感光体を作製した。
【０８９７】
実施例７−６０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表８の化合物Ｎｏ．５化合物                              ８部
テトラヒドロフラン                                      ２００部
比較例７−６０
実施例７−６０の感光層塗工液において表７の化合物Ｎｏ．１０の化合物を除き、表８の化合物Ｎｏ．５の化合物１８部を用いた以外は実施例７−６０と同様にして比較例の電子写真感光体を作製した。
上記の実施例及び比較例で得られた各電子写真感光体について、前記と同様にして感光体特性の測定を行なった。その結果を表１４４に示す。
【０８９８】
【表１４４】
0004181650.tif 000375
【０８９９】
実施例７−６１
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表２４の化合物Ｎｏ．２８の化合物                        ３部
ポリカーボネート（帝人化成社製：パンライトＫ−１３００）  １０部
テトラヒドロフラン                                        ７５部
比較例７−６１
実施例７−６１の電荷輸送層塗工液において表７の化合物Ｎｏ．１０の化合物を除き、表２４の化合物Ｎｏ．２８の化合物９部を用いた以外は実施例７−６１と同様にして比較例の電子写真感光体を作製した。
【０９００】
実施例７−６２
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表２４の化合物Ｎｏ．１２３の化合物                      ２部
ポリカーボネート
（帝人化成社製：パンライトＬ−１２５０）            １０部
塩化メチレン                                              ８０部
比較例７−６２
実施例７−６２の電荷輸送層塗工液において、表２４の化合物Ｎｏ．１２３の化合物を添加しないこと以外は実施例７−６２と同様にして比較例の電子写真感光体を作製した。
【０９０１】
実施例７−６３
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表２４の化合物Ｎｏ．１８７の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−６３
実施例７−６３の電荷輸送層塗工液において表７の化合物Ｎｏ．６１の化合物を除き、表２４の化合物Ｎｏ．１８７の化合物８部を用いた以外は実施例７−６３と同様にして比較例の電子写真感光体を作製した。
【０９０２】
実施例７−６４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表２４の化合物Ｎｏ．２８の化合物                        ８部
テトラヒドロフラン                                      ２００部
比較例７−６４
実施例７−６４の感光層塗工液において表７の化合物Ｎｏ．１０の化合物を除き、表２４の化合物Ｎｏ．２８の化合物１８部を用いた以外は実施例７−６４と同様にして比較例の電子写真感光体を作製した。
上記の実施例及び比較例で得られた各電子写真感光体について、前記と同様にして感光体特性の測定を行なった。その結果を表１４５に示す。
【０９０３】
【表１４５】
0004181650.tif 000376
【０９０４】
実施例７−６５
実施例７−１の電荷輸送層塗工液に代えて下記組成の電荷輸送層塗工液を用いた以外は実施例７−１と同様にして本発明の電子写真感光体を作製した。
〔電荷輸送層塗工液〕
前記表７の化合物Ｎｏ．１０の化合物                          ６部
前記表９の化合物Ｎｏ．３の化合物                            ３部
ポリカーボネート（帝人化成社製：パンライトＫ−１３００）  １０部
テトラヒドロフラン                                        ７５部
比較例７−６５
実施例７−６５の電荷輸送層塗工液において表７の化合物Ｎｏ．１０の化合物を除き、表９の化合物Ｎｏ．３の化合物９部を用いた以外は実施例７−６５と同様にして比較例の電子写真感光体を作製した。
【０９０５】
実施例７−６６
実施例７−２の電荷輸送層塗工液に代えて下記組成の電荷輸送層塗工液を用いた以外は実施例７−２と同様にして本発明の電子写真感光体を作製した。
〔電荷輸送層塗工液〕
前記表７の化合物Ｎｏ．２７の化合物                          ８部
前記表９の化合物Ｎｏ．３２の化合物                          ２部
ポリカーボネート
（帝人化成社製：パンライトＬ−１２５０）            １０部
塩化メチレン                                              ８０部
比較例７−６６
実施例７−６６の電荷輸送層塗工液において、表９の化合物Ｎｏ．３２の化合物を添加しないこと以外は実施例７−６６と同様にして比較例の電子写真感光体を作製した。
【０９０６】
実施例７−６７
実施例７−３の電荷輸送層塗工液に代えて下記組成の電荷輸送層塗工液を用いた以外は実施例７−３と同様にして本発明の電子写真感光体を作製した。
〔電荷輸送層塗工液〕
前記表７の化合物Ｎｏ．６１の化合物                          ４部
前記表９の化合物Ｎｏ．７７の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例７−６７
実施例７−６７の電荷輸送層塗工液において表７の化合物Ｎｏ．６１の化合物を除き、表９の化合物Ｎｏ．７７の化合物８部を用いた以外は実施例７−６７と同様にして比較例の電子写真感光体を作製した。
【０９０７】
実施例７−６８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例７−４の電荷発生材料                                  ３部
ポリカーボネート（帝人化成社製：パンライトＫ−１３００）  ２１部
前記表７の化合物Ｎｏ．１０の化合物                        １０部
前記表９の化合物Ｎｏ．３の化合物                            ８部
テトラヒドロフラン                                      ２００部
比較例７−６８
実施例７−６８の感光層塗工液において表７の化合物Ｎｏ．１０の化合物を除き、表９の化合物Ｎｏ．３の化合物１８部を用いた以外は実施例７−６８と同様にして比較例の電子写真感光体を作製した。
上記の実施例及び比較例で得られた各電子写真感光体について、前記と同様にして感光体特性の測定を行なった。その結果を表１４６に示す。
【０９０８】
【表１４６】
0004181650.tif 000377
【０９０９】
比較例７−６９
実施例７−１の電荷輸送層塗工液において表７の化合物Ｎｏ．１０の化合物および表１０の化合物Ｎｏ．７の化合物に代えて下記構造式（Ｐ）および（Ｑ）の化合物を用いた以外は実施例７−１と同様にして比較例の電子写真感光体を作製した。
【０９１０】
【化２８３】
0004181650.tif 000378
【０９１１】
比較例７−７０
実施例７−４の電荷輸送層塗工液において表７の化合物Ｎｏ．１０の化合物および表１０の化合物Ｎｏ．７の化合物に代えて下記構造式（Ｒ）および（Ｓ）の化合物を用いた以外は実施例７−４と同様にして比較例の電子写真感光体を作製した。
【０９１２】
【化２８４】
0004181650.tif 000379
【０９１３】
上記の比較例で得られた各電子写真感光体について、前記と同様にして感光体特性の測定を行なった。その結果を表１４７に示す。
【０９１４】
【表１４７】
0004181650.tif 000380
【０９１５】
表１３０〜表１４７から明らかなように、実施例の電子写真感光体は高感度であり、且つ多数回繰り返し使用しても帯電電位や感度の低下が少なく、また画像欠陥や地汚れの発生がないのに対し、比較例の電子写真感光体はこれらのいずれかにおいて劣るものである。
【０９１６】
実施例８−１
外径７０ｍｍのアルミニウムシリンダー上に、下記組成の下引層塗工液、電荷発生層塗工液、電荷輸送層塗工液を順次塗布し乾燥させて厚さ３μｍの下引層、０．２μｍの電荷発生層、２２μｍの電荷輸送層を形成し、本発明の電子写真感光体を作製した。
〔下引層塗工液〕
オイルフリーアルキッド樹脂
（大日本インキ化学社製：べッコライトＭ６４０１）    １５部
メラミン樹脂
（大日本インキ化学社製：スーパーベッカミンＧ−８２１）  １０部
二酸化チタン（石原産業社製：タイペーク  Ｒ−６７０）      ５０部
２−ブタノン                                              ４０部
〔電荷発生層塗工液〕
下記構造式（Ｇ）の電荷発生材料                              ５部
【０９１７】
【化２８５】
0004181650.tif 000381
【０９１８】
ポリビニルブチラール樹脂
（電気化学工業社製：デンカブチラール  ＃５０００−Ａ）  ２部
シクロヘキサノン                                        ２００部
４−メチル−２−ペンタノン                              １５０部
〔電荷輸送層塗工液〕
前記表８の化合物Ｎｏ．４の化合物                            ６部
前記表１０の化合物Ｎｏ．２の化合物                          ３部
ポリカーボネート（帝人化成社製：パンライトＫ−１３００）  １０部
テトラヒドロフラン                                        ７５部
比較例８−１
実施例８−１の電荷輸送層塗工液において表８の化合物Ｎｏ．４の化合物を除き、表１０の化合物Ｎｏ．２の化合物９部を用いた以外は実施例８−１と同様にして比較例の電子写真感光体を作製した。
【０９１９】
実施例８−２
アルミニウムシリンダー表面を陽極酸化処理した後、封孔処理を行った。この上に、下記の電荷発生層塗工液、電荷輸送層塗工液を順次塗布し乾燥させて厚さ０．２μｍの電荷発生層、２０μｍの電荷輸送層を形成し本発明の電子写真感光体を作製した。
〔電荷発生層塗工液〕
Ｘ型無金属フタロシアニン
（大日本インキ化学社製：ファストゲンブルー８１２０Ｂ）    ３部
ポリビニルブチラール樹脂
（積水化学工業社製：エスレック  ＢＬ−Ｓ）          １部
シクロヘキサノン                                        ２５０部
テトラヒドロフラン                                        ５０部
〔電荷輸送層塗工液〕
前記表８の化合物Ｎｏ．２１の化合物                          ８部
前記表１０の化合物Ｎｏ．１８の化合物                        ２部
ポリカーボネート（帝人化成社製：パンライトＬ−１２５０）  １０部
塩化メチレン                                              ８０部
比較例８−２
実施例８−２の電荷輸送層塗工液において、表１０の化合物Ｎｏ．１８の化合物を添加しないこと以外は実施例８−２と同様にして比較例の電子写真感光体を作製した。
【０９２０】
実施例８−３
アルミニウムシリンダー上に、下記組成の下引層塗工液、電荷発生層塗工液、電荷輸送層塗工液を順次塗布し乾燥させて厚さ２μｍの下引層、０．２μｍの電荷発生層、２０μｍの電荷輸送層を形成し、本発明の電子写真感光体を作製した。
〔下引層塗工液〕
アルコール可溶性ナイロン
（東レ社製：アミランＣＭ−８０００）            １０部
二酸化チタン（石原産業社製：タイペークＣＲ−ＥＬ）        ４０部
メタノール                                              １２０部
ｎ−ブタノール                                            ６０部
〔電荷発生層塗工液〕
下記構造式（Ｈ）の電荷発生材料                              ３部
【０９２１】
【化２８６】
0004181650.tif 000382
【０９２２】
ポリエステル（東洋紡社製：バイロン  ２００）                １部
シクロヘキサノン                                        １５０部
シクロヘキサン                                          １００部
〔電荷輸送層塗工液〕
前記表８の化合物Ｎｏ．３２の化合物                          ４部
前記表１０の化合物Ｎｏ．２９の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
【０９２３】
比較例８−３
実施例８−３の電荷輸送層塗工液において表８の化合物Ｎｏ．３２の化合物を除き、表１０の化合物Ｎｏ．２９の化合物８部を用いた以外は実施例８−３と同様にして比較例の電子写真感光体を作製した。
【０９２４】
実施例８−４
アルミニウムシリンダー上に、下記組成の感光層塗工液を塗布し乾燥させて厚さ２６μｍの単層感光層を形成し、本発明の電子写真感光体を作製した。
〔感光層塗工液〕
下記構造式（Ｉ）の電荷発生材料                              ３部
【０９２５】
【化２８７】
0004181650.tif 000383
【０９２６】
ポリカーボネート（帝人化成社製：パンライトＫ−１３００）  ２１部
前記表８の化合物Ｎｏ．４の化合物                          １０部
前記表１０の化合物Ｎｏ．２の化合物                          ８部
テトラヒドロフラン                                      ２００部
比較例８−４
実施例８−４の感光層塗工液において表８の化合物Ｎｏ．４の化合物を除き、表１０の化合物Ｎｏ．２の化合物１８部を用い、厚さ２３μｍの単層感光層を形成した以外は実施例８−４と同様にして比較例の電子写真感光体を作製した。
【０９２７】
上記の実施例及び比較例で得られた各電子写真感光体について、特開昭６０−１００１６７号公報に開示されている評価装置を用い、次のようにして感光体特性の測定を行なった。
すなわち、コロナ放電電圧−６．０ｋＶ（または＋５．６ｋＶ）で帯電２０秒後の電位Ｖｍ（Ｖ）、暗減衰２０秒後の電位Ｖｏ（Ｖ）、電位Ｖｏを１／２に減衰させるのに必要な露光量Ｅ1/2（ｌｕｘ・ｓｅｃ）を測定した。電位保持率＝Ｖｏ／Ｖｍと定義する。また、各電子写真感光体を電子写真複写機（ＦＴ−３３００、リコー社製、ないしは感光体を正帯電できるように改造したもの）に搭載して連続３万枚の複写を行い、画像欠陥（異常画像）の有無を目視により判定した。また、複写試験終了後の各電子写真感光体について、上記と同じ方法によりＶｍ（Ｖ）およびＶｏ（Ｖ）を測定して電位保持率を算出し、またＥ1/2（ｌｕｘ・ｓｅｃ）を測定した。その結果を表１４８に示す。
【０９２８】
【表１４８】
0004181650.tif 000384
【０９２９】
実施例８−５
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表１１の化合物Ｎｏ．１６の化合物                        ３部
ポリカーボネート（帝人化成社製：パンライトＫ−１３００）  １０部
テトラヒドロフラン                                        ７５部
比較例８−５
実施例８−５の電荷輸送層塗工液において表８の化合物Ｎｏ．４の化合物を除き、表１１の化合物Ｎｏ．１６の化合物９部を用いた以外は実施例８−５と同様にして比較例の電子写真感光体を作製した。
【０９３０】
実施例８−６
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表１１の化合物Ｎｏ．７１の化合物                        ２部
ポリカーボネート
（帝人化成社製：パンライトＬ−１２５０）            １０部
塩化メチレン                                              ８０部
比較例８−６
実施例８−６の電荷輸送層塗工液において、表１１の化合物Ｎｏ．７１の化合物を添加しないこと以外は実施例８−６と同様にして比較例の電子写真感光体を作製した。
【０９３１】
実施例８−７
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                            ４部
前記表１１の化合物Ｎｏ．１０４の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−７
実施例８−７の電荷輸送層塗工液において表８の化合物Ｎｏ．３２の化合物を除き、表１１の化合物Ｎｏ．１０４の化合物８部を用いた以外は実施例８−７と同様にして比較例の電子写真感光体を作製した。
【０９３２】
実施例８−８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表１１の化合物Ｎｏ．１６の化合物                        ８部
テトラヒドロフラン                                      ２００部
比較例８−８
実施例８−８の感光層塗工液において表８の化合物Ｎｏ．４の化合物を除き、表１１の化合物Ｎｏ．１６の化合物１８部を用いた以外は実施例８−８と同様にして比較例の電子写真感光体を作製した。
上記の実施例及び比較例で得られた各電子写真感光体について、前記と同様にして感光体特性の測定を行なった。その結果を表１４９に示す。
【０９３３】
【表１４９】
0004181650.tif 000385
【０９３４】
実施例８−９
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表１２の化合物Ｎｏ．９の化合物                          ３部
ポリカーボネート（帝人化成社製：パンライトＫ−１３００）  １０部
テトラヒドロフラン                                        ７５部
比較例８−９
実施例８−９の電荷輸送層塗工液において表８の化合物Ｎｏ．４の化合物を除き、表１２の化合物Ｎｏ．９の化合物９部を用いた以外は実施例８−９と同様にして比較例の電子写真感光体を作製した。
【０９３５】
実施例８−１０
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表１２の化合物Ｎｏ．２５の化合物                        ２部
ポリカーボネート
（帝人化成社製：パンライトＬ−１２５０）            １０部
塩化メチレン                                              ８０部
比較例８−１０
実施例８−１０の電荷輸送層塗工液において、表１２の化合物Ｎｏ．２５の化合物を添加しないこと以外は実施例８−１０と同様にして比較例の電子写真感光体を作製した。
【０９３６】
実施例８−１１
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表１２の化合物Ｎｏ．３９の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−１１
実施例８−１１の電荷輸送層塗工液において表８の化合物Ｎｏ．３２の化合物を除き、表１２の化合物Ｎｏ．３９の化合物８部を用いた以外は実施例８−１１と同様にして比較例の電子写真感光体を作製した。
【０９３７】
実施例８−１２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表１２の化合物Ｎｏ．９の化合物                          ８部
テトラヒドロフラン                                      ２００部
比較例８−１２
実施例８−１２の感光層塗工液において表８の化合物Ｎｏ．４の化合物を除き、表１２の化合物Ｎｏ．９の化合物１８部を用いた以外は実施例８−１２と同様にして比較例の電子写真感光体を作製した。
上記の実施例及び比較例で得られた各電子写真感光体について、前記と同様にして感光体特性の測定を行なった。その結果を表１５０に示す。
【０９３８】
【表１５０】
0004181650.tif 000386
【０９３９】
実施例８−１３
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表１３の化合物Ｎｏ．２の化合物                          ３部
ポリカーボネート（帝人化成社製：パンライトＫ−１３００）  １０部
テトラヒドロフラン                                        ７５部
比較例８−１３
実施例８−１３の電荷輸送層塗工液において表８の化合物Ｎｏ．４の化合物を除き、表１３の化合物Ｎｏ．２の化合物９部を用いた以外は実施例８−１３と同様にして比較例の電子写真感光体を作製した。
【０９４０】
実施例８−１４
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表１３の化合物Ｎｏ．８の化合物                          ２部
ポリカーボネート
（帝人化成社製：パンライトＬ−１２５０）            １０部
塩化メチレン                                              ８０部
比較例８−１４
実施例８−１４の電荷輸送層塗工液において、表１３の化合物Ｎｏ．８の化合物を添加しないこと以外は実施例８−１４と同様にして比較例の電子写真感光体を作製した。
【０９４１】
実施例８−１５
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表１３の化合物Ｎｏ．１５の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−１５
実施例８−１５の電荷輸送層塗工液において表８の化合物Ｎｏ．３２の化合物を除き、表１３の化合物Ｎｏ．１５の化合物８部を用いた以外は実施例８−１５と同様にして比較例の電子写真感光体を作製した。
【０９４２】
実施例８−１６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表１３の化合物Ｎｏ．２の化合物                          ８部
テトラヒドロフラン                                      ２００部
比較例８−１６
実施例８−１６の感光層塗工液において表８の化合物Ｎｏ．４の化合物を除き、表１３の化合物Ｎｏ．２の化合物１８部を用いた以外は実施例８−１６と同様にして比較例の電子写真感光体を作製した。
上記の実施例及び比較例で得られた各電子写真感光体について、前記と同様にして感光体特性の測定を行なった。その結果を表１５１に示す。
【０９４３】
【表１５１】
0004181650.tif 000387
【０９４４】
実施例８−１７
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表１４の化合物Ｎｏ．３８の化合物                        ３部
ポリカーボネート（帝人化成社製：パンライトＫ−１３００）  １０部
テトラヒドロフラン                                        ７５部
比較例８−１７
実施例８−１７の電荷輸送層塗工液において表８の化合物Ｎｏ．４の化合物を除き、表１４の化合物Ｎｏ．３８の化合物９部を用いた以外は実施例８−１７と同様にして比較例の電子写真感光体を作製した。
【０９４５】
実施例８−１８
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表１４の化合物Ｎｏ．１２２の化合物                      ２部
ポリカーボネート
（帝人化成社製：パンライトＬ−１２５０）            １０部
塩化メチレン                                              ８０部
比較例８−１８
実施例８−１８の電荷輸送層塗工液において、表１４の化合物Ｎｏ．１２２の化合物を添加しないこと以外は実施例８−１８と同様にして比較例の電子写真感光体を作製した。
【０９４６】
実施例８−１９
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表１４の化合物Ｎｏ．２７６の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−１９
実施例８−１９の電荷輸送層塗工液において表８の化合物Ｎｏ．３２の化合物を除き、表１４の化合物Ｎｏ．２７６の化合物８部を用いた以外は実施例８−１９と同様にして比較例の電子写真感光体を作製した。
【０９４７】
実施例８−２０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表１４の化合物Ｎｏ．３８の化合物                        ８部
テトラヒドロフラン                                      ２００部
比較例８−２０
実施例８−２０の感光層塗工液において表８の化合物Ｎｏ．４の化合物を除き、表１４の化合物Ｎｏ．３８の化合物１８部を用いた以外は実施例８−２０と同様にして比較例の電子写真感光体を作製した。
上記の実施例及び比較例で得られた各電子写真感光体について、前記と同様にして感光体特性の測定を行なった。その結果を表１５２に示す。
【０９４８】
【表１５２】
0004181650.tif 000388
【０９４９】
実施例８−２１
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表１５の化合物Ｎｏ．１の化合物                          ３部
ポリカーボネート（帝人化成社製：パンライトＫ−１３００）  １０部
テトラヒドロフラン                                        ７５部
比較例８−２１
実施例８−２１の電荷輸送層塗工液において表８の化合物Ｎｏ．４の化合物を除き、表１５の化合物Ｎｏ．１の化合物９部を用いた以外は実施例８−２１と同様にして比較例の電子写真感光体を作製した。
【０９５０】
実施例８−２２
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表１５の化合物Ｎｏ．４８の化合物                        ２部
ポリカーボネート
（帝人化成社製：パンライトＬ−１２５０）            １０部
塩化メチレン                                              ８０部
比較例８−２２
実施例８−２２の電荷輸送層塗工液において、表１５の化合物Ｎｏ．４８の化合物を添加しないこと以外は実施例８−２２と同様にして比較例の電子写真感光体を作製した。
【０９５１】
実施例８−２３
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表１５の化合物Ｎｏ．８８の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−２３
実施例８−２３の電荷輸送層塗工液において表８の化合物Ｎｏ．３２の化合物を除き、表１５の化合物Ｎｏ．８８の化合物８部を用いた以外は実施例８−２３と同様にして比較例の電子写真感光体を作製した。
【０９５２】
実施例８−２４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表１５の化合物Ｎｏ．１の化合物                          ８部
テトラヒドロフラン                                      ２００部
比較例８−２４
実施例８−２４の感光層塗工液において表８の化合物Ｎｏ．４の化合物を除き、表１５の化合物Ｎｏ．１の化合物１８部を用いた以外は実施例８−２４と同様にして比較例の電子写真感光体を作製した。
上記の実施例及び比較例で得られた各電子写真感光体について、前記と同様にして感光体特性の測定を行なった。その結果を表１５３に示す。
【０９５３】
【表１５３】
0004181650.tif 000389
【０９５４】
実施例８−２５
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表１６の化合物Ｎｏ．５の化合物                          ３部
ポリカーボネート（帝人化成社製：パンライトＫ−１３００）  １０部
テトラヒドロフラン                                        ７５部
比較例８−２５
実施例８−２５の電荷輸送層塗工液において表８の化合物Ｎｏ．４の化合物を除き、表１６の化合物Ｎｏ．５の化合物９部を用いた以外は実施例８−２５と同様にして比較例の電子写真感光体を作製した。
【０９５５】
実施例８−２６
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表１６の化合物Ｎｏ．３４の化合物                        ２部
ポリカーボネート
（帝人化成社製：パンライトＬ−１２５０）            １０部
塩化メチレン                                              ８０部
比較例８−２６
実施例８−２６の電荷輸送層塗工液において、表１６の化合物Ｎｏ．３４の化合物を添加しないこと以外は実施例８−２６と同様にして比較例の電子写真感光体を作製した。
【０９５６】
実施例８−２７
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表１６の化合物Ｎｏ．８４の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−２７
実施例８−２７の電荷輸送層塗工液において表８の化合物Ｎｏ．３２の化合物を除き、表１６の化合物Ｎｏ．８４の化合物８部を用いた以外は実施例８−２７と同様にして比較例の電子写真感光体を作製した。
【０９５７】
実施例８−２８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表１６の化合物Ｎｏ．５の化合物                          ８部
テトラヒドロフラン                                      ２００部
比較例８−２８
実施例８−２８の感光層塗工液において表８の化合物Ｎｏ．４の化合物を除き、表１６の化合物Ｎｏ．５の化合物１８部を用いた以外は実施例８−２８と同様にして比較例の電子写真感光体を作製した。
上記の実施例及び比較例で得られた各電子写真感光体について、前記と同様にして感光体特性の測定を行なった。その結果を表１５４に示す。
【０９５８】
【表１５４】
0004181650.tif 000390
【０９５９】
実施例８−２９
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表１７の化合物Ｎｏ．１４の化合物                        ３部
ポリカーボネート（帝人化成社製：パンライトＫ−１３００）  １０部
テトラヒドロフラン                                        ７５部
比較例８−２９
実施例８−２９の電荷輸送層塗工液において表８の化合物Ｎｏ．４の化合物を除き、表１７の化合物Ｎｏ．１４の化合物９部を用いた以外は実施例８−２９と同様にして比較例の電子写真感光体を作製した。
【０９６０】
実施例８−３０
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表１７の化合物Ｎｏ．２９の化合物                        ２部
ポリカーボネート
（帝人化成社製：パンライトＬ−１２５０）            １０部
塩化メチレン                                              ８０部
比較例８−３０
実施例８−３０の電荷輸送層塗工液において、表１７の化合物Ｎｏ．２９の化合物を添加しないこと以外は実施例８−３０と同様にして比較例の電子写真感光体を作製した。
【０９６１】
実施例８−３１
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表１７の化合物Ｎｏ．６４の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−３１
実施例８−３１の電荷輸送層塗工液において表８の化合物Ｎｏ．３２の化合物を除き、表１７の化合物Ｎｏ．６４の化合物８部を用いた以外は実施例８−３１と同様にして比較例の電子写真感光体を作製した。
【０９６２】
実施例８−３２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表１７の化合物Ｎｏ．１４の化合物                        ８部
テトラヒドロフラン                                      ２００部
比較例８−３２
実施例８−３２の感光層塗工液において表８の化合物Ｎｏ．４の化合物を除き、表１７の化合物Ｎｏ．１４の化合物１８部を用いた以外は実施例８−３２と同様にして比較例の電子写真感光体を作製した。
上記の実施例及び比較例で得られた各電子写真感光体について、前記と同様にして感光体特性の測定を行なった。その結果を表１５５に示す。
【０９６３】
【表１５５】
0004181650.tif 000391
【０９６４】
実施例８−３３
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表１８の化合物Ｎｏ．６の化合物                          ３部
ポリカーボネート（帝人化成社製：パンライトＫ−１３００）  １０部
テトラヒドロフラン                                        ７５部
比較例８−３３
実施例８−３３の電荷輸送層塗工液において表８の化合物Ｎｏ．４の化合物を除き、表１８の化合物Ｎｏ．６の化合物９部を用いた以外は実施例８−３３と同様にして比較例の電子写真感光体を作製した。
【０９６５】
実施例８−３４
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表１８の化合物Ｎｏ．１４の化合物                        ２部
ポリカーボネート
（帝人化成社製：パンライトＬ−１２５０）            １０部
塩化メチレン                                              ８０部
比較例８−３４
実施例８−３４の電荷輸送層塗工液において、表１８の化合物Ｎｏ．１４の化合物を添加しないこと以外は実施例８−３４と同様にして比較例の電子写真感光体を作製した。
【０９６６】
実施例８−３５
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表１８の化合物Ｎｏ．３７の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−３５
実施例８−３５の電荷輸送層塗工液において表８の化合物Ｎｏ．３２の化合物を除き、表１８の化合物Ｎｏ．３７の化合物８部を用いた以外は実施例８−３５と同様にして比較例の電子写真感光体を作製した。
【０９６７】
実施例８−３６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表１８の化合物Ｎｏ．６の化合物                          ８部
テトラヒドロフラン                                      ２００部
比較例８−３６
実施例８−３６の感光層塗工液において表８の化合物Ｎｏ．４の化合物を除き、表１８の化合物Ｎｏ．６の化合物１８部を用いた以外は実施例８−３６と同様にして比較例の電子写真感光体を作製した。
上記の実施例及び比較例で得られた各電子写真感光体について、前記と同様にして感光体特性の測定を行なった。その結果を表１５６に示す。
【０９６８】
【表１５６】
0004181650.tif 000392
【０９６９】
実施例８−３７
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表１９の化合物Ｎｏ．３の化合物                          ３部
ポリカーボネート（帝人化成社製：パンライトＫ−１３００）  １０部
テトラヒドロフラン                                        ７５部
比較例８−３７
実施例８−３７の電荷輸送層塗工液において表８の化合物Ｎｏ．４の化合物を除き、表１９の化合物Ｎｏ．３の化合物９部を用いた以外は実施例８−３７と同様にして比較例の電子写真感光体を作製した。
【０９７０】
実施例８−３８
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表１９の化合物Ｎｏ．６の化合物                          ２部
ポリカーボネート
（帝人化成社製：パンライトＬ−１２５０）            １０部
塩化メチレン                                              ８０部
比較例８−３８
実施例８−３８の電荷輸送層塗工液において、表１９の化合物Ｎｏ．６の化合物を添加しないこと以外は実施例８−３８と同様にして比較例の電子写真感光体を作製した。
【０９７１】
実施例８−３９
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表１９の化合物Ｎｏ．１４の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−３９
実施例８−３９の電荷輸送層塗工液において表８の化合物Ｎｏ．３２の化合物を除き、表１９の化合物Ｎｏ．１４の化合物８部を用いた以外は実施例８−３９と同様にして比較例の電子写真感光体を作製した。
【０９７２】
実施例８−４０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表１９の化合物Ｎｏ．３の化合物                          ８部
テトラヒドロフラン                                      ２００部
比較例８−４０
実施例８−４０の感光層塗工液において表８の化合物Ｎｏ．４の化合物を除き、表１９の化合物Ｎｏ．３の化合物１８部を用いた以外は実施例８−４０と同様にして比較例の電子写真感光体を作製した。
上記の実施例及び比較例で得られた各電子写真感光体について、前記と同様にして感光体特性の測定を行なった。その結果を表１５７に示す。
【０９７３】
【表１５７】
0004181650.tif 000393
【０９７４】
実施例８−４１
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表２０の化合物Ｎｏ．８の化合物                          ３部
ポリカーボネート（帝人化成社製：パンライトＫ−１３００）  １０部
テトラヒドロフラン                                        ７５部
比較例８−４１
実施例８−４１の電荷輸送層塗工液において表８の化合物Ｎｏ．４の化合物を除き、表２０の化合物Ｎｏ．８の化合物９部を用いた以外は実施例８−４１と同様にして比較例の電子写真感光体を作製した。
【０９７５】
実施例８−４２
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表２０の化合物Ｎｏ．２０の化合物                        ２部
ポリカーボネート
（帝人化成社製：パンライトＬ−１２５０）            １０部
塩化メチレン                                              ８０部
比較例８−４２
実施例８−４２の電荷輸送層塗工液において、表２０の化合物Ｎｏ．２０の化合物を添加しないこと以外は実施例８−４２と同様にして比較例の電子写真感光体を作製した。
【０９７６】
実施例８−４３
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表２０の化合物Ｎｏ．３０の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−４３
実施例８−４３の電荷輸送層塗工液において表８の化合物Ｎｏ．３２の化合物を除き、表２０の化合物Ｎｏ．３０の化合物８部を用いた以外は実施例８−４３と同様にして比較例の電子写真感光体を作製した。
【０９７７】
実施例８−４４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表２０の化合物Ｎｏ．８の化合物                          ８部
テトラヒドロフラン                                      ２００部
比較例８−４４
実施例８−４４の感光層塗工液において表８の化合物Ｎｏ．４の化合物を除き、表２０の化合物Ｎｏ．８の化合物１８部を用いた以外は実施例８−４４と同様にして比較例の電子写真感光体を作製した。
上記の実施例及び比較例で得られた各電子写真感光体について、前記と同様にして感光体特性の測定を行なった。その結果を表１５８に示す。
【０９７８】
【表１５８】
0004181650.tif 000394
【０９７９】
実施例８−４５
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表２１の化合物Ｎｏ．１９の化合物                        ３部
ポリカーボネート（帝人化成社製：パンライトＫ−１３００）  １０部
テトラヒドロフラン                                        ７５部
比較例８−４５
実施例８−４５の電荷輸送層塗工液において表８の化合物Ｎｏ．４の化合物を除き、表２１の化合物Ｎｏ．１９の化合物９部を用いた以外は実施例８−４５と同様にして比較例の電子写真感光体を作製した。
【０９８０】
実施例８−４６
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表２１の化合物Ｎｏ．３０の化合物                        ２部
ポリカーボネート
（帝人化成社製：パンライトＬ−１２５０）            １０部
塩化メチレン                                              ８０部
比較例８−４６
実施例８−４６の電荷輸送層塗工液において、表２１の化合物Ｎｏ．３０の化合物を添加しないこと以外は実施例８−４６と同様にして比較例の電子写真感光体を作製した。
【０９８１】
実施例８−４７
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表２１の化合物Ｎｏ．５９の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−４７
実施例８−４７の電荷輸送層塗工液において表８の化合物Ｎｏ．３２の化合物を除き、表２１の化合物Ｎｏ．５９の化合物８部を用いた以外は実施例８−４７と同様にして比較例の電子写真感光体を作製した。
【０９８２】
実施例８−４８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表２１の化合物Ｎｏ．１９の化合物                        ８部
テトラヒドロフラン                                      ２００部
比較例８−４８
実施例８−４８の感光層塗工液において表８の化合物Ｎｏ．４の化合物を除き、表２１の化合物Ｎｏ．１９の化合物１８部を用いた以外は実施例８−４８と同様にして比較例の電子写真感光体を作製した。
上記の実施例及び比較例で得られた各電子写真感光体について、前記と同様にして感光体特性の測定を行なった。その結果を表１５９に示す。
【０９８３】
【表１５９】
0004181650.tif 000395
【０９８４】
実施例８−４９
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表２２の化合物Ｎｏ．１の化合物                          ３部
ポリカーボネート（帝人化成社製：パンライトＫ−１３００）  １０部
テトラヒドロフラン                                        ７５部
比較例８−４９
実施例８−４９の電荷輸送層塗工液において表８の化合物Ｎｏ．４の化合物を除き、表２２の化合物Ｎｏ．１の化合物９部を用いた以外は実施例８−４９と同様にして比較例の電子写真感光体を作製した。
【０９８５】
実施例８−５０
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表２２の化合物Ｎｏ．１２の化合物                        ２部
ポリカーボネート
（帝人化成社製：パンライトＬ−１２５０）            １０部
塩化メチレン                                              ８０部
比較例８−５０
実施例８−５０の電荷輸送層塗工液において、表２２の化合物Ｎｏ．１２の化合物を添加しないこと以外は実施例８−５０と同様にして比較例の電子写真感光体を作製した。
【０９８６】
実施例８−５１
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表２２の化合物Ｎｏ．１７の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−５１
実施例８−５１の電荷輸送層塗工液において表８の化合物Ｎｏ．３２の化合物を除き、表２２の化合物Ｎｏ．１７の化合物８部を用いた以外は実施例８−５１と同様にして比較例の電子写真感光体を作製した。
【０９８７】
実施例８−５２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表２２の化合物Ｎｏ．１の化合物                          ８部
テトラヒドロフラン                                      ２００部
比較例８−５２
実施例８−５２の感光層塗工液において表８の化合物Ｎｏ．４の化合物を除き、表２２の化合物Ｎｏ．１の化合物１８部を用いた以外は実施例８−５２と同様にして比較例の電子写真感光体を作製した。
上記の実施例及び比較例で得られた各電子写真感光体について、前記と同様にして感光体特性の測定を行なった。その結果を表１６０に示す。
【０９８８】
【表１６０】
0004181650.tif 000396
【０９８９】
実施例８−５３
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表２３の化合物Ｎｏ．９の化合物                          ３部
ポリカーボネート（帝人化成社製：パンライトＫ−１３００）  １０部
テトラヒドロフラン                                        ７５部
比較例８−５３
実施例８−５３の電荷輸送層塗工液において表８の化合物Ｎｏ．４の化合物を除き、表２３の化合物Ｎｏ．９の化合物９部を用いた以外は実施例８−５３と同様にして比較例の電子写真感光体を作製した。
【０９９０】
実施例８−５４
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表２３の化合物Ｎｏ．１７の化合物                        ２部
ポリカーボネート
（帝人化成社製：パンライトＬ−１２５０）            １０部
塩化メチレン                                              ８０部
比較例８−５４
実施例８−５４の電荷輸送層塗工液において、表２３の化合物Ｎｏ．１７の化合物を添加しないこと以外は実施例８−５４と同様にして比較例の電子写真感光体を作製した。
【０９９１】
実施例８−５５
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表２３の化合物Ｎｏ．３０の化合物                        ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−５５
実施例８−５５の電荷輸送層塗工液において表８の化合物Ｎｏ．３２の化合物を除き、表２３の化合物Ｎｏ．３０の化合物８部を用いた以外は実施例８−５５と同様にして比較例の電子写真感光体を作製した。
【０９９２】
実施例８−５６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表２３の化合物Ｎｏ．９の化合物                          ８部
テトラヒドロフラン                                      ２００部
比較例８−５６
実施例８−５６の感光層塗工液において表８の化合物Ｎｏ．４の化合物を除き、表２３の化合物Ｎｏ．９の化合物１８部を用いた以外は実施例８−５６と同様にして比較例の電子写真感光体を作製した。
上記の実施例及び比較例で得られた各電子写真感光体について、前記と同様にして感光体特性の測定を行なった。その結果を表１６１に示す。
【０９９３】
【表１６１】
0004181650.tif 000397
【０９９４】
実施例８−５７
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表２４の化合物Ｎｏ．６４の化合物                        ３部
ポリカーボネート（帝人化成社製：パンライトＫ−１３００）  １０部
テトラヒドロフラン                                        ７５部
比較例８−５７
実施例８−５７の電荷輸送層塗工液において表８の化合物Ｎｏ．４の化合物を除き、表２４の化合物Ｎｏ．６４の化合物９部を用いた以外は実施例８−５７と同様にして比較例の電子写真感光体を作製した。
【０９９５】
実施例８−５８
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表２４の化合物Ｎｏ．１３５の化合物                      ２部
ポリカーボネート
（帝人化成社製：パンライトＬ−１２５０）            １０部
塩化メチレン                                              ８０部
比較例８−５８
実施例８−５８の電荷輸送層塗工液において、表２４の化合物Ｎｏ．１３５の化合物を添加しないこと以外は実施例８−５８と同様にして比較例の電子写真感光体を作製した。
【０９９６】
実施例８−５９
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表２４の化合物Ｎｏ．２６３の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−５９
実施例８−５９の電荷輸送層塗工液において表８の化合物Ｎｏ．３２の化合物を除き、表２４の化合物Ｎｏ．２６３の化合物８部を用いた以外は実施例８−５９と同様にして比較例の電子写真感光体を作製した。
【０９９７】
実施例８−６０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表２４の化合物Ｎｏ．６４の化合物                        ８部
テトラヒドロフラン                                      ２００部
比較例８−６０
実施例８−６０の感光層塗工液において表８の化合物Ｎｏ．４の化合物を除き、表２４の化合物Ｎｏ．６４の化合物１８部を用いた以外は実施例８−６０と同様にして比較例の電子写真感光体を作製した。
上記の実施例及び比較例で得られた各電子写真感光体について、前記と同様にして感光体特性の測定を行なった。その結果を表１６２に示す。
【０９９８】
【表１６２】
0004181650.tif 000398
【０９９９】
実施例８−６１
実施例８−１の電荷輸送層塗工液に代えて下記組成の電荷輸送層塗工液を用いた以外は実施例８−１と同様にして本発明の電子写真感光体を作製した。
〔電荷輸送層塗工液〕
前記表８の化合物Ｎｏ．４の化合物                            ６部
前記表９の化合物Ｎｏ．１０の化合物                          ３部
ポリカーボネート（帝人化成社製：パンライトＫ−１３００）  １０部
テトラヒドロフラン                                        ７５部
比較例８−６１
実施例８−６１の電荷輸送層塗工液において表８の化合物Ｎｏ．４の化合物を除き、表９の化合物Ｎｏ．１０の化合物９部を用いた以外は実施例８−６１と同様にして比較例の電子写真感光体を作製した。
【１０００】
実施例８−６２
実施例８−２の電荷輸送層塗工液に代えて下記組成の電荷輸送層塗工液を用いた以外は実施例８−２と同様にして本発明の電子写真感光体を作製した。
〔電荷輸送層塗工液〕
前記表８の化合物Ｎｏ．２１の化合物                          ８部
前記表９の化合物Ｎｏ．４６の化合物                          ２部
ポリカーボネート
（帝人化成社製：パンライトＬ−１２５０）            １０部
塩化メチレン                                              ８０部
比較例８−６２
実施例８−６２の電荷輸送層塗工液において、表９の化合物Ｎｏ．４６の化合物を添加しないこと以外は実施例８−６２と同様にして比較例の電子写真感光体を作製した。
【１００１】
実施例８−６３
実施例８−３の電荷輸送層塗工液に代えて下記組成の電荷輸送層塗工液を用いた以外は実施例８−３と同様にして本発明の電子写真感光体を作製した。
〔電荷輸送層塗工液〕
前記表８の化合物Ｎｏ．３２の化合物                          ４部
前記表９の化合物Ｎｏ．６４の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例８−６３
実施例８−６３の電荷輸送層塗工液において表８の化合物Ｎｏ．３２の化合物を除き、表９の化合物Ｎｏ．６４の化合物８部を用いた以外は実施例８−６３と同様にして比較例の電子写真感光体を作製した。
【１００２】
実施例８−６４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例８−４の電荷発生材料                                  ３部
ポリカーボネート（帝人化成社製：パンライトＫ−１３００）  ２１部
前記表８の化合物Ｎｏ．４の化合物                          １０部
前記表９の化合物Ｎｏ．１０の化合物                          ８部
テトラヒドロフラン                                      ２００部
比較例８−６４
実施例８−６４の感光層塗工液において表８の化合物Ｎｏ．４の化合物を除き、表９の化合物Ｎｏ．１０の化合物１８部を用いた以外は実施例８−６４と同様にして比較例の電子写真感光体を作製した。
上記の実施例及び比較例で得られた各電子写真感光体について、前記と同様にして感光体特性の測定を行なった。その結果を表１６３に示す。
【１００３】
【表１６３】
0004181650.tif 000399
【１００４】
比較例８−６５
実施例８−１の電荷輸送層塗工液において表１０の化合物Ｎｏ．２の化合物に代えて下記構造式（Ｆ）の化合物を用いた以外は実施例８−１と同様にして比較例の電子写真感光体を作製した。
【１００５】
【化２８８】
0004181650.tif 000400
【１００６】
比較例８−６６
実施例８−３の電荷輸送層塗工液において表１０の化合物Ｎｏ．２９の化合物に代えて下記構造式（Ｅ）の化合物を用いた以外は実施例８−３と同様にして比較例の電子写真感光体を作製した。
【１００７】
【化２８９】
0004181650.tif 000401
【１００８】
上記の比較例で得られた各電子写真感光体について、前記と同様にして感光体特性の測定を行なった。その結果を表１６４に示す。
【１００９】
【表１６４】
0004181650.tif 000402
【１０１０】
表１４８〜表１６４から明らかなように、実施例の電子写真感光体は高感度であり、且つ多数回繰り返し使用しても帯電電位や感度の低下が少なく、また画像欠陥や地汚れの発生がないのに対し、比較例の電子写真感光体はこれらのいずれかにおいて劣るものである。
【１０１１】
実施例９−１
外径７０ｍｍのアルミニウムシリンダー上に、下記組成の下引層塗工液、電荷発生層塗工液、電荷輸送層塗工液を順次塗布し乾燥させて厚さ４μｍの下引層、０．２μｍの電荷発生層、２５μｍの電荷輸送層を形成し、本発明の電子写真感光体を作製した。
〔下引層塗工液〕
オイルフリーアルキッド樹脂
（大日本インキ化学社製：べッコライトＭ６４０１）    １５部
メラミン樹脂
（大日本インキ化学社製：スーパーベッカミンＧ−８２１）  １０部
二酸化チタン（石原産業社製：タイペーク  Ｒ−５８０）      ５５部
２−ブタノン                                              ４０部
〔電荷発生層塗工液〕
下記構造式（Ｃ）の電荷発生材料                              ５部
【１０１２】
【化２９０】
0004181650.tif 000403
【１０１３】
ポリビニルブチラール樹脂
（電気化学工業社製：デンカブチラール  ＃５０００−Ａ）  ２部
シクロヘキサノン                                        ２００部
４−メチル−２−ペンタノン                              １５０部
〔電荷輸送層塗工液〕
前記表９の化合物Ｎｏ．３４の化合物                          ３部
前記表１０の化合物Ｎｏ．３９の化合物                        ６部
ポリカーボネート（帝人化成社製：パンライトＬ−１２５０）  １０部
テトラヒドロフラン                                        ７５部
【１０１４】
比較例９−１
実施例９−１の電荷輸送層塗工液において表１０の化合物Ｎｏ．３９の化合物を除き、表９の化合物Ｎｏ．３４の化合物９部を用いた以外は実施例９−１と同様にして比較例の電子写真感光体を作製した。
【１０１５】
実施例９−２〜９−１５
実施例９−１の電荷輸送層塗工液において表１０の化合物Ｎｏ．３９の化合物に代えて下記表１６５に示したそれぞれの化合物を用いた以外は実施例９−１と同様にして実施例９−２〜９−１５のそれぞれの電子写真感光体を作製した。
【１０１６】
【表１６５】
0004181650.tif 000404
【１０１７】
実施例９−１６
アルミニウムシリンダー表面を陽極酸化処理した後、封孔処理を行った。この上に、下記の電荷発生層塗工液、電荷輸送層塗工液を順次塗布し乾燥させて厚さ０．２μｍの電荷発生層、２２μｍの電荷輸送層を形成し本発明の電子写真感光体を作製した。
〔電荷発生層塗工液〕
下記構造式（Ｄ）の電荷発生材料                              ３部
【１０１８】
【化２９１】
0004181650.tif 000405
【１０１９】
ポリビニルブチラール樹脂
（積水化学工業社製：エスレック  ＢＬ−Ｓ）          １部
シクロヘキサノン                                        ２５０部
テトラヒドロフラン                                        ５０部
〔電荷輸送層塗工液〕
前記表９の化合物Ｎｏ．２１の化合物                          ２部
前記表１０の化合物Ｎｏ．１３の化合物                        ８部
ポリカーボネート（帝人化成社製：パンライトＫ−１３００）  １０部
塩化メチレン                                              ８０部
【１０２０】
比較例９−２
実施例９−１６の電荷輸送層塗工液において表９の化合物Ｎｏ．２１の化合物を添加しないこと以外は実施例９−１６と同様にして比較例の電子写真感光体を作製した。
【１０２１】
実施例９−１７〜９−３０
実施例９−１６の電荷輸送層塗工液において、表９の化合物Ｎｏ．２１の化合物および表１０の化合物Ｎｏ．１３の化合物に代えて下記表１６６に示したそれぞれの化合物を用いた以外は実施例９−１６と同様にして実施例９−１７〜９−３１０のそれぞれの電子写真感光体を作製した。
【１０２２】
【表１６６】
0004181650.tif 000406
【１０２３】
比較例９−３〜９−１６
実施例９−１７〜９−３０の荷輸送層塗工液において一般式（９）の化合物を添加しないこと以外は実施例９−１７〜９−３０と同様にして比較例９−３〜９−１６のそれぞれの電子写真感光体を作製した。
【１０２４】
実施例９−３１
アルミニウムシリンダー上に、下記組成の下引層塗工液、電荷発生層塗工液、電荷輸送層塗工液を順次塗布し乾燥させて厚さ２．５μｍの下引層、０．２μｍの電荷発生層、２７μｍの電荷輸送層を形成し、本発明の電子写真感光体を作製した。
〔下引層塗工液〕
アルコール可溶性ナイロン
（東レ社製：アミランＣＭ−８０００）            １０部
二酸化チタン（石原産業社製：タイペークＴＡ−３００）      ４０部
メタノール                                              １２０部
イソプロパノール                                          ６０部
〔電荷発生層塗工液〕
下記構造式（Ｎ）の電荷発生材料                              ３部
【１０２５】
【化２９２】
0004181650.tif 000407
【１０２６】
ポリエステル（東洋紡社製：バイロン  ２００）                １部
シクロヘキサノン                                        １５０部
シクロヘキサン                                          １００部
〔電荷輸送層塗工液〕
前記表９の化合物Ｎｏ．４６の化合物                          ４部
前記表１０の化合物Ｎｏ．８の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
【１０２７】
比較例９−１７
実施例９−３１の電荷輸送層塗工液に代えて下記の電荷輸送層塗工液を用いた以外は実施例９−３１と同様にして比較例の電子写真感光体を作製した。
〔電荷輸送層塗工液〕
前記表１０の化合物Ｎｏ．８の化合物                          ９部
ポリカーボネート樹脂
（三菱瓦斯化学社製：ユーピロン  Ｚ−２００）        １０部
テトラヒドロフラン                                      ７５部
【１０２８】
実施例９−３２〜９−４５
実施例９−３１の電荷輸送層塗工液において、表９の化合物Ｎｏ．４６の化合物および表１０の化合物Ｎｏ．８の化合物に代えて下記表１６７に示したそれぞれの化合物を用いた以外は実施例９−３１と同様にして実施例９−３２〜９−４５のそれぞれの電子写真感光体を作製した。
【１０２９】
【表１６７】
0004181650.tif 000408
【１０３０】
比較例９−１８〜９−３１
比較例９−１７における表１０の化合物Ｎｏ．８の化合物に代えて、実施例９−３２〜９−４５の電荷輸送層塗工液における一般式（１１）〜（２４）のそれぞれの化合物を用いた以外は比較例９−１７と同様にして比較例９−１８〜９−３１のそれぞれの電子写真感光体を作製した。
【１０３１】
実施例９−４６
アルミニウムシリンダー上に、下記組成の感光層塗工液を塗布し乾燥させて厚さ２１μｍの単層感光層を形成し、本発明の電子写真感光体を作製した。
〔感光層塗工液〕
下記構造式（Ｔ）の電荷発生材料                              ４部
【１０３２】
【化２９３】
0004181650.tif 000409
【１０３３】
ポリカーボネート
（三菱瓦斯化学社製：ユーピロン  Ｓ−２０００）            ２０部
前記表９の化合物Ｎｏ．３１の化合物                          ６部
前記表１０の化合物Ｎｏ．１６の化合物                      １０部
シクロヘキサノン                                        １００部
テトラヒドロフラン                                      １５０部
【１０３４】
比較例９−３２
実施例９−４６の感光層塗工液において表９の化合物Ｎｏ．３１の化合物を添加しないこと以外は実施例９−４６と同様にして比較例の電子写真感光体を作製した。
【１０３５】
実施例９−４７〜９−６０
実施例９−４６の感光層塗工液において、表９の化合物Ｎｏ．３１の化合物および表１０の化合物Ｎｏ．１６の化合物に代えて下記表１６８に示したそれぞれの化合物を用いた以外は実施例９−４６と同様にして実施例９−４７〜９−６０のそれぞれの電子写真感光体を作製した。
【１０３６】
【表１６８】
0004181650.tif 000410
【１０３７】
比較例９−３３〜９−４６
実施例９−４７〜９−６０の感光層塗工液において一般式（９）の化合物を添加しないこと以外は実施例９−４７〜９−６０と同様にして比較例９−３３〜９−４６の電子写真感光体を作製した。
【１０３８】
比較例９−４７
実施例９−１の電荷輸送層塗工液において表１０の化合物Ｎｏ．３９の化合物に代えて下記構造式（Ｆ）の化合物を用いた以外は実施例９−１と同様にして比較例の電子写真感光体を作製した。
【１０３９】
【化２９４】
0004181650.tif 000411
【１０４０】
比較例９−４８
実施例９−３１の電荷輸送層塗工液において表１０の化合物Ｎｏ．８の化合物に代えて下記構造式（Ｏ）の化合物を用いた以外は実施例９−３１と同様にして比較例の電子写真感光体を作製した。
【１０４１】
【化２９５】
0004181650.tif 000412
【１０４２】
上記の実施例及び比較例で得られた各電子写真感光体について、特開昭６０−１００１６７号公報に開示されている評価装置を用い、次のようにして感光体特性の測定を行なった。
すなわち、コロナ放電電圧−６．０ｋＶ（または＋５．６ｋＶ）で帯電２０秒後の電位Ｖｍ（Ｖ）、暗減衰２０秒後の電位Ｖｏ（Ｖ）、電位Ｖｏを１／２に減衰させるのに必要な露光量Ｅ1/2（ｌｕｘ・ｓｅｃ）を測定した。電位保持率＝Ｖｏ／Ｖｍと定義する。また、各電子写真感光体を電子写真複写機（ＦＴ−３３００、リコー社製、ないしは感光体を正帯電できるように改造したもの）に搭載して連続３万枚の複写を行い、画像欠陥（異常画像）の有無を目視により判定した。また、複写試験終了後の各電子写真感光体について、上記と同じ方法によりＶｍ（Ｖ）およびＶｏ（Ｖ）を測定して電位保持率を算出し、またＥ1/2（ｌｕｘ・ｓｅｃ）を測定した。その結果を表１６９〜１７２に示す。
【１０４３】
【表１６９】
0004181650.tif 000413
【１０４４】
【表１７０】
0004181650.tif 000414
【１０４５】
【表１７１】
0004181650.tif 000415
【１０４６】
【表１７２】
0004181650.tif 000416
【１０４７】
表１６９〜表１７２から明らかなように、実施例の電子写真感光体は高感度であり、且つ多数回繰り返し使用しても帯電電位や感度の低下が少なく、また感光層の剥離や摩耗傷の発生が無く、画像欠陥や地汚れの発生がないのに対し、比較例の電子写真感光体はこれらのいずれかにおいて劣るものである。
【１０４８】
【発明の効果】
本発明によれば、感光層に電荷輸送材料して前記特定の２種類の化合物を組み合わせて用いることにより、高感度であり、且つ多数回繰り返し使用しても帯電電位の低下、感度の低下が少なく、また感光層の膜剥がれ、摩耗傷やクラックの発生などの感光層膜の劣化がなく複写或いは記録画像の画像欠陥や地汚れの発生のない、繰り返し安定性に優れた電子写真感光体を得ることができる。
【図面の簡単な説明】
【図１】単層感光層を有する電子写真感光体を模式的に示した説明図である。
【図２】積層感光層を有する電子写真感光体を模式的に示した説明図である。
【図３】積層感光層を有する他の電子写真感光体を模式的に示した説明図である。
【符号の説明】
１１  導電性支持体
１５  単層感光層
１７  電荷発生層
１９  電荷輸送層
【図１】
0004181650.tif 000446
【図２】
0004181650.tif 000447
【図３】
0004181650.tif 000448